(57)【要約】      （修正有）【課題】輝度寿命（特に、輝度半減寿命）が十分に長い発光素子の作製に有用な高分子化合物を提供する。【解決手段】式（１）で表される繰り返し単位を含む高分子化合物。2013060585.tif 000131［式中、Ｅ１〜Ｅ４は、アリール基、１価の複素環基または式（２）で表される基を表す。2013060585.tif 000132【選択図】なし【特許請求の範囲】
【請求項１】
式（１）で表される繰り返し単位を含む高分子化合物。
【化１】
2013060585.tif 000124
［式中、
Ｅ１、Ｅ２、Ｅ３およびＥ４は、それぞれ独立に、アリール基、１価の複素環基または式（２）で表される基を表し、これらの基は置換基を有していてもよい。Ｅ４が複数存在する場合、それらは同一でも異なっていてもよい。
【化２】
2013060585.tif 000125
Ｒ１、Ｒ２、Ｒ３、Ｒ４、Ｒ５、Ｒ６、Ｒ７およびＲ８は、それぞれ独立に、ハロゲン原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の複素環基、ヘテロアリールオキシ基、ヘテロアリールチオ基、アリールアルケニル基、アリールアルキニル基、置換カルボキシル基またはシアノ基を表し、これらの基は、置換基を有していてもよい。Ｒ１、Ｒ２、Ｒ３、Ｒ４、Ｒ５、Ｒ６、Ｒ７およびＲ８が複数存在する場合、それらはそれぞれ同一でも異なっていてもよい。
ａ、ｂ、ｃ、ｄおよびｅは、それぞれ独立に、１または２であり、ｆは０〜３の整数を表す。ｆ＝０のとき、５≦ａ＋ｂ＋ｃ＋e≦８、かつ、ｂおよびｃの少なくとも一方は２である。ｆ＝１のとき、５≦ａ＋ｂ＋ｃ＋ｄ＋e≦１０である。ｄが複数存在する場合、それらは同一でも異なっていてもよい。
ｍ、ｎ、ｏ、ｐ、ｑおよびｌは、それぞれ独立に、０〜４の整数を表し、ｍ、ｎ、ｏ、ｐおよびｑが複数存在する場合、それらはそれぞれ同一でも異なっていてもよい。
ｊおよびｋは、それぞれ独立に、０〜５の整数を表す。］
【請求項２】
式（３）で表される繰り返し単位をさらに含む、請求項１に記載の高分子化合物。
【化３】
2013060585.tif 000126
［式中、
Ａｒ１３はアリーレン基、２価の複素環基または金属錯体構造を有する２価の基を表し、これらの基は置換基を有していてもよい。］
【請求項３】
前記式（３）で表される繰り返し単位が、式（３’）で表される繰り返し単位である、請求項２に記載の高分子化合物。
【化４】
2013060585.tif 000127
［式中、
Ｒ１０およびＲ１１は、それぞれ独立に、水素原子、アルキル基、アリール基、アリールアルキル基または１価の複素環基を表し、これらの基は置換基を有していてもよく、Ｒ１０とＲ１１は互いに結合して、環構造を形成していてもよい。
Ｒ１２は、ハロゲン原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の複素環基、ヘテロアリールオキシ基、ヘテロアリールチオ基、アリールアルケニル基、アリールアルキニル基、置換カルボキシル基またはシアノ基を表し、これらの基は置換基を有していてもよい。Ｒ１２が複数存在する場合、それらは同一でも異なっていてもよい。
ｓおよびｔは、それぞれ独立に、０〜３の整数を表す。］
【請求項４】
前記式（３’）において、Ｒ１０およびR１１の少なくとも一方がアルキル基、アリール基またはアリールアルキル基である、請求項３に記載の高分子化合物。
【請求項５】
前記式（３’）において、Ｒ１０がアルキル基であり、かつ、Ｒ１１がアリール基またはアリールアルキル基である、請求項４に記載の高分子化合物。
【請求項６】
前記式（３）で表される繰り返し単位が、式（４）で表される繰り返し単位である、請求項２〜５のいずれか一項に記載の高分子化合物。
【化５】
2013060585.tif 000128
［式中、
Ｒ１３は、ハロゲン原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の複素環基、ヘテロアリールオキシ基、ヘテロアリールチオ基、アリールアルケニル基、アリールアルキニル基、置換カルボキシル基またはシアノ基を表し、これらの基は置換基を有していてもよい。Ｒ１３が複数存在する場合、それらは同一であっても異なっていてもよい。
ｒは０〜４の整数を表す。］
【請求項７】
前記式（１）において、Ｅ１、Ｅ２、Ｅ３およびＥ４がアリール基である、請求項１〜６のいずれか一項に記載の高分子化合物。
【請求項８】
前記式（１）において、ｆ＝０またはｆ＝１である、請求項１〜７のいずれか一項に記載の高分子化合物。
【請求項９】
前記式（１）において、ｍ、ｎ、ｏ、ｐおよびｑがいずれも０である、請求項１〜８のいずれか一項に記載の高分子化合物。
【請求項１０】
高分子化合物の全繰り返し単位の合計モル数に対する、前記式（１）で表される繰り返し単位および前記式（３’）で表される繰り返し単位の合計モル数の割合が、０．７〜１．０である、請求項３〜９のいずれか一項に記載の高分子化合物。
【請求項１１】
式（２Ａ）で表される繰り返し単位および式（３Ａ）で表される繰り返し単位の少なくとも一方をさらに含む、請求項１〜１０のいずれか一項に記載の高分子化合物。
2013060585.tif 000129
［式中、
ｎａは０〜３の整数を示し、ｎｂは０〜１２の整数を示し、ｎＡは０または１であり、ｎｘは1〜４の整数を示す。
Ａｒ５は、（２＋ｎｘ）価の芳香族炭化水素基または（２＋ｎｘ）価の複素環基を示し、これらの基は置換基を有していてもよい。
ＬａおよびＬｂは、それぞれ独立に、アルキレン基またはフェニレン基を示し、これらの基は置換基を有していてもよい。Ｌａが複数存在する場合、それらは同一でも異なっていてもよい。Ｌｂが複数存在する場合、それらは同一でも異なっていてもよい。
ＬＡは、酸素原子または硫黄原子を示す。ＬＡが複数存在する場合、それらは同一であっても異なっていてもよい。
Ｘは、１価の架橋性基を示す。Ｘが複数存在する場合、それらは同一であっても異なっていてもよい。］
2013060585.tif 000130
［式中、
ｃｘは０または１を示し、
Ａｒ６およびＡｒ８は、それぞれ独立に、アリーレン基または２価の複素環基を示し、これらの基は置換基を有していてもよく、
Ａｒ７は、アリーレン基、複素環基、並びに、アリーレン基および２価の複素環基からなる群から選ばれる同一又は異なる２以上の基が連結した２価の基を示し、これらの基は置換基を有していてもよい。
Ｒ１Ａは１価の架橋性基を示し、
Ｒ２Ａは１価の架橋性基、アルキル基、アリール基または１価の複素環基を表し、これらの基は置換基を有していてもよい。］
【請求項１２】
請求項１〜１０のいずれか一項に記載の高分子化合物と、
正孔輸送材料、電子輸送材料および発光材料からなる群から選ばれる少なくとも１種類の材料を含有する組成物。
【請求項１３】
請求項１１に記載の高分子化合物と、
正孔輸送材料、電子輸送材料および発光材料からなる群から選ばれる少なくとも１種類の材料を含有する組成物。
【請求項１４】
請求項１〜１０のいずれか一項に記載の高分子化合物と、溶媒を含有する組成物。
【請求項１５】
請求項１１に記載の高分子化合物と、溶媒を含有する組成物。
【請求項１６】
請求項１〜１０いずれか一項に記載の高分子化合物または請求項１２に記載の組成物を含有する薄膜。
【請求項１７】
請求項１１に記載の高分子化合物または請求項１３に記載の組成物を含有する薄膜。
【請求項１８】
請求項１１に記載の高分子化合物または請求項１３に記載の組成物を架橋させて得られる薄膜。
【請求項１９】
請求項１６〜１８のいずれか一項に記載の薄膜を備える発光素子。
【請求項２０】
請求項１６〜１８のいずれか一項に記載の薄膜が正孔輸送層である、請求項１９に記載の発光素子。
【請求項２１】
請求項１６〜１８のいずれか一項に記載の薄膜が発光層である、請求項１９に記載の発光素子。
【請求項２２】
請求項１９〜２１のいずれか一項に記載の発光素子を備える面状光源。
【請求項２３】
請求項１９〜２１のいずれか一項に記載の発光素子を備える表示装置。
【発明の詳細な説明】
【技術分野】
【０００１】
本発明は、高分子化合物およびそれを用いた発光素子に関する。
【背景技術】
【０００２】
高分子量の発光材料は、溶媒に可溶で塗布法により発光素子における発光層を形成できることから種々検討されている。その例として、３つの結合手が全て芳香環に結合した窒素原子を２個または３個有する繰り返し単位を含む高分子化合物が知られている。
【０００３】
該高分子化合物としては、窒素原子を２個有する繰り返し単位である下記式で表される繰り返し単位を含むものが知られている（特許文献１）。
【０００４】
【化１】
2013060585.tif 000002
【０００５】
また、該高分子化合物としては、窒素原子を３個有する繰り返し単位である下記式で表される繰り返し単位を含むものが知られている（特許文献２）。
【０００６】
【化２】
2013060585.tif 000003
【先行技術文献】
【特許文献】
【０００７】
【特許文献１】国際公開第９９/５４３８５号
【特許文献２】特開２００４−１６２０５９号公報
【発明の概要】
【発明が解決しようとする課題】
【０００８】
しかしながら、上記の高分子化合物を用いて作製された発光素子は、輝度寿命（特に、輝度半減寿命）は未だ十分でないという問題があった。
そこで、本発明は、輝度寿命が十分に長い発光素子の作製に有用な高分子化合物を提供することを目的とする。
【課題を解決するための手段】
【０００９】
本発明は第一に、式（１）で表される繰り返し単位を含む高分子化合物を提供する。
【００１０】
【化３】
2013060585.tif 000004
［式中、
Ｅ１、Ｅ２、Ｅ３およびＥ４は、それぞれ独立に、アリール基、１価の複素環基または式（２）で表される基を表し、これらの基は置換基を有していてもよい。Ｅ４が複数存在する場合、それらは同一でも異なっていてもよい。
【００１１】
【化４】
2013060585.tif 000005
Ｒ１、Ｒ２、Ｒ３、Ｒ４、Ｒ５、Ｒ６、Ｒ７およびＲ８は、それぞれ独立に、ハロゲン原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の複素環基、ヘテロアリールオキシ基、ヘテロアリールチオ基、アリールアルケニル基、アリールアルキニル基、置換カルボキシル基またはシアノ基を表し、これらの基は、置換基を有していてもよい。Ｒ１、Ｒ２、Ｒ３、Ｒ４、Ｒ５、Ｒ６、Ｒ７およびＲ８が複数存在する場合、それらはそれぞれ同一でも異なっていてもよい。
ａ、ｂ、ｃ、ｄおよびｅは、それぞれ独立に、１または２であり、ｆは０〜３の整数を表す。ｆ＝０のとき、５≦ａ＋ｂ＋ｃ＋e≦８、かつ、ｂおよびｃの少なくとも一方は２である。ｆ＝１のとき、５≦ａ＋ｂ＋ｃ＋ｄ＋e≦１０である。ｄが複数存在する場合、それらは同一でも異なっていてもよい。
ｍ、ｎ、ｏ、ｐ、ｑおよびｌは、それぞれ独立に、０〜４の整数を表し、ｍ、ｎ、ｏ、ｐおよびｑが複数存在する場合、それらはそれぞれ同一でも異なっていてもよい。
ｊおよびｋは、それぞれ独立に、０〜５の整数を表す。］
【００１２】
本発明は第二に、該高分子化合物を含有する組成物および薄膜、並びに、該薄膜を有する（即ち、備える）発光素子を提供する。
【発明の効果】
【００１３】
本発明の高分子化合物によれば、輝度寿命（特に、輝度半減寿命）の十分に長い発光素子を提供することができる。したがって、本発明の高分子化合物を含有する薄膜を備える発光素子は、ドットマトリックスのフラットパネルディスプレイ、セグメントタイプの表示素子、照明用としての曲面状や平面状の光源、液晶ディスプレイのバックライトなどに有用に使用できる。
【発明を実施するための形態】
【００１４】
本明細書において、Ｍｅはメチル基を表し、Ｅｔはエチル基を表し、Ｂｕはブチル基を表す。また、接頭辞の「ｐ−」は、パラ（ｐａｒａ）を表し、「イソ」はｉｓｏを表す。
【００１５】
本明細書において、「繰り返し単位」とは、一分子中に１以上存在する単位を意味し、一般に「構成単位」と呼ばれることがある。この「繰り返し単位」は、一分子中に２以上存在する単位であることが好ましい。
【００１６】
本明細書において、「置換基を有していてもよい」とされ、かつ、特に説明がなされていないところにおける、該置換基としては、ハロゲン原子、炭素原子数１〜３０のヒドロカルビル基および炭素原子数１〜３０のヒドロカルビルオキシ基が例示され、これらの中でも、ハロゲン原子、炭素原子数１〜１８のヒドロカルビル基または炭素原子数１〜１８のヒドロカルビルオキシ基が好ましく、ハロゲン原子、炭素原子数１〜１２のヒドロカルビル基または炭素原子数１〜１２のヒドロカルビルオキシ基がより好ましく、ハロゲン原子または炭素原子数１〜１２のヒドロカルビル基が更に好ましく、ハロゲン原子または炭素原子数１〜６のヒドロカルビル基が特に好ましい。
【００１７】
＜高分子化合物＞
本発明の高分子化合物は、前記式（１）で表される繰り返し単位を含む高分子化合物である。本発明の高分子化合物は、前記式（１）で表される繰り返し単位を１種のみ含んでいてもよく、正孔輸送性の観点から、前記式（１）で表される繰り返し単位を２種以上含んでいてもよい。
【００１８】
前記式（１）において、Ｅ１〜Ｅ４で表されるアリール基は、芳香族炭化水素から、水素原子１個を除いた残りの原子団（好ましくは、環を構成する炭素原子に直接結合する水素原子１個を除いた残りの原子団）であり、該基は、置換基を有していてもよい。
芳香族炭化水素としては、縮合環を有するもの、独立したベンゼン環および縮合環から選ばれる２個以上が直接またはビニレン基などの基を介して結合したものが含まれる。アリール基の炭素原子数は、通常６〜６０（該炭素原子数に、置換基の炭素原子数は含まれない）であり、好ましくは６〜２０である。アリール基としては、例えば、フェニル基、Ｃ1〜Ｃ12アルコキシフェニル基（Ｃ1〜Ｃ12は、炭素原子数１〜１２であることを示す。以下も同様である。）、Ｃ1〜Ｃ12アルキルフェニル基、Ｃ1〜Ｃ12アルキルチオフェニル基、１−ナフチル基、２−ナフチル基、１−アントラセニル基、２−アントラセニル基、９−アントラセニル基、フェナントレン−イル基、ピレン−イル基、ペリレン−イル基、ペンタフルオロフェニル基等が挙げられ、Ｃ1〜Ｃ12アルコキシフェニル基、Ｃ1〜Ｃ12アルキルフェニル基、Ｃ1〜Ｃ12アルキルチオフェニル基が好ましい。
Ｃ1〜Ｃ12アルコキシフェニル基としては、例えば、メトキシフェニル基、エトキシフェニル基、プロピルオキシフェニル基、イソプロピルオキシフェニル基、ブトキシフェニル基、イソブトキシフェニル基、ｔｅｒｔ−ブトキシフェニル基、ペンチルオキシフェニル基、ヘキシルオキシフェニル基、シクロヘキシルオキシフェニル基、ヘプチルオキシフェニル基、オクチルオキシフェニル基、２−エチルヘキシルオキシフェニル基、ノニルオキシフェニル基、デシルオキシフェニル基、３，７−ジメチルオクチルオキシフェニル基、ラウリルオキシフェニル基が挙げられる。
Ｃ1〜Ｃ12アルキルフェニル基としては、例えば、メチルフェニル基、エチルフェニル基、プロピルフェニル基、イソプロピルフェニル基、ブチルフェニル基、イソブチルフェニル基、ｔｅｒｔ−ブチルフェニル基、ペンチルフェニル基、ヘキシルフェニル基、シクロヘキシルフェニル基、ヘプチルフェニル基、オクチルフェニル基、２−エチルヘキシルフェニル基、ノニルフェニル基、デシルフェニル基、３，７−ジメチルオクチルフェニル基、ラウリルフェニル基が挙げられる。
Ｃ1〜Ｃ12アルキルチオフェニル基としては、例えば、メチルチオフェニル基、エチルチオフェニル基、プロピルチオフェニル基、イソプロピルチオフェニル基、ブチルチオフェニル基、イソブチルチオフェニル基、ｔｅｒｔ−ブチルチオフェニル基、ペンチルチオフェニル基、ヘキシルチオフェニル基、シクロヘキシルチオフェニル基、ヘプチルチオフェニル基、オクチルチオフェニル基、２−エチルヘキシルチオフェニル基、ノニルチオフェニル基、デシルチオフェニル基、３，７−ジメチルオクチルチオフェニル基、ラウリルチオフェニル基が挙げられる。
【００１９】
前記式（１）において、Ｅ１〜Ｅ４で表される１価の複素環基とは、複素環式化合物から、水素原子１個を除いた残りの原子団（好ましくは、環を構成する炭素原子に直接結合する水素原子１個を除いた残りの原子団）であり、該基は、置換基を有していてもよい。
１価の複素環基の炭素原子数は、通常４〜６０（該炭素原子数に、置換基の炭素原子数は含まれない）であり、好ましくは４〜２０である。ここで、複素環式化合物は、環式構造を持つ有機化合物のうち、環を構成する元素が炭素原子だけでなく、酸素、硫黄、窒素、リン、ホウ素、ヒ素等のヘテロ原子を環内に含むものであり、縮合環を有するもの、独立した単環および縮合環から選ばれる２個以上が直接結合したものを含む。
１価の複素環基としては、１価の芳香族複素環基が好ましい。１価の芳香族複素環基は、芳香族複素環式化合物から、水素原子１個を除いた残りの原子団（好ましくは、環を構成する炭素原子に直接結合する水素原子１個を除いた残りの原子団）である。芳香族複素環式化合物としては、例えば、オキサジアゾール、チアジアゾール、チアゾール、オキサゾール、チオフェン、ピロール、ホスホール、フラン、ピリジン、ピラジン、ピリミジン、トリアジン、ピリダジン、キノリン、イソキノリン、カルバゾール、ジベンゾホスホール、ジベンゾフラン、ジベンゾチオフェン等のヘテロ原子を含む複素環自体が芳香族性を示す化合物、並びに、フェノキサジン、フェノチアジン、ジベンゾボロール、ジベンゾシロール、ベンゾピラン等のヘテロ原子を含む複素環それ自体は芳香族性を示さなくとも、該複素環に芳香環が縮環されている化合物が挙げられる。
【００２０】
前記式（１）において、Ｅ１〜Ｅ４で表されるアリール基および１価の複素環基が有していてもよい置換基としては、ハロゲン原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の複素環基、ヘテロアリールオキシ基、ヘテロアリールチオ基、アリールアルケニル基、アリールアルキニル基、置換カルボキシル基およびシアノ基が挙げられ、これらの基は、後述のＲ１〜Ｒ８で表される基と同じ意味を表す。
【００２１】
前記式（１）において、Ｅ１〜Ｅ４が表す前記式（２）で表される基におけるＲ６〜Ｒ８は、それぞれ独立に、ハロゲン原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の複素環基、ヘテロアリールオキシ基、ヘテロアリールチオ基、アリールアルケニル基、アリールアルキニル基、置換カルボキシル基またはシアノ基を表し、これらの基は、置換基を有していてもよい。Ｒ６〜Ｒ８が複数個存在する場合、それらはそれぞれ同一でも異なっていてもよい。本発明の高分子化合物の溶解性の観点から、Ｒ６〜Ｒ８は、アルキル基、アルコキシ基、ハロゲン原子が好ましく、アルキル基、ハロゲン原子がより好ましく、アルキル基がさらに好ましい。
【００２２】
前記式（１）において、Ｅ１〜Ｅ４は、本発明の高分子化合物の安定性、合成の行いやすさの観点から、アリール基であることが好ましい。
【００２３】
前記式（１）において、Ｒ１〜Ｒ５は、それぞれ独立に、ハロゲン原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の複素環基、ヘテロアリールオキシ基、ヘテロアリールチオ基、アリールアルケニル基、アリールアルキニル基、置換カルボキシル基またはシアノ基を表し、これらの基は、置換基を有していてもよい。Ｒ１〜Ｒ５が複数個存在する場合、それらはそれぞれ同一でも異なっていてもよい。本発明の高分子化合物の溶解性の観点から、Ｒ１〜Ｒ５は、アルキル基、アルコキシ基、ハロゲン原子が好ましく、アルキル基、ハロゲン原子がより好ましく、アルキル基がさらに好ましい。
【００２４】
前記Ｒ１〜Ｒ８におけるハロゲン原子としては、フッ素原子、塩素原子、臭素原子、ヨウ素原子が挙げられる。
【００２５】
前記Ｒ１〜Ｒ８におけるアルキル基は、直鎖、分岐、環状のいずれでもよく、置換基を有していてもよい。該アルキル基の炭素原子数は、通常１〜２０（該炭素原子数に、置換基の炭素原子数は含まれない。）であり、例えば、メチル基、エチル基、プロピル基、イソプロピル基、ブチル基、イソブチル基、ｔｅｒｔ−ブチル基、ペンチル基、ヘキシル基、シクロヘキシル基、ヘプチル基、オクチル基、２−エチルヘキシル基、ノニル基、デシル基、３，７−ジメチルオクチル基、ラウリル基、トリフルオロメチル基、ペンタフルオロエチル基、パーフルオロブチル基、パーフルオロヘキシル基、パーフルオロオクチル基が挙げられる。
【００２６】
前記Ｒ１〜Ｒ８におけるアルコキシ基は、直鎖、分岐、環状のいずれでもよく、置換基を有していてもよい。該アルコキシ基の炭素原子数は、通常１〜２０（該炭素原子数に、置換基の炭素原子数は含まれない。）であり、例えば、メトキシ基、エトキシ基、プロピルオキシ基、イソプロピルオキシ基、ブトキシ基、イソブトキシ基、ｔｅｒｔ−ブトキシ基、ペンチルオキシ基、ヘキシルオキシ基、シクロヘキシルオキシ基、ヘプチルオキシ基、オクチルオキシ基、２−エチルヘキシルオキシ基、ノニルオキシ基、デシルオキシ基、３，７−ジメチルオクチルオキシ基、ラウリルオキシ基、トリフルオロメトキシ基、ペンタフルオロエトキシ基、パーフルオロブトキシ基、パーフルオロヘキシルオキシ基、パーフルオロオクチルオキシ基、メトキシメチルオキシ基、２−メトキシエチルオキシ基が挙げられる。
【００２７】
前記Ｒ１〜Ｒ８におけるアルキルチオ基は、直鎖、分岐、環状のいずれでもよく、置換基を有していてもよい。該アルキルチオ基の炭素原子数は、通常１〜２０（該炭素原子数に、置換基の炭素原子数は含まれない。）であり、例えば、メチルチオ基、エチルチオ基、プロピルチオ基、イソプロピルチオ基、ブチルチオ基、イソブチルチオ基、ｔｅｒｔ−ブチルチオ基、ペンチルチオ基、ヘキシルチオ基、シクロヘキシルチオ基、ヘプチルチオ基、オクチルチオ基、２−エチルヘキシルチオ基、ノニルチオ基、デシルチオ基、３，７−ジメチルオクチルチオ基、ラウリルチオ基、トリフルオロメチルチオ基が挙げられる。
【００２８】
前記Ｒ１〜Ｒ８におけるアリール基としては、前記Ｅ１〜Ｅ４における１価のアリール基と同じものが挙げられる。
【００２９】
前記Ｒ１〜Ｒ８におけるアリールオキシ基は、置換基を有していてもよく、その炭素原子数は、通常６〜６０（該炭素原子数に、置換基の炭素原子数は含まれない。）であり、例えば、フェノキシ基、Ｃ1〜Ｃ12アルコキシフェノキシ基、Ｃ1〜Ｃ12アルキルフェノキシ基、１−ナフチルオキシ基、２−ナフチルオキシ基、ペンタフルオロフェニルオキシ基が挙げられ、Ｃ1〜Ｃ12アルコキシフェノキシ基、Ｃ1〜Ｃ12アルキルフェノキシ基が好ましい。
Ｃ1〜Ｃ12アルコキシフェノキシ基としては、例えば、メトキシフェノキシ基、エトキシフェノキシ基、プロピルオキシフェノキシ基、イソプロピルオキシフェノキシ基、ブトキシフェノキシ基、イソブトキシフェノキシ基、ｔｅｒｔ−ブトキシフェノキシ基、ペンチルオキシフェノキシ基、ヘキシルオキシフェノキシ基、シクロヘキシルオキシフェノキシ基、ヘプチルオキシフェノキシ基、オクチルオキシフェノキシ基、２−エチルヘキシルオキシフェノキシ基、ノニルオキシフェノキシ基、デシルオキシフェノキシ基、３，７−ジメチルオクチルオキシフェノキシ基、ラウリルオキシフェノキシ基が挙げられる。
Ｃ1〜Ｃ12アルキルフェノキシ基としては、例えば、メチルフェノキシ基、エチルフェノキシ基、ジメチルフェノキシ基、プロピルフェノキシ基、１，３，５−トリメチルフェノキシ基、メチルエチルフェノキシ基、イソプロピルフェノキシ基、ブチルフェノキシ基、ｓｅｃ−ブチルフェノキシ基、イソブチルフェノキシ基、ｔｅｒｔ−ブチルフェノキシ基、ペンチルフェノキシ基、イソアミルフェノキシ基、ヘキシルフェノキシ基、ヘプチルフェノキシ基、オクチルフェノキシ基、ノニルフェノキシ基、デシルフェノキシ基、ドデシルフェノキシ基が挙げられる。
【００３０】
前記Ｒ１〜Ｒ８におけるアリールチオ基は、置換基を有していてもよく、その炭素原子数は、通常３〜６０（該炭素原子数に、置換基の炭素原子数は含まれない。）であり、例えば、フェニルチオ基、Ｃ1〜Ｃ12アルコキシフェニルチオ基、Ｃ1〜Ｃ12アルキルフェニルチオ基、１−ナフチルチオ基、２−ナフチルチオ基、ペンタフルオロフェニルチオ基が挙げられ、Ｃ1〜Ｃ12アルコキシフェニルチオ基、Ｃ1〜Ｃ12アルキルフェニルチオ基が好ましい。
【００３１】
前記Ｒ１〜Ｒ８におけるアリールアルキル基は、置換基を有していてもよく、その炭素原子数は、通常７〜６０（該炭素原子数に、置換基の炭素原子数は含まれない。）であり、例えば、フェニル−Ｃ1〜Ｃ12アルキル基、Ｃ1〜Ｃ12アルコキシフェニル−Ｃ1〜Ｃ12アルキル基、Ｃ1〜Ｃ12アルキルフェニル−Ｃ1〜Ｃ12アルキル基、１−ナフチル−Ｃ1〜Ｃ12アルキル基、２−ナフチル−Ｃ1〜Ｃ12アルキル基が挙げられ、Ｃ1〜Ｃ12アルコキシフェニル−Ｃ1〜Ｃ12アルキル基、Ｃ1〜Ｃ12アルキルフェニル−Ｃ1〜Ｃ12アルキル基が好ましい。
【００３２】
前記Ｒ１〜Ｒ８におけるアリールアルコキシ基は、置換基を有していてもよく、その炭素原子数は、通常７〜６０（該炭素原子数に、置換基の炭素原子数は含まれない。）であり、例えば、フェニルメトキシ基、フェニルエトキシ基、フェニルブトキシ基、フェニルペンチロキシ基、フェニルヘキシロキシ基、フェニルヘプチロキシ基、フェニルオクチロキシ基等のフェニル−Ｃ1〜Ｃ12アルコキシ基、Ｃ1〜Ｃ12アルコキシフェニル−Ｃ1〜Ｃ12アルコキシ基、Ｃ1〜Ｃ12アルキルフェニル−Ｃ1〜Ｃ12アルコキシ基、１−ナフチル−Ｃ1〜Ｃ12アルコキシ基、２−ナフチル−Ｃ1〜Ｃ12アルコキシ基が挙げられ、Ｃ1〜Ｃ12アルコキシフェニル−Ｃ1〜Ｃ12アルコキシ基、Ｃ1〜Ｃ12アルキルフェニル−Ｃ1〜Ｃ12アルコキシ基が好ましい。
【００３３】
前記Ｒ１〜Ｒ８におけるアリールアルキルチオ基は、置換基を有していてもよく、その炭素原子数は、通常７〜６０（該炭素原子数に、置換基の炭素原子数は含まれない。）であり、例えば、フェニル−Ｃ1〜Ｃ12アルキルチオ基、Ｃ1〜Ｃ12アルコキシフェニル−Ｃ1〜Ｃ12アルキルチオ基、Ｃ1〜Ｃ12アルキルフェニル−Ｃ1〜Ｃ12アルキルチオ基、１−ナフチル−Ｃ1〜Ｃ12アルキルチオ基、２−ナフチル−Ｃ1〜Ｃ12アルキルチオ基が挙げられ、Ｃ1〜Ｃ12アルコキシフェニル−Ｃ1〜Ｃ12アルキルチオ基、Ｃ1〜Ｃ12アルキルフェニル−Ｃ1〜Ｃ12アルキルチオ基が好ましい。
【００３４】
前記Ｒ１〜Ｒ８におけるアシル基は、置換基を有していてもよく、その炭素原子数は、通常２〜２０（該炭素原子数に、置換基の炭素原子数は含まれない。）であり、例えば、アセチル基、プロピオニル基、ブチリル基、イソブチリル基、ピバロイル基、ベンゾイル基、トリフルオロアセチル基、ペンタフルオロベンゾイル基が挙げられる。
【００３５】
前記Ｒ１〜Ｒ８におけるアシルオキシ基は、置換基を有していてもよく、その炭素原子数は、通常２〜２０（該炭素原子数に、置換基の炭素原子数は含まれない。）であり、例えば、アセトキシ基、プロピオニルオキシ基、ブチリルオキシ基、イソブチリルオキシ基、ピバロイルオキシ基、ベンゾイルオキシ基、トリフルオロアセチルオキシ基、ペンタフルオロベンゾイルオキシ基が挙げられる。
【００３６】
前記Ｒ１〜Ｒ８におけるアミド基は、置換基を有していてもよく、その炭素原子数は、通常２〜２０（該炭素原子数に、置換基の炭素原子数は含まれない。）であり、好ましくは２〜１８である。該アミド基としては、例えば、ホルムアミド基、アセトアミド基、プロピオアミド基、ブチロアミド基、ベンズアミド基、トリフルオロアセトアミド基、ペンタフルオロベンズアミド基、ジホルムアミド基、ジアセトアミド基、ジプロピオアミド基、ジブチロアミド基、ジベンズアミド基、ジトリフルオロアセトアミド基、ジペンタフルオロベンズアミド基が挙げられる。
【００３７】
前記Ｒ１〜Ｒ８における酸イミド基としては、酸イミドからその窒素原子に結合した水素原子を除いて得られる残基が挙げられ、置換基を有していてもよく、その炭素原子数は通常４〜２０（該炭素原子数に、置換基の炭素原子数は含まれない。）であり、例えば、以下の基が挙げられる。
【００３８】
【化５】
2013060585.tif 000006
【００３９】
前記Ｒ１〜Ｒ８におけるイミン残基としては、イミン化合物（分子内に、−Ｎ＝Ｃ-を持つ有機化合物のことをいい、その例として、アルジミン、ケチミンおよびこれらのＮ上の水素原子が、アルキル基等で置換された化合物が挙げられる）から水素原子１個を除いた残基が挙げられる。該イミン残基は、置換基を有していてもよく、その炭素原子数は２〜２０程度（該炭素原子数に、置換基の炭素原子数は含まれない。）であり、例えば、以下の基が挙げられる。
【００４０】
【化６】
2013060585.tif 000007
【００４１】
前記Ｒ１〜Ｒ８における置換アミノ基としては、アミノ基における水素原子の１または２個が、アルキル基、アリール基、アリールアルキル基および１価の複素環基から選ばれる１または２個の基で置換されたアミノ基が挙げられ、アルキル基、アリール基、アリールアルキル基および１価の複素環基は置換基を有していてもよい。該置換アミノ基の炭素原子数は、通常１〜６０程度であり（該アルキル基、アリール基、アリールアルキル基および１価の複素環基の置換基の炭素原子数は含まない。）、例えば、メチルアミノ基、ジメチルアミノ基、エチルアミノ基、ジエチルアミノ基、プロピルアミノ基、ジプロピルアミノ基、イソプロピルアミノ基、ジイソプロピルアミノ基、ブチルアミノ基、イソブチルアミノ基、ｔｅｒｔ−ブチルアミノ基、ペンチルアミノ基、ヘキシルアミノ基、シクロヘキシルアミノ基、ヘプチルアミノ基、オクチルアミノ基、２−エチルヘキシルアミノ基、ノニルアミノ基、デシルアミノ基、３，７−ジメチルオクチルアミノ基、ラウリルアミノ基、シクロペンチルアミノ基、ジシクロペンチルアミノ基、シクロヘキシルアミノ基、ジシクロヘキシルアミノ基、ピロリジル基、ピペリジル基、ジトリフルオロメチルアミノ基、フェニルアミノ基、ジフェニルアミノ基、Ｃ1〜Ｃ12アルコキシフェニルアミノ基、ジ（Ｃ1〜Ｃ12アルコキシフェニル）アミノ基、ジ（Ｃ1〜Ｃ12アルキルフェニル）アミノ基、１−ナフチルアミノ基、２−ナフチルアミノ基、ペンタフルオロフェニルアミノ基、ピリジルアミノ基、ピリダジニルアミノ基、ピリミジルアミノ基、ピラジルアミノ基、トリアジルアミノ基フェニル−Ｃ1〜Ｃ12アルキルアミノ基、Ｃ1〜Ｃ12アルコキシフェニル−Ｃ1〜Ｃ12アルキルアミノ基、Ｃ1〜Ｃ12アルキルフェニル−Ｃ1〜Ｃ12アルキルアミノ基、ジ（Ｃ1〜Ｃ12アルコキシフェニル−Ｃ1〜Ｃ12アルキル）アミノ基、ジ（Ｃ1〜Ｃ12アルキルフェニル−Ｃ1〜Ｃ12アルキル）アミノ基、１−ナフチル−Ｃ1〜Ｃ12アルキルアミノ基、２−ナフチル−Ｃ1〜Ｃ12アルキルアミノ基が挙げられる。
【００４２】
前記Ｒ１〜Ｒ８における置換シリル基としては、シリル基における水素原子の１、２または３個が、アルキル基、アリール基、アリールアルキル基および１価の複素環基から選ばれる１、２または３個の基で置換されたシリル基が挙げられ、アルキル基、アリール基、アリールアルキル基および１価の複素環基は置換基を有していてもよい。該置換アミノ基の炭素原子数は通常１〜６０であり（該アルキル基、アリール基、アリールアルキル基および１価の複素環基の置換基の炭素原子数は含まない。）、例えば、トリメチルシリル基、トリエチルシリル基、トリプロピルシリル基、トリ−イソプロピルシリル基、ジメチル−イソプロピリシリル基、ジエチル−イソプロピルシリル基、ｔｅｒｔ−ブチルシリルジメチルシリル基、ペンチルジメチルシリル基、ヘキシルジメチルシリル基、ヘプチルジメチルシリル基、オクチルジメチルシリル基、２−エチルヘキシル−ジメチルシリル基、ノニルジメチルシリル基、デシルジメチルシリル基、３，７−ジメチルオクチル−ジメチルシリル基、ラウリルジメチルシリル基、フェニル−Ｃ1〜Ｃ12アルキルシリル基、Ｃ1〜Ｃ12アルコキシフェニル−Ｃ1〜Ｃ12アルキルシリル基、Ｃ1〜Ｃ12アルキルフェニル−Ｃ1〜Ｃ12アルキルシリル基、１−ナフチル−Ｃ1〜Ｃ12アルキルシリル基、２−ナフチル−Ｃ1〜Ｃ12アルキルシリル基、フェニル−Ｃ1〜Ｃ12アルキルジメチルシリル基、トリフェニルシリル基、トリ−ｐａｒａ−キシリルシリル基、トリベンジルシリル基、ジフェニルメチルシリル基、ｔｅｒｔ−ブチルジフェニルシリル基、ジメチルフェニルシリル基が挙げられる。
【００４３】
前記Ｒ１〜Ｒ８における置換シリルオキシ基としては、シリルオキシ基における水素原子の１、２または３個が、アルキル基、アリール基、アリールアルキル基および１価の複素環基から選ばれる１、２または３個の基で置換されたシリルオキシ基が挙げられ、アルキル基、アリール基、アリールアルキル基および１価の複素環基は置換基を有していてもよい。該置換アミノ基の炭素原子数は通常１〜６０であり（該アルキル基、アリール基、アリールアルキル基および１価の複素環基の置換基の炭素原子数は含まない。）、例えば、トリメチルシリルオキシ基、トリエチルシリルオキシ基、トリプロピルシリルオキシ基、トリ−イソプロピルシリルオキシ基、ジメチル−イソプロピリシリルオキシ基、ジエチル−イソプロピルシリルオキシ基、ｔｅｒｔ−ブチルシリルジメチルシリルオキシ基、ペンチルジメチルシリルオキシ基、ヘキシルジメチルシリルオキシ基、ヘプチルジメチルシリルオキシ基、オクチルジメチルシリルオキシ基、２−エチルヘキシル−ジメチルシリルオキシ基、ノニルジメチルシリルオキシ基、デシルジメチルシリルオキシ基、３，７−ジメチルオクチル−ジメチルシリルオキシ基、ラウリルジメチルシリルオキシ基、フェニル−Ｃ１〜Ｃ１２アルキルシリルオキシ基、Ｃ１〜Ｃ１２アルコキシフェニル−Ｃ１〜Ｃ１２アルキルシリルオキシ基、Ｃ１〜Ｃ１２アルキルフェニル−Ｃ１〜Ｃ１２アルキルシリルオキシ基、１−ナフチル−Ｃ１〜Ｃ１２アルキルシリルオキシ基、２−ナフチル−Ｃ１〜Ｃ１２アルキルシリルオキシ基、フェニル−Ｃ１〜Ｃ１２アルキルジメチルシリルオキシ基、トリフェニルシリルオキシ基、トリ−ｐａｒａ−キシリルシリルオキシ基、トリベンジルシリルオキシ基、ジフェニルメチルシリルオキシ基、ｔｅｒｔ−ブチルジフェニルシリルオキシ基、ジメチルフェニルシリルオキシ基、トリメトキシシリルオキシ基、トリエトキシシリルオキシ基、トリプロピルオキシシリルオキシ基、トリ−イソプロピルシリルオキシ基、ジメチル−イソプロピリシリルオキシ基、メチルジメトキシシリルオキシ基、エチルジメトキシシリルオキシ基が挙げられる。
【００４４】
前記Ｒ１〜Ｒ８における置換シリルチオ基は、シリルチオ基における水素原子の１、２または３個が、アルキル基、アリール基、アリールアルキル基および１価の複素環基からなる群から選ばれる１、２または３個の基で置換されたシリルチオ基が挙げられ、アルキル基、アリール基、アリールアルキル基および１価の複素環基は置換基を有していてもよい。該置換シリルチオ基の炭素原子数は、通常１〜６０（該炭素原子数に、置換基の炭素原子数は含まれない。）であり、好ましくは３〜４８である。置換シリルチオ基としては、例えば、トリメチルシリルチオ基、トリエチルシリルチオ基、トリプロピルシリルチオ基、トリイソプロピルシリルチオ基、イソプロピルジメチルシリルチオ基、ジエチルイソプロピルシリルチオ基、ｔｅｒｔ−ブチルジメチルシリルチオ基、ジメチルペンチルシリルチオ基、ヘキシルジメチルシリルチオ基、ヘプチルジメチルシリルチオ基、ジメチルオクチルシリルチオ基、２−エチルヘキシル−ジメチルシリルチオ基、ジメチルノニルシリルチオ基、デシルジメチルシリルチオ基、３，７−ジメチルオクチル−ジメチルシリルチオ基、ラウリルジメチルシリルチオ基、フェニル−Ｃ1〜Ｃ12アルキルシリルチオ基、Ｃ1〜Ｃ12アルコキシフェニル−Ｃ1〜Ｃ12アルキルシリルチオ基、Ｃ1〜Ｃ12アルキルフェニル−Ｃ1〜Ｃ12アルキルシリルチオ基、１−ナフチル−Ｃ1〜Ｃ12アルキルシリルチオ基、２−ナフチル−Ｃ1〜Ｃ12アルキルシリルチオ基、フェニル−Ｃ1〜Ｃ12アルキルジメチルシリルチオ基、トリフェニルシリルチオ基、トリ(ｐａｒａ−トリル)シリルチオ基、トリベンジルシリルチオ基、メチルジフェニルシリルチオ基、ｔｅｒｔ−ブチルジフェニルシリルチオ基、ジメチルフェニルシリルチオ基が挙げられる。
【００４５】
前記Ｒ１〜Ｒ８における置換シリルアミノ基は、シリルアミノ基における水素原子の１、２または３個が、アルキル基、アリール基、アリールアルキル基および１価の複素環基からなる群から選ばれる１、２または３個の基で置換されたシリルアミノ基が挙げられ、アルキル基、アリール基、アリールアルキル基および１価の複素環基は置換基を有していてもよい。該置換シリルアミノ基の炭素原子数は、通常１〜６０（該炭素原子数に、置換基の炭素原子数は含まれない。）であり、好ましくは３〜４８である。置換シリルアミノ基としては、例えば、トリメチルシリルアミノ基、トリエチルシリルアミノ基、トリプロピルシリルアミノ基、トリ−イソプロピルシリルアミノ基、ジメチル−イソプロピルシリルアミノ基、ジエチル−イソプロピルシリルアミノ基、ｔｅｒｔ−ブチルジメチルシリルアミノ基、ペンチルジメチルシリルアミノ基、ヘキシルジメチルシリルアミノ基、ヘプチルジメチルシリルアミノ基、オクチルジメチルシリルアミノ基、２−エチルヘキシル−ジメチルシリルアミノ基、ノニルジメチルシリルアミノ基、デシルジメチルシリルアミノ基、３，７−ジメチルオクチル−ジメチルシリルアミノ基、ラウリルジメチルシリルアミノ基、フェニル−Ｃ1〜Ｃ12アルキルシリルオキシ基、Ｃ1〜Ｃ12アルコキシフェニル−Ｃ1〜Ｃ12アルキルシリルアミノ基、Ｃ1〜Ｃ12アルキルフェニル−Ｃ1〜Ｃ12アルキルシリルアミノ基、１−ナフチル−Ｃ1〜Ｃ12アルキルシリルアミノ基、２−ナフチル−Ｃ1〜Ｃ12アルキルシリルアミノ基、フェニル−Ｃ1〜Ｃ12アルキルジメチルシリルアミノ基、トリフェニルシリルアミノ基、トリ(ｐ−トリル)シリルアミノ基、トリベンジルシリルアミノ基、ジフェニルメチルシリルアミノ基、ｔｅｒｔ−ブチルジフェニルシリルオアミノ基、ジメチルフェニルシリルアミノ基が挙げられる。
【００４６】
前記Ｒ１〜Ｒ８における１価の複素環基は、前記Ｅ１〜Ｅ４における１価の複素環基と同じものが挙げられる。
【００４７】
前記Ｒ１〜Ｒ８におけるヘテロアリールオキシ基は、置換基を有していてもよく、炭素原子数は、通常６〜６０（該炭素原子数に、置換基の炭素原子数は含まれない。）であり、好ましくは７〜４８である。ヘテロアリールオキシ基としては、例えば、チエニルオキシ基、Ｃ1〜Ｃ12アルコキシチエニルオキシ基、Ｃ1〜Ｃ12アルキルチエニルオキシ基、Ｃ1〜Ｃ12アルコキシピリジルオキシ基、Ｃ1〜Ｃ12アルキルピリジルオキシ基、イソキノリルオキシ基が挙げられ、Ｃ1〜Ｃ12アルコキシピリジルオキシ基、Ｃ1〜Ｃ12アルキルピリジルオキシ基が好ましい。
Ｃ1〜Ｃ12アルコキシピリジルオキシ基としては、例えば、メトキシピリジルオキシ基、エトキシピリジルオキシ基、プロピルオキシピリジルオキシ基、イソプロピルオキシピリジルオキシ基、ブトキシピリジルオキシ基、イソブトキシピリジルオキシ基、ｔｅｒｔ−ブトキシピリジルオキシ基、ペンチルオキシピリジルオキシ基、ヘキシルオキシピリジルオキシ基、シクロヘキシルオキシピリジルオキシ基、ヘプチルオキシピリジルオキシ基、オクチルオキシピリジルオキシ基、２−エチルヘキシルオキシピリジルオキシ基、ノニルオキシピリジルオキシ基、デシルオキシピリジルオキシ基、３，７−ジメチルオクチルオキシピリジルオキシ基、ラウリルオキシピリジルオキシ基が挙げられる。
Ｃ1〜Ｃ12アルキルピリジルオキシ基としては、例えば、メチルピリジルオキシ基、エチルピリジルオキシ基、ジメチルピリジルオキシ基、プロピルピリジルオキシ基、１，３，５−トリメチルピリジルオキシ基、メチルエチルピリジルオキシ基、イソプロピルピリジルオキシ基、ブチルピリジルオキシ基、ｓｅｃ−ブチルピリジルオキシ基、イソブチルピリジルオキシ基、ｔｅｒｔ−ブチルピリジルオキシ基、ペンチルピリジルオキシ基、イソアミルピリジルオキシ基、ヘキシルピリジルオキシ基、ヘプチルピリジルオキシ基、オクチルピリジルオキシ基、ノニルピリジルオキシ基、デシルピリジルオキシ基、ドデシルピリジルオキシ基が挙げられる。
【００４８】
前記Ｒ１〜Ｒ８におけるヘテロアリールチオ基は、置換基を有していてもよく、炭素原子数は、通常６〜６０（該炭素原子数に、置換基の炭素原子数は含まれない。）であり、好ましくは７〜４８である。ヘテロアリールチオ基としては、ピリジルチオ基、Ｃ1〜Ｃ12アルコキシピリジルチオ基、Ｃ1〜Ｃ12アルキルピリジルチオ基、イソキノリルチオ基等が挙げられ、Ｃ1〜Ｃ12アルコキシピリジルチオ基、Ｃ1〜Ｃ12アルキルピリジルチオ基が好ましい。
【００４９】
前記Ｒ１〜Ｒ８におけるアリールアルケニル基は、置換基を有していてもよく、その炭素原子数は、通常８〜６０（該炭素原子数に、置換基の炭素原子数は含まれない。）である。アリールアルケニル基としては、例えば、フェニル−Ｃ2〜Ｃ12アルケニル基、Ｃ1〜Ｃ12アルコキシフェニル−Ｃ2〜Ｃ12アルケニル基、Ｃ1〜Ｃ12アルキルフェニル−Ｃ2〜Ｃ12アルケニル基、１−ナフチル−Ｃ2〜Ｃ12アルケニル基、２−ナフチル−Ｃ2〜Ｃ12アルケニル基が挙げられ、Ｃ1〜Ｃ12アルコキシフェニル−Ｃ2〜Ｃ12アルケニル基、Ｃ2〜Ｃ12アルキルフェニル−Ｃ1〜Ｃ12アルケニル基が好ましい。
【００５０】
前記Ｒ１〜Ｒ８におけるアリールアルキニル基は、置換基を有していてもよく、その炭素原子数は、通常８〜６０程度（該炭素原子数に、置換基の炭素原子数は含まれない。）である。アリールアルキニル基としては、例えば、フェニル−Ｃ2〜Ｃ12アルキニル基、Ｃ1〜Ｃ12アルコキシフェニル−Ｃ2〜Ｃ12アルキニル基、Ｃ1〜Ｃ12アルキルフェニル−Ｃ2〜Ｃ12アルキニル基、１−ナフチル−Ｃ2〜Ｃ12アルキニル基、２−ナフチル−Ｃ2〜Ｃ12アルキニル基が挙げられ、Ｃ1〜Ｃ12アルコキシフェニル−Ｃ2〜Ｃ12アルキニル基、Ｃ1〜Ｃ12アルキルフェニル−Ｃ2〜Ｃ12アルキニル基が好ましい。
【００５１】
前記Ｒ１〜Ｒ８における置換カルボキシル基は、カルボキシル基における水素原子が、アルキル基、アリール基、アリールアルキル基または１価の複素環基で置換されたカルボキシル基が挙げられ、アルキル基、アリール基、アリールアルキル基および１価の複素環基は置換基を有していてもよい。該置換カルボキシル基の炭素原子数は、通常２〜６０（該炭素原子数に、アルキル基、アリール基、アリールアルキル基および１価の複素環基の置換基の炭素原子数は含まれない。）である。置換カルボキシル基としては、例えば、メトキシカルボキシル基、エトキシカルボキシル基、プロポキシカルボキシル基、イソプロポキシカルボキシル基、ブトキシカルボキシル基、イソブトキシカルボキシル基、ｔｅｒｔ−ブトキシカルボキシル基、ペンチルオキシカルボキシル基、ヘキシロキシカルボキシル基、シクロヘキシロキシカルボキシル基、ヘプチルオキシカルボキシル基、オクチルオキシカルボキシル基、２−エチルヘキシロキシカルボキシル基、ノニルオキシカルボキシル基、デシロキシカルボキシル基、３，７−ジメチルオクチルオキシカルボキシル基、ドデシルオキシカルボキシル基、トリフルオロメトキシカルボキシル基、ペンタフルオロエトキシカルボキシル基、パーフルオロブトキシカルボキシル基、パーフルオロヘキシルオキシカルボキシル基、パーフルオロオクチルオキシカルボキシル基、フェノキシカルボキシル基、ナフトキシカルボキシル基、ピリジルオキシカルボキシル基が挙げられる。
【００５２】
前記式（１）で示される繰り返し単位において、ａ、ｂ、ｃ、ｄおよびｅは、それぞれ独立に、１または２であり、ｆは０〜３の整数を表す。ｃおよびｄは、１であることが好ましい。
ｆ＝０のとき、５≦ａ＋ｂ＋ｃ＋e≦８、かつ、ｂおよびｃの少なくとも一方は２であり、５≦ａ＋ｂ＋ｃ＋e≦６、かつ、ｂおよびｃの少なくとも一方は２であることが好ましい。
ｆ＝１のとき、５≦ａ＋ｂ＋ｃ＋ｄ＋e≦１０であり、５≦ａ＋ｂ＋ｃ＋ｄ＋e≦８であることが好ましい。
本発明の高分子化合物の正孔輸送性の観点から、ｆ＝０またはｆ＝１であることが好ましく、ｆ＝１であることがより好ましい。
【００５３】
ｍ、ｎ、ｏ、ｐ、ｑおよびｌは、それぞれ独立に、０〜４の整数を表し、ｍ、ｎ、ｏ、ｐおよびｑが複数存在する場合、それらはそれぞれ同一でも異なっていてもよい。ｍ、ｎ、ｏ、ｐ、ｑおよびｌは、好ましくは０または１であり、より好ましくは０である。
【００５４】
ｊおよびｋは、それぞれ独立に、０〜５の整数を表す。ｊおよびｋは、好ましくは１〜３の整数であり、より好ましくは１または３であり、さらに好ましくは１である。
【００５５】
また、本発明の高分子化合物は、発光素子にした場合の輝度寿命の観点から、前記式（１）で表される繰り返し単位が、実質的に隣り合わないことが望ましい。ここで、「実質的に隣り合わない」とは、前記式（１）で表される繰り返し単位同士の結合の個数の、前記式（１）で表される繰り返し単位の全結合の個数に対する割合が、０．０５未満であることを意味し、該割合は０．０３未満であることが好ましく、０．０１未満であることがより好ましい。
【００５６】
前記式（１）で表される繰り返し単位としては、式（１−ａ）で表される繰り返し単位であることが好ましい。
【００５７】
【化７】
2013060585.tif 000008
［式中、
Ｅ１〜Ｅ４およびＲ２〜Ｒ４は、前記と同じ意味を表す。
ｂ、ｃ、ｄおよびｆは前記と同じ意味を表す。ｎ、ｏおよびｐは前記と同じ意味を表す。］
【００５８】
前記式（１）で表される繰り返し単位の具体例（ｆ＝０）としては、以下の繰り返し単位が挙げられる。
【００５９】
【化８】
2013060585.tif 000009
【００６０】
前記式（１−ａ）で表される繰り返し単位の具体例（ｆ＝０）としては、以下の繰り返し単位が挙げられる。
【００６１】
【化９】
2013060585.tif 000010
【００６２】
前記式（１）で表される繰り返し単位の具体例（ｆ＝１）としては、以下の繰り返し単位が挙げられる。
【００６３】
【化１０】
2013060585.tif 000011
【００６４】
前記式（１−ａ）で表される繰り返し単位の具体例（ｆ＝１）としては、以下の繰り返し単位が挙げられる。
【００６５】
【化１１】
2013060585.tif 000012
【００６６】
前記式（１）で表される繰り返し単位の具体例（ｆ＝２）としては、以下の繰り返し単位が挙げられる。
【００６７】
【化１２】
2013060585.tif 000013
【００６８】
前記式（１−ａ）で表される繰り返し単位の具体例（ｆ＝２）としては、以下の繰り返し単位が挙げられる。
【００６９】
【化１３】
2013060585.tif 000014
【００７０】
前記式（１）で表される繰り返し単位の具体例（ｆ＝３）としては、以下の繰り返し単位が挙げられる。
【００７１】
【化１４】
2013060585.tif 000015
【００７２】
前記式（１−ａ）で表される繰り返し単位の具体例（ｆ＝３）としては、以下の繰り返し単位が挙げられる。
【００７３】
【化１５】
2013060585.tif 000016
【００７４】
本発明の高分子化合物は、式（３）で表される繰り返し単位をさらに含んでいることが好ましい。
【００７５】
【化１６】
2013060585.tif 000017
［式中、
Ａｒ１３はアリーレン基、２価の複素環基または金属錯体構造を有する２価の基を表し、これらの基は置換基を有していてもよい。］
【００７６】
前記式（３）中、Ａｒ１３が表すアリーレン基は、芳香族炭化水素から、水素原子２個を除いた残りの原子団（好ましくは、環を構成する炭素原子に直接結合する水素原子２個を除いた残りの原子団）であり、該アリーレン基は、置換基を有していてもよい。
芳香族炭化水素としては、縮合環を有するもの、独立したベンゼン環および縮合環から選ばれる２個以上が直接またはビニレン基等を介して結合したものが含まれる。
【００７７】
Ａｒ１３が表すアリーレン基において、置換基を除いた部分の炭素原子数は、通常６〜６０（該炭素原子数に、置換基の炭素原子数は含まれない。）であり、好ましくは６〜２０である。
【００７８】
Ａｒ１３が表すアリーレン基としては、例えば、フェニレン基（下式１〜３）、ナフタレンジイル基（下式４〜１３）、アントラセン−ジイル基（下式１４〜１９）、ビフェニル−ジイル基（下式２０〜２５）、ターフェニル−ジイル基（下式２６〜２８）、縮合環化合物から誘導される基（下式２９〜３５）、フルオレン−ジイル基（下式３６〜３８）、ベンゾフルオレン−ジイル（下式３９〜４６）が挙げられる。
下式１〜４６で表される基は、置換基を有していてもよく、該置換基としては、ハロゲン原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の複素環基、ヘテロアリールオキシ基、ヘテロアリールチオ基、アリールアルケニル基、アリールアルキニル基、置換カルボキシル基およびシアノ基が挙げられる。なお、これらの基は前記Ｒ１〜Ｒ８で表される基と同じ意味を表し、架橋性基は含まない。
【００７９】
【化１７】
2013060585.tif 000018
【００８０】
【化１８】
2013060585.tif 000019
【００８１】
【化１９】
2013060585.tif 000020
【００８２】
前記式（３）で表される繰り返し単位は、発光素子にした場合の輝度寿命の観点から、下記式（３’）で表される繰り返し単位であることが好ましく、Ｒ１０、R１１のうち少なくとも一方がアルキル基、アリール基またはアリールアルキル基であることがより好ましく、Ｒ１０がアルキル基であり、かつ、Ｒ１１がアリール基またはアリールアルキル基であることが更に好ましい。
【００８３】
【化２０】
2013060585.tif 000021
［式中、
Ｒ１０およびＲ１１は、それぞれ独立に、水素原子、アルキル基、アリール基、アリールアルキル基または１価の複素環基を表し、これらの基は置換基を有していてもよく、Ｒ１０とＲ１１は互いに結合して環構造を形成していてもよい。
Ｒ１２は、ハロゲン原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の複素環基、ヘテロアリールオキシ基、ヘテロアリールチオ基、アリールアルケニル基、アリールアルキニル基、置換カルボキシル基またはシアノ基を表し、これらの基は前記Ｒ１〜Ｒ８で表される基と同じ意味を表し、これらの基は置換基を有していてもよい。Ｒ１２が複数存在する場合、それらは同一でも異なっていてもよい。
ｓおよびｔは、それぞれ独立に、０〜３の整数を表す。］
【００８４】
前記式（３’）で表される繰り返し単位は、発光素子にした場合の輝度寿命の観点から、式（３’−ａ）で表される繰り返し単位であることが好ましい。本発明の高分子化合物の合成の容易さの観点から、ｓおよびｔは０であることが好ましく、また、発光素子にした場合の輝度寿命の観点から、Ｒ１０、R１１のうち少なくとも一方がアルキル基、アリール基またはアリールアルキル基であることが好ましく、Ｒ１０がアルキル基であり、かつ、Ｒ１１がアリール基またはアリールアルキル基であることがより好ましい。
【００８５】
【化２１】
2013060585.tif 000022
［式中、
Ｒ１０およびＲ１１は、前記と同じ意味を表す。
Ｒ１２は、前記と同じ意味を表す。Ｒ１２が複数存在する場合、それらは同一でも異なっていてもよい。
ｓおよびｔは、それぞれ独立に、０〜３の整数を表す。］
【００８６】
前記式（３’−ａ）で表される繰り返し単位としては、例えば、下記式（３’−ａ）−１〜（３’−ａ）−１４で表される繰り返し単位が挙げられ、発光素子にした場合の輝度寿命の観点から、（３’−ａ）−８〜（３’−ａ）−９または（３’−ａ）−１１〜（３’−ａ）−１４で表される繰り返し単位が好ましく、（３’−ａ）−１３または（３’−ａ）−１４で表される繰り返し単位がより好ましい。
【００８７】
【化２２】
2013060585.tif 000023
【００８８】
前記式（３）で表される繰り返し単位は、本発明の高分子化合物の電荷輸送性の観点から、下記式（４）で表される繰り返し単位であることが好ましい。
【００８９】
【化２３】
2013060585.tif 000024
［式中、
Ｒ１３は、ハロゲン原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の複素環基、ヘテロアリールオキシ基、ヘテロアリールチオ基、アリールアルケニル基、アリールアルキニル基、置換カルボキシル基またはシアノ基を表す。これらの基は前記Ｒ１〜Ｒ８で表される基と同じ意味を表し、これらの基は置換基を有していてもよい。Ｒ１３が複数存在する場合、それらは同一であっても異なっていてもよい。
ｒは０〜４の整数を表す。］
【００９０】
本発明の高分子化合物の溶解性の観点から、前記Ｒ１３は、アルキル基またはアルコキシ基が好ましく、アルキル基がさらに好ましい。また、前記ｒは、ｒは０〜２が好ましく、ｒは０が特に好ましい。本発明の高分子化合物の電荷輸送性がより優れるためである。
【００９１】
前記式（４）で表される繰り返し単位は、本発明の高分子化合物の合成の容易さの観点から、下記式（４−ａ）または下記式（４−ｂ）で表される繰り返し単位であることが好ましく、式（４−ａ）で示される繰り返し単位であることがより好ましい。
【００９２】
【化２４】
2013060585.tif 000025
［式中、
Ｒ１３は前記と同じ意味を表し、Ｒ１３が複数存在する場合、それらは同一であっても異なっていてもよい。
ｒは、前記と同じ意味を表す。］
【００９３】
【化２５】
2013060585.tif 000026
［式中、
Ｒ１３は前記と同じ意味を表し、Ｒ１３が複数存在する場合、それらは同一であっても異なっていてもよい。
ｒは、前記と同じ意味を表す。］
【００９４】
前記式（３）中、Ａｒ１３が表す２価の複素環基は、複素環式化合物から、水素原子２個を除いた残りの原子団（好ましくは、環を構成する炭素原子に直接結合する水素原子２個を除いた残りの原子団）であり、該基は、置換基を有していてもよい。
ここで、複素環式化合物は、環式構造を持つ有機化合物のうち、環を構成する元素が炭素原子だけでなく、酸素、硫黄、窒素、リン、ホウ素、ヒ素等のヘテロ原子を環内に含むものであり、縮合環を有するもの、独立した単環および縮合環から選ばれる２個以上が直接結合したものが含まれる。
２価の複素環基としては、２価の芳香族複素環基が好ましい。２価の芳香族複素環基は、芳香族複素環式化合物から、水素原子２個を除いた残りの原子団（好ましくは、環を構成する炭素原子に直接結合する水素原子２個を除いた残りの原子団）である。芳香族複素環式化合物としては、例えば、オキサジアゾール、チアジアゾール、チアゾール、オキサゾール、チオフェン、ピロール、ホスホール、フラン、ピリジン、ピラジン、ピリミジン、トリアジン、ピリダジン、キノリン、イソキノリン、カルバゾール、ジベンゾホスホール、ジベンゾフラン、ジベンゾチオフェン等のヘテロ原子を含む複素環自体が芳香族性を示す化合物、並びに、フェノキサジン、フェノチアジン、ジベンゾボロール、ジベンゾシロール、ベンゾピラン等のヘテロ原子を含む複素環それ自体は芳香族性を示さなくとも、該複素環に芳香環が縮環されている化合物が挙げられる。
２価の複素環基が有してもよい置換基としては、ハロゲン原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の複素環基、ヘテロアリールオキシ基、ヘテロアリールチオ基、アリールアルケニル基、アリールアルキニル基、置換カルボキシル基またはシアノ基が挙げられ、得られる高分子化合物の溶解性の観点から、アルキル基、アルコキシ基、アリール基、アリールオキシ基、アリールアルキル基、アリールアルコキシ基、ハロゲン原子およびシアノ基が好ましい。なお、これらの基は前記Ｒ１〜Ｒ８で表される基と同じ意味を表す。
【００９５】
Ａｒ１３が表す２価の複素環基において、置換基を除いた部分の炭素原子数は、通常、３〜６０であり、置換基を含めた全炭素原子数は、通常、３〜１００である。
【００９６】
Ａｒ１３が表す２価の複素環基としては、例えば、ピリジン−ジイル基（下式１０１〜１０４）、ジアザフェニレン基（下式１０５〜１０８）、トリアジン−ジイル基（下式１０９）、キノリン−ジイル基（下式１１０〜１１４）、キノキサリン−ジイル基（下式１１５〜１１９）、アクリジンジイル基（下式１２０〜１２３）、ビピリジル−ジイル基（下式１２４〜１２６）、フェナントロリンジイル基（下式１２７〜１２８）、ヘテロ原子として酸素原子、硫黄原子、窒素原子、ケイ素原子等を含む構造を有する基（下式１２９〜１３６）、ヘテロ原子として酸素原子、硫黄原子、窒素原子、ケイ素原子等を含む５員環複素環基（下式１３７〜１４０）、ヘテロ原子として酸素原子、硫黄原子、窒素原子、ケイ素原子等を含む５員環縮合複素環基（下式１４１〜１５８）、ヘテロ原子として酸素原子、硫黄原子、窒素原子、ケイ素原子等を含む５員環複素環基でそのヘテロ原子のα位で結合し２量体や３量体になっている基（下式１５９〜１６０）、ヘテロ原子として酸素原子、硫黄原子、窒素原子、ケイ素原子等を含む５員環複素環基でそのヘテロ原子のα位でフェニル基に結合している基（下式１６１〜１６６）、ヘテロ原子として酸素原子、硫黄原子、窒素原子等を含む５員環縮合複素環基にフェニル基やフリル基、チエニル基が置換した基（下式１６７〜１７２）、ヘテロ原子として酸素原子、窒素原子等を含む６員環複素環基（下式１７３〜１７６）が挙げられる。なお、これらの基は、置換基を有していてもよい。
【００９７】
【化２６】
2013060585.tif 000027
【００９８】
【化２７】
2013060585.tif 000028
【００９９】
【化２８】
2013060585.tif 000029
【０１００】
【化２９】
2013060585.tif 000030
【０１０１】
【化３０】
2013060585.tif 000031
【０１０２】
前記Ａｒ１３が表す２価の複素環基としては、本発明の高分子化合物の電荷輸送性の観点から、下記式（５）で表される２価の複素環基が好ましく、該基は置換基を有していてもよい。
【０１０３】
【化３１】
2013060585.tif 000032
［式中、
Ｙは、酸素原子、硫黄原子、−Ｎ（Ｒａ）−、−Ｏ−Ｃ（Ｒｂ）（Ｒｃ）−または−Ｓｉ（Ｒｄ）（Ｒｅ）−を表す。Ｒａ、Ｒｂ、Ｒｃ、ＲｄおよびＲｅは、それぞれ独立に、水素原子、アルキル基、アルコキシ基、アリール基またはアリールアルキル基を表し、これらの基は置換基を有していてもよい。］
【０１０４】
前記式（５）中、Ｙは、本発明の高分子化合物の合成の容易さの観点から、酸素原子、硫黄原子または−Ｎ（Ｒａ）−が好ましく、酸素原子または−Ｎ（Ｒa）−がより好ましい。
【０１０５】
前記式（５）が置換基を有する場合、該置換基としては、ハロゲン原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の複素環基、ヘテロアリールオキシ基、ヘテロアリールチオ基、アリールアルケニル基、アリールアルキニル基、置換カルボキシル基またはシアノ基が挙げられ、本発明の高分子化合物の溶解性の観点から、アルキル基、アルコキシ基、アリール基、アリールオキシ基、アリールアルキル基、アリールアルコキシ基、ハロゲン原子またはシアノ基が好ましい。なお、これらの基は前記Ｒ１〜Ｒ８で表される基と同じ意味を表す。
【０１０６】
前記式（５）で表される２価の複素環基は、本発明の高分子化合物の電荷輸送性の観点から、下記式（５）−１または下記式（５）−２で表される２価の基であることが好ましい。なお、これらの基は置換基を有していてもよい。
【０１０７】
【化３２】
2013060585.tif 000033
［式中、
Ｙ1は、酸素原子、硫黄原子、−Ｎ（Ｒa）−、−Ｏ−Ｃ（Ｒb）（Ｒc）−または−Ｓｉ（Ｒd）（Ｒe）−を表す。］
【０１０８】
【化３３】
2013060585.tif 000034
［式中、
Ｙ2は、酸素原子、硫黄原子、−Ｎ（Ｒa）−、−Ｏ−Ｃ（Ｒb）（Ｒc）−または−Ｓｉ（Ｒd）（Ｒe）−を表す。］
【０１０９】
前記式（５）−１および前記式（５）−２において、Ｙ1およびＹ2は、本発明の高分子化合物の合成の容易さの観点から、酸素原子、硫黄原子または−Ｎ（Ｒa）−が好ましく、酸素原子または−Ｎ（Ｒa）−がより好ましく、酸素原子が特に好ましい。
【０１１０】
前記式（５）−１および（５）−２が置換基を有する場合、該置換基としては、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基およびニトロ基が挙げられ、得られる高分子化合物の溶解性の観点から、アルキル基、アルコキシ基、アリール基、アリールオキシ基、アリールアルキル基、アリールアルコキシ基、ハロゲン原子およびシアノ基が好ましい。なお、これらの基は前記Ｒ１〜Ｒ８で表される基と同じ意味を表し、さらに置換基を有していてもよい。
【０１１１】
前記式（５）−１または前記式（５）−２で表される繰り返し単位としては、例えば、式（５−１０１）〜式（５−１０８）で表される繰り返し単位が挙げられる。なお、ＲａおよびＲは、それぞれ独立に、水素原子、ハロゲン原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の複素環基、ヘテロアリールオキシ基、ヘテロアリールチオ基、アリールアルケニル基、アリールアルキニル基、置換カルボキシル基またはシアノ基を表す。これらの基は、置換基を有していてもよい。なお、これらの基は前記Ｒ１〜Ｒ８で表される基と同じ意味を表す。
【０１１２】
【化３４】
2013060585.tif 000035
【０１１３】
前記Ａｒ１３が表す２価の複素環基としては、本発明の高分子化合物の電荷輸送性の観点から、式（６）で表される２価の複素環基が好ましく、該基は置換基を有していてもよい。
【０１１４】
【化３５】
2013060585.tif 000036
［式中、
ＲＦは水素原子、アルキル基、アリール基または１価の複素環基を表し、これらの基は置換基を有していてもよい。
Ｘ１は、酸素原子、硫黄原子または−Ｃ（Ｒ１４）２−で表される基を表す。Ｒ１４は、アルキル基またはアリール基を表し、これらの基は置換基を有していてもよく、複数存在するＲ１４は互いに同一でも異なっていてもよい。］
【０１１５】
前記ＲＦにおけるアルキル基としては、例えば、Ｃ１〜Ｃ２０アルキル基を選択することができる。前記ＲＦにおけるアリール基としては、例えば、フェニル基、１−ナフチル基、２−ナフチル基、１−アントラセニル基、２−アントラセニル基、９−アントラセニル基または２−フルオレニル基を選択することができる。前記ＲＦにおける１価の複素環基としては、例えば、ピリジル基、ピリミジル基、トリアジル基またはキノリル基を選択することができる。なお、これらの基は置換基を有していてもよい。
【０１１６】
前記ＲＦが表す基が置換基を有する場合、該置換基としては、アルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、１価の複素環基、カルボキシル基、ニトロ基およびシアノ基が挙げられ、アルキル基、アルコキシ基、アリール基、アリールオキシ基、アリールアルキル基、アリールアルコキシ基、置換アミノ基、アシル基またはシアノ基であることが好ましく、アルキル基、アルコキシ基またはアリール基であることが更に好ましい。なお、これらの基は前記Ｒ１〜Ｒ８で表される基と同じ意味を表す。
【０１１７】
前記Ｘ１は、発光素子に用いた場合の輝度寿命がより優れるので、酸素原子であることが好ましい。
【０１１８】
前記Ｒ１４におけるアルキル基としては、例えば、Ｃ１〜Ｃ２０アルキル基を選択することができる。前記Ｒ１４におけるアリール基としては、例えば、フェニル基、１−ナフチル基、２−ナフチル基、１−アントラセニル基、２−アントラセニル基、９−アントラセニル基または２−フルオレニル基を選択することができる。なお、これらの基は置換基を有していてもよい。
【０１１９】
前記Ｒ１４が表す基が置換基を有する場合、該置換基としては、アルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、１価の複素環基、カルボキシル基、ニトロ基およびシアノ基が挙げられ、アルキル基、アルコキシ基、アリール基、アリールオキシ基、アリールアルキル基、アリールアルコキシ基、置換アミノ基、アシル基またはシアノ基であることが好ましく、アルキル基、アルコキシ基またはアリール基であることが更に好ましい。なお、これらの基は前記Ｒ１〜Ｒ８で表される基と同じ意味を表す。
【０１２０】
前記式（６）で表される２価の複素環基としては、例えば、下記式（６−１）、（６−２）および（６−３）で表される基が挙げられる。
【０１２１】
【化３６】
2013060585.tif 000037
【０１２２】
前記式（３）中、Ａｒ１３が表す金属錯体構造を有する２価の基とは、有機配位子を有する金属錯体の有機配位子から水素原子を２個除いた残りの原子団である。
該有機配位子の炭素原子数は、通常４〜６０程度であり、例えば、８−キノリノールおよびその誘導体、ベンゾキノリノールおよびその誘導体、２−フェニル−ピリジンおよびその誘導体、２−フェニル−ベンゾチアゾールおよびその誘導体、２−フェニル−ベンゾキサゾールおよびその誘導体、ポルフィリンおよびその誘導体が挙げられる。該金属錯体の中心金属としては、例えば、アルミニウム、亜鉛、ベリリウム、イリジウム、白金、金、ユーロピウム、テルビウムが挙げられる。
有機配位子を有する金属錯体としては、例えば、低分子の蛍光材料、燐光材料として公知の金属錯体、三重項発光錯体が挙げられる。
【０１２３】
金属錯体構造を有する２価の基としては、例えば、下記式２０１〜２０７で表される繰り返し単位が挙げられる。
【０１２４】
【化３７】
2013060585.tif 000038
【０１２５】
前記式２０１〜２０７において、Ｒはそれぞれ独立に、水素原子、ハロゲン原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の複素環基、ヘテロアリールオキシ基、ヘテロアリールチオ基、アリールアルケニル基、アリールアルキニル基、置換カルボキシル基またはシアノ基を表す。なお、これらの基は前記Ｒ１〜Ｒ８で表される基と同じ意味を表す。
【０１２６】
本発明の高分子化合物は、下記式（７）で表される繰り返し単位をさらに含んでいてもよい。
【０１２７】
【化３８】
2013060585.tif 000039
［式中、
ｓｓおよびｔｔは、それぞれ独立に、０〜４の整数であり、ｕｕは１または２であり、ｖｖは０〜５の整数である。
Ｒ５３、Ｒ５４およびＲ５５は、それぞれ独立に、アルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、１価の複素環基、カルボキシル基、ニトロ基またはシアノ基を表す。Ｒ５３、Ｒ５４およびＲ５５が複数個存在するとき、これらは同一であっても異なっていてもよい。なお、これらの基は前記Ｒ１〜Ｒ８で表される基と同じ意味を表す。］
【０１２８】
式（７）で表される繰り返し単位としては、例えば、下記式（７−１）および（７−２）で表される繰り返し単位が挙げられる。
【０１２９】
【化３９】
2013060585.tif 000040
【０１３０】
本発明の高分子化合物は、前記式（１）で表される繰り返し単位に加えて、式（２Ａ）で表される繰り返し単位および式（３Ａ）で表される繰り返し単位の少なくとも一方をさらに含んでいることが好ましい。
【０１３１】
【化４０】
2013060585.tif 000041
［式中、
ｎａは０〜３の整数を示し、ｎｂは０〜１２の整数を示し、ｎＡは０または１であり、ｎｘは1〜４の整数を示す。
Ａｒ５は、（２＋ｎｘ）価の芳香族炭化水素基または（２＋ｎｘ）価の複素環基を示し、これらの基は置換基を有していてもよい。
ＬａおよびＬｂは、それぞれ独立に、アルキレン基またはフェニレン基を示し、これらの基は置換基を有していてもよい。Ｌａが複数存在する場合、それらは同一でも異なっていてもよい。Ｌｂが複数存在する場合、それらは同一であっても異なっていてもよい。
ＬＡは、酸素原子または硫黄原子を示す。ＬＡが複数存在する場合、それらは同一であっても異なっていてもよい。
Ｘは、１価の架橋性基を示す。Ｘが複数存在する場合、それらは同一であっても異なっていてもよい。］
【０１３２】
【化４１】
2013060585.tif 000042
［式中、
ｃは０または１を示し、
Ａｒ６およびＡｒ８は、それぞれ独立に、アリーレン基または２価の複素環基を示し、これらの基は置換基を有していてもよく、
Ａｒ７は、アリーレン基、２価の複素環基、並びに、アリーレン基および２価の複素環基からなる群から選ばれる同一又は異なる２以上の基が連結した２価の基を示し、これらの基は置換基を有していてもよい。
Ｒ１Ａは１価の架橋性基を示し、
Ｒ２Ａは１価の架橋性基、アルキル基、アリール基または１価の複素環基を示し、これらの基は置換基（架橋性基を含まない）を有していてもよい。］
【０１３３】
式（２Ａ）において、ｎａは、０〜３の整数を示し、本実施形態の高分子化合物の原料となるモノマー合成が容易となるため、０〜２が好ましく、０または１がより好ましく、０がさらに好ましい。
【０１３４】
式（２Ａ）において、ｎｂは、０〜１２の整数を示し、本実施形態の高分子化合物の原料となるモノマー合成が容易となるため、０〜１０が好ましく、０〜８がより好ましい。
【０１３５】
式（２Ａ）において、ｎＡは、０または１を示し、本実施形態の高分子化合物を用いて製造される発光素子の輝度寿命が優れるため、０であることが好ましい。
【０１３６】
式（２Ａ）において、ｎｘは１〜４の整数であるが、本実施形態の高分子化合物を用いて製造される発光素子の正孔輸送性および耐久性がより優れるので、１〜３の整数であることが好ましく、２であることがより好ましい。
【０１３７】
式（２Ａ）において、Ａｒ５が示す非置換若しくは置換の（２＋ｎｘ）価の芳香族炭化水素基の炭素原子数は、通常、６〜６０であり、好ましくは６〜４８であり、より好ましくは６〜２０であり、さらに好ましくは６〜１４である。（２＋ｎｘ）価の芳香族炭化水素基としては、２価、３価、４価または５価の芳香族炭化水素基であることが好ましく、３価または４価の芳香族炭化水素基であることがより好ましい。ここで、「（２＋ｎｘ）価の芳香族炭化水素基」とは、芳香族炭化水素化合物から、環を構成する炭素原子に直接結合した（２＋ｎｘ）個の水素原子を除いた残りの原子団を意味し、ベンゼン環を有する基、縮合環を有する基が含まれる。なお、上記炭素原子には、置換基の炭素原子数は含めない。
上記芳香族炭化水素化合物としては、例えば、ベンゼン、ナフタレン、アントラセン、テトラセン、ピレン、ペリレン、フルオレン、ベンゾフルオレン、フェナンスレン、ジヒドロフェナンスレン、クリセン、コロネンが挙げられ、本実施形態の高分子化合物の安定性がより優れ、かつ、当該高分子化合物を用いて製造される発光素子の正孔輸送性がより優れるので、ベンゼン、ナフタレン、アントラセン、ピレン、フルオレン、ベンゾフルオレン、フェナンスレン、ジヒドロフェナンスレンが好ましく、ベンゼン、ナフタレン、フルオレンがより好ましい。
【０１３８】
式（２Ａ）において、Ａｒ５が示す非置換若しくは置換の（２＋ｎｘ）価の複素環基の炭素原子数は、通常、３〜６０であり、好ましくは３〜２０である。（２＋ｎｘ）価の複素環基としては、２価、３価、４価または５価の複素環基であることが好ましく、２価、３価または４価の複素環基であることがより好ましい。ここで、「（２＋ｎｘ）価の複素環基」とは、複素環式化合物から、環を構成する炭素原子に直接結合した（２＋ｎｘ）個の水素原子を除いた残りの原子団を意味し、単環の基、縮合環を有する基を含む。なお、上記炭素原子数には、置換基の炭素原子数は含めない。
上記複素環化合物としては、例えば、ピリジン、ピリミジン、トリアジン、キノリン、イソキノリン、キノキサリン、ジベンゾフラン、ジベンゾチオフェン、カルバゾール、フェノキサジン、フェノチアジン、ベンゾチアジアゾール、ジベンゾシロールが挙げられる。
【０１３９】
式（２Ａ）において、Ａｒ５で示される基が置換基を有する場合、該置換基は、好ましくはアルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、１価の複素環基、カルボキシル基、ニトロ基、シアノ基であり、より好ましくはアルキル基、アルコキシ基、アリール基、アリールオキシ基、アリールアルキル基、アリールアルコキシ基、置換アミノ基、アシル基、シアノ基であり、さらに好ましくはアルキル基、アルコキシ基、アリール基である。
アルキル基、アルコキシ基、アリール基、アリールオキシ基、アリールアルキル基、アリールアルコキシ基、アリールアルケニル基、アリールアルキニル基、置換アミノ基、ハロゲン原子、アシル基、アシルオキシ基、１価の複素環基の定義、具体例は、前記式（１）におけるＲ１〜Ｒ８が表すアルキル基、アルコキシ基、アリール基、アリールオキシ基、アリールアルキル基、アリールアルコキシ基、アリールアルケニル基、アリールアルキニル基、置換アミノ基、ハロゲン原子、アシル基、アシルオキシ基、１価の複素環基の定義、具体例と同じである。
【０１４０】
式（２Ａ）において、Ａｒ５としては、本実施形態の高分子化合物を用いて製造される発光素子の正孔輸送性および耐久性が優れるので、非置換若しくは置換の芳香族炭化水素基が好ましい。
【０１４１】
式（２Ａ）において、ＬａおよびＬｂで示されるアルキレン基は、直鎖状、分岐状または環状のいずれでもよく、置換基を有していてもよい。本実施形態の高分子化合物の原料となるモノマー合成が容易になるため、直鎖状のアルキレン基であることが好ましい。直鎖状アルキレン基および分岐状のアルキレン基の炭素原子数は、通常１〜２０であり、好ましくは１〜１０であり、より好ましくは１〜６である。環状アルキレン基の炭素原子数は、通常３〜２０であり、好ましくは３〜１０であり、より好ましくは３〜６である。
アルキレン基としては、例えば、メチレン基、１，２−エチレン基、１，３−プロピレン基、１，３−ブチレン基、１，３−ペンチレン基、１，４−ペンチレン基、１，５−ペンチレン基、１，４−ヘキシレン基、１，６−ヘキシレン基、１，７−ヘプチレン基、１，６−オクチレン基、１，８−オクチレン基が挙げられる。
【０１４２】
式（２Ａ）において、ＬａおよびＬｂで示されるフェニレン基は、置換基を有していてもよい。フェニレン基としては、例えば、ｏ−フェニレン基、ｍ−フェニレン基、ｐ−フェニレン基が挙げられる。フェニレン基が有してもよい置換基としては、アルキル基、アルコキシ基、ハロゲン原子およびシアノ基が挙げられる。
アルキル基、アルコキシ基、ハロゲン原子の定義、具体例は、前記式（１）におけるＲ１〜Ｒ８が表すアルキル基、アルコキシ基、ハロゲン原子の定義、具体例と同じである。
【０１４３】
式（２Ａ）において、Ｌａは、本実施形態の高分子化合物の原料となるモノマー合成が容易となるため、フェニレン基であることが好ましい。
【０１４４】
式（２Ａ）において、Ｌｂは、本実施形態の高分子化合物の原料となるモノマー合成が容易となるため、アルキレン基であることが好ましい。
【０１４５】
式（２Ａ）において、ＬＡは酸素原子または硫黄原子を示し、本実施形態の高分子化合物の原料となるモノマー合成が容易となるため、酸素原子であることが好ましい。
【０１４６】
式（２Ａ）において、Ｘは１価の架橋性基を示す。
Ｘとしては、例えば、非置換若しくは置換のアジリジニル基、非置換若しくは置換のアゼチジニル基、アジド基、非置換若しくは置換のエポキシ基、非置換若しくは置換のオキセタニル基、非置換若しくは置換のアルケニル基、非置換若しくは置換のアルキニル基、シクロブテン構造を有する基が挙げられ、本実施形態の高分子化合物の原料となるモノマー合成が容易となるため、非置換若しくは置換のアジリジニル基、アジド基、非置換若しくは置換のエポキシ基、非置換若しくは置換のオキセタニル基、非置換若しくは置換のアルケニル基、非置換若しくは置換のアルキニル基、シクロブテン構造を有する非置換若しくは置換のアリール基、シクロブテン構造を有する非置換若しくは置換の１価の複素環基が好ましく、非置換若しくは置換のアルケニル基、シクロブテン構造を有する非置換若しくは置換のアリール基、シクロブテン構造を有する非置換若しくは置換の１価の複素環基がより好ましく、非置換若しくは置換のアルケニル基、シクロブテン構造を有する非置換若しくは置換のアリール基がさらに好ましい。
【０１４７】
式（２Ａ）において、Ｘとしては、例えば、下記式（Ｘ−１）、（Ｘ−２）、（Ｘ−０１）〜（Ｘ−１９）で表される基が挙げられ、本実施形態の高分子化合物の原料となるモノマー合成が容易となるため、式（Ｘ−１）、（Ｘ−２）、（Ｘ−０１）、（Ｘ−０３）、（Ｘ−０４）、（Ｘ−０６）〜（Ｘ−１８）で表される基が好ましく、式（Ｘ−１）、（Ｘ−２）、（Ｘ−０９）〜（Ｘ−１８）で表される基がより好ましく、式（Ｘ−１）、（Ｘ−２）で表される基がさらに好ましい。
【０１４８】
【化４２】
2013060585.tif 000043
【０１４９】
式（Ｘ−１）中、ベンゾシクロブテンは置換基を有していてもよい。式（Ｘ−１）における置換基としては、水素原子、アルキル基、アルコキシ基、アリール基、アリールオキシ基、アミノ基、置換アミノ基、ハロゲン原子、アシル基、アシルオキシ基、１価の複素環基、カルボキシル基、置換カルボキシル基、シアノ基またはニトロ基が挙げられる。
アルキル基、アルコキシ基、アリール基、アリールオキシ基、置換アミノ基、ハロゲン原子、アシル基、アシルオキシ基、１価の複素環基、置換カルボキシル基の定義、具体例は、前記式（１）におけるＲ１〜Ｒ８が表すアルキル基、アルコキシ基、アリール基、アリールオキシ基、アミノ基、置換アミノ基、ハロゲン原子、アシル基、アシルオキシ基、１価の複素環基、置換カルボキシル基の定義、具体例と同じである。
【０１５０】
【化４３】
2013060585.tif 000044
【０１５１】
式（Ｘ−２）中、ｎｅおよびｎｆは、それぞれ独立に、０または１を示す。
ＬＸ１は酸素原子、硫黄原子、カルボニル基または−Ｏ−ＣＯ−で表される基を示す。
Ｒ４Ａ、Ｒ５Ａ、Ｒ６Ａ、Ｒ７ＡおよびＲ８Ａは、それぞれ独立に、水素原子、アルキル基、アルコキシ基、アリール基、アリールオキシ基、１価の複素環基、アミノ基、置換アミノ基、アシル基、アシルオキシ基、ハロゲン原子、シアノ基またはニトロ基を示す。
アルキル基、アルコキシ基、アリール基、アリールオキシ基、１価の複素環基、置換アミノ基、アシル基、アシルオキシ基、ハロゲン原子の定義、具体例は、前記式（１）におけるＲ１〜Ｒ８が表すアルキル基、アルコキシ基、アリール基、アリールオキシ基、１価の複素環基、置換アミノ基、アシル基、アシルオキシ基、ハロゲン原子の定義、具体例と同じである。
【０１５２】
なお、式（Ｘ−２）において、波線の存在する二重結合を有する化合物は、Ｅ体、Ｚ体、またはＥ体およびＺ体の混合物のいずれでもよいことを意味する。
【０１５３】
【化４４】
2013060585.tif 000045
【０１５４】
【化４５】
2013060585.tif 000046
【０１５５】
【化４６】
2013060585.tif 000047
【０１５６】
式（Ｘ−０１）〜（Ｘ−１９）中、
ＲＸは水素原子、アルキル基、アルコキシ基、アリール基、アリールオキシ基、アミノ基、置換アミノ基、ハロゲン原子、アシル基、アシルオキシ基、１価の複素環基、カルボキシル基、置換カルボキシル基、シアノ基またはニトロ基を表す。複数存在するＲＸは、同一であっても異なっていてもよい。
アルキル基、アルコキシ基、アリール基、アリールオキシ基、置換アミノ基、ハロゲン原子、アシル基、アシルオキシ基、１価の複素環基、置換カルボキシル基の定義、具体例は、前記式（１）におけるＲ１〜Ｒ８が表すアルキル基、アルコキシ基、アリール基、アリールオキシ基、置換アミノ基、ハロゲン原子、アシル基、アシルオキシ基、１価の複素環基、置換カルボキシル基の定義、具体例と同じである。
【０１５７】
ＲＸとしては、本実施形態の高分子化合物の原料となるモノマー合成が容易となるため、水素原子、アルキル基、アルコキシ基、アリール基、アリールオキシ基、１価の複素環基が好ましく、水素原子、非置換若しくは置換のアルキル基、非置換若しくは置換のアルコキシ基、非置換若しくは置換のアリール基がより好ましい。
【０１５８】
ＲＮは、水素原子、アルキル基、アシル基、アリール基または１価の複素環基を表す。
アルキル基、アシル基、アリール基、１価の複素環基の定義、具体例は、前記式（１）におけるＲ１〜Ｒ８が表すアルキル基、アシル基、アリール基、１価の複素環基の定義、具体例と同じである。
【０１５９】
ＲＮとしては、本実施形態の高分子化合物の原料となるモノマー合成が容易になるため、アリール基で置換されたアルキル基、アシル基、１価の複素環基が好ましい。
なお、式（Ｘ−０１）〜（Ｘ−１９）中、「＊」は結合手を示す。
【０１６０】
式（Ｘ−１）で表される基としては、下記式（Ｘ−１−１）または（Ｘ−１−２）で表される基が挙げられ、本実施形態の高分子化合物の原料となるモノマー合成が容易となるため、式（Ｘ−１−１）で表される基であることが好ましい。
【０１６１】
【化４７】
2013060585.tif 000048
【０１６２】
式（Ｘ−１−１）および（Ｘ−１−２）中、
ＲＹは水素原子、アルキル基、アルコキシ基、アリール基、アリールオキシ基、置換アミノ基、ハロゲン原子、アシル基、アシルオキシ基、１価の複素環基、カルボキシル基、置換カルボキシル基、シアノ基またはニトロ基を表す。複数あるＲＹは、同一であっても異なっていてもよい。
アルキル基、アルコキシ基、アリール基、アリールオキシ基、置換アミノ基、ハロゲン原子、アシル基、アシルオキシ基、１価の複素環基、置換カルボキシル基の定義、具体例は、前記式（１）におけるＲ１〜Ｒ８が表すアルキル基、アルコキシ基、アリール基、アリールオキシ基、置換アミノ基、ハロゲン原子、アシル基、アシルオキシ基、１価の複素環基、置換カルボキシル基の定義、具体例と同じである。
【０１６３】
ＲＹとしては、本実施形態の高分子化合物の原料となるモノマー合成が容易となるため、水素原子、アルキル基、アルコキシ基、アリール基、アリールオキシ基または１価の複素環基であることが好ましく、水素原子、アルキル基、アルコキシ基またはアリール基であることより好ましく、水素原子またはアルキル基であることがさらに好ましい。なお、式（Ｘ−１−１）および（Ｘ−１−２）中、「＊」は結合手を示す。
【０１６４】
式（Ｘ−２）において、ｎｅは０または１を示し、本実施形態の高分子化合物を用いて製造される発光素子の正孔輸送性および耐久性がより優れるので、０が好ましい。
【０１６５】
式（Ｘ−２）において、ｎｆは０または１を示し、本実施形態の高分子化合物の原料となるモノマー合成が容易となるため、０が好ましい。
【０１６６】
上記式（Ｘ−２）において、ＬＸ１は酸素原子、硫黄原子、カルボニル基または−Ｏ−ＣＯ−で表される基を示し、本実施形態の高分子化合物の原料となるモノマー合成が容易となるため、カルボニル基または−Ｏ−ＣＯ−で表される基が好ましい。
【０１６７】
式（Ｘ−２）において、Ｒ４Ａ、Ｒ５Ａ、Ｒ６Ａ、Ｒ７Ａ、Ｒ８Ａは、本実施形態の高分子化合物を用いて製造される発光素子の正孔輸送性および耐久性がより優れるので、水素原子、アルキル基、アルコキシ基、アリール基、アリールオキシ基、１価の複素環基、ハロゲン原子またはシアノ基であることが好ましく、水素原子、アルキル基またはフッ素原子であることがより好ましく、水素原子であることがさらに好ましい。
アルキル基、アルコキシ基、アリール基、アリールオキシ基、１価の複素環基、ハロゲン原子の定義、具体例は、前記式（１）におけるＲ１〜Ｒ８が表すアルキル基、アルコキシ基、アリール基、アリールオキシ基、１価の複素環基、ハロゲン原子の定義、具体例と同じである。
【０１６８】
式（２Ａ）で表される繰り返し単位としては、本実施形態の高分子化合物を用いて製造される発光素子の正孔輸送性および耐久性がより優れるので、下記式（４Ａ）で表される繰り返し単位が好ましい。
【０１６９】
【化４８】
2013060585.tif 000049
【０１７０】
Ｌａ、Ｌｂ、ＬＡ、ｎａ、ｎｂ、ｎＡおよびＸは、それぞれ前記と同じ意味を表す。
【０１７１】
ｍｘは１または２を表す。ｍｘは、本実施形態の高分子化合物を用いて製造される発光素子の正孔輸送性および耐久性がより優れるという観点からは、２であることが好ましい。
【０１７２】
Ｒ３Ａは、水素原子、アルキル基、アルコキシ基、アリール基、アリールオキシ基または１価の複素環基を示す。
アルキル基、アルコキシ基、アリール基、アリールオキシ基、１価の複素環基の定義、具体例は、前記式（１）におけるＲ１〜Ｒ８が表すアルキル基、アルコキシ基、アリール基、アリールオキシ基、１価の複素環基の定義、具体例と同じである。
【０１７３】
式（４Ａ）において、Ｒ３Ａは、本実施形態の高分子化合物を用いた発光素子の正孔輸送性および耐久性がより優れるので、アルキル基またはアリール基であることが好ましく、置換基を有するアリール基であることがより好ましく、アルキル基で置換されたアリール基であることがさらに好ましい。
アルキル基、アリール基の定義、具体例は、前記式（１）におけるＲ１〜Ｒ８が表すアルキル基、アリール基の定義、具体例と同じである。
【０１７４】
式（４Ａ）において、フルオレン環は置換基を有していてもよく、該置換基は、好ましくはアルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、１価の複素環基、カルボキシル基、ニトロ基またはシアノ基であり、より好ましくはアルキル基、アルコキシ基、アリール基、アリールオキシ基、アリールアルキル基、アリールアルコキシ基、置換アミノ基、アシル基、シアノ基であり、さらに好ましくはアルキル基、アルコキシ基、アリール基である。
【０１７５】
式（２Ａ）で表される繰り返し単位としては、例えば、下記式（２−１０１）〜（２−１４４）で表される繰り返し単位が好ましく、式（２−１０１）〜（２−１０３）、（２−１０９）、（２−１１１）、（２−１１２）、（２−１１４）〜（２−１１７）、（２−１２３）、（２−１３０）〜（２−１４１）で表される繰り返し単位がより好ましく、式（２−１０１）〜（２−１０３）、（２−１０９）、（２−１１１）（２−１１２）、（２−１１５）、（２−１１７）、（２−１３０）、（２−１３２）、（２−１３４）、（２−１３５）、（２−１３８）〜（２−１４１）で表される繰り返し単位がさらに好ましく、式（２−１０１）、（２−１０３）、（２−１０９）、（２−１１１）、（２−１１５）、（２−１１７）、（２−１３０）、（２−１３２）、（２−１３４）、（２−１３８）、（２−１４０）で表される繰り返し単位が特に好ましい。
【０１７６】
【化４９】
2013060585.tif 000050
【０１７７】
【化５０】
2013060585.tif 000051
【０１７８】
【化５１】
2013060585.tif 000052
【０１７９】
【化５２】
2013060585.tif 000053
【０１８０】
【化５３】
2013060585.tif 000054
【０１８１】
【化５４】
2013060585.tif 000055
2013060585.tif 000056
【０１８２】
式（２Ａ）で表される繰り返し単位の含有量は、本実施形態の高分子化合物を用いて製造される発光素子の正孔輸送性および耐久性が優れるので、全繰り返し単位の合計に対して０．５〜４０モル％であることが好ましく、３〜３０モル％であることがより好ましく、３〜２０モル％であることがさらに好ましい。
【０１８３】
式（３Ａ）中、Ａｒ６およびＡｒ８は、それぞれ独立に、非置換若しくは置換のアリーレン基または非置換若しくは置換の２価の複素環基を示し、Ａｒ７は、非置換若しくは置換のアリーレン基、非置換若しくは置換の２価の複素環基、または、アリーレン基および２価の複素環基から選ばれる同一又は異なる２以上の基が連結した２価の基（当該基は置換基を有していてもよい）を示す。
【０１８４】
Ｒ１Ａは１価の架橋性基を示し、Ｒ２Ａは１価の架橋性基、アルキル基、アリール基または１価の複素環基を示す。
【０１８５】
式（３Ａ）において、ｃｘは、本実施形態の高分子化合物の原料となるモノマー合成が容易であり、かつ、本実施形態の高分子化合物を用いて製造される発光素子の正孔輸送性および耐久性より優れるため、０であることが好ましい。
【０１８６】
式（３Ａ）において、Ａｒ６、Ａｒ７およびＡｒ８で表される基は、非置換若しくは置換のアリーレン基であることが、本実施形態の高分子化合物を用いて製造される発光素子の正孔輸送性および耐久性がより優れるので好ましい。
【０１８７】
式（３Ａ）において、Ａｒ６、Ａｒ７およびＡｒ８におけるアリーレン基としては、例えば、１，２−フェニレン基、１，３−フェニレン基、１，４−フェニレン基、１，４−ナフタレンジイル基、２，６−ナフタレンジイル基、２，７−ナフタレンジイル基、２，６−アントラセンジイル基、９，１０−アントラセンジイル基、２，７−フェナンスレンジイル基、５，１２−ナフタセンジイル基、２，７−フルオレンジイル基、３，６−フルオレンジイル基、１，６−ピレンジイル基、２，７−ピレンジイル基および３，８−ペリレンジイル基を選択することができ、１，４−フェニレン基、２，７−フルオレンジイル基、２，６−アントラセンジイル基、９，１０−アントラセンジイル基、２，７−フェナンスレンジイル基および１，６−ピレンジイル基が好ましく、１，４−フェニレン基がさらに好ましい。これらは置換基を有していてもよい。該置換基は、好ましくはアルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、１価の複素環基、カルボキシル基、ニトロ基またはシアノ基であり、より好ましくはアルキル基、アルコキシ基、アリール基、アリールオキシ基、アリールアルキル基、アリールアルコキシ基、置換アミノ基、アシル基、シアノ基であり、さらに好ましくはアルキル基、アルコキシ基、アリール基である。
【０１８８】
式（３Ａ）において、Ａｒ６、Ａｒ７、およびＡｒ８における２価の複素環基としては、例えば、２，５−ピロールジイル基、ジベンゾフランジイル基、ジベンゾチオフェンジイル基および２，１，３−ベンゾチアジアゾール−４，７−ジイル基を選択することができ、これらは上記置換基を有していてもよい。
【０１８９】
式（３Ａ）において、Ａｒ７におけるアリーレン基および２価の複素環基から選ばれる同一又は異なる２以上の基が連結した２価の基としては、例えば、下記式（１ａ−１）、（１ａ−２）、（１ａ−３）、（１ａ−４）、（１ａ−５）、（１ａ−６）または（１ａ−７）で示される基であることが好ましく、下記式（１ａ−１）で示される基であることがより好ましい。なお、これらの基は上記置換基を有していてもよい。
【０１９０】
【化５５】
2013060585.tif 000057
【０１９１】
式（３）において、Ａｒ６、Ａｒ７およびＡｒ８で示される基が置換基を有する場合、該置換基としては、アルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、１価の複素環基、カルボキシル基、ニトロ基、シアノ基が挙げられ、好ましくは、アルキル基、アルコキシ基、アリール基、アリールオキシ基、アリールアルキル基、アリールアルコキシ基、置換アミノ基、アシル基、シアノ基であり、より好ましくは、アルキル基、アルコキシ基、アリール基である。
アルキル基、アルコキシ基、アリール基、アリールオキシ基、アリールアルキル基、アリールアルコキシ基、アリールアルケニル基、アリールアルキニル基、置換アミノ基、ハロゲン原子、アシル基、アシルオキシ基、１価の複素環基の定義、具体例は、前記式（１）におけるＲ１〜Ｒ８が表すアルキル基、アルコキシ基、アリール基、アリールオキシ基、アリールアルキル基、アリールアルコキシ基、アリールアルケニル基、アリールアルキニル基、置換アミノ基、ハロゲン原子、アシル基、アシルオキシ基、１価の複素環基の定義、具体例と同じである。
【０１９２】
式（３Ａ）において、Ｒ１ＡまたはＲ２Ａで表される１価の架橋性基としては、例えば、上記式（Ｘ−１）、（Ｘ−２）、（Ｘ−０１）〜（Ｘ−１８）で表される基が挙げられ、本実施形態の高分子化合物を用いて製造される発光素子の正孔輸送性および耐久性がより優れるため、式（Ｘ−１）、（Ｘ−２）、（Ｘ−０１）、（Ｘ−０３）、（Ｘ−０４）、（Ｘ−０６）〜（Ｘ−１８）で表される基が好ましく、式（Ｘ−１）、（Ｘ−２）、（Ｘ−０７）〜（Ｘ−１８）で表される基がより好ましく、式（Ｘ−１）で表される基がさらに好ましい。
【０１９３】
式（３Ａ）において、Ｒ２Ａで表されるアルキル基、アリール基、１価の複素環基の定義、具体例は、前記式（１）におけるＲ１〜Ｒ８が表すアルキル基、アリール基、１価の複素環基の定義、具体例と同じである。
【０１９４】
式（３Ａ）において、Ｒ２Ａは、本実施形態の高分子化合物の原料となるモノマー合成が容易になるため、Ｒ１Ａと同じ１価の架橋性基であることが好ましい。
【０１９５】
式（３Ａ）で表される繰り返し単位の具体例としては、例えば、式（３−０１）〜（３−０５）で表される繰り返し単位が挙げられ、式（３−０１）、（３−０２）、（３−０４）または（３−０５）で表される繰り返し単位が好ましく、式（３−０１）または（３−０２）で表される繰り返し単位がより好ましく、式（３−０１）で表される繰り返し単位がさらに好ましい。
【０１９６】
【化５６】
2013060585.tif 000058
【０１９７】
式（３Ａ）で表される繰り返し単位の含有量は、本実施形態の高分子化合物を用いて製造される発光素子の正孔輸送性および耐久性がより優れるので、全繰り返し単位の合計に対して０．５〜４０モル％であることが好ましく、３〜３０モル％であることがより好ましく、３〜２０モル％であることがさらに好ましい。
【０１９８】
−高分子化合物中の繰り返し単位の割合−
本発明の高分子化合物の例としては、以下の化合物ＥＰ−１〜ＥＰ−６が挙げられる。
【０１９９】
【表１】
2013060585.tif 000059
［表中、
ｕ、v、ｗ、ｘおよびｙは、繰り返し単位のモル比率を表す数である。
ｕ＋ｖ＋ｗ＋ｘ＋ｙ＝１．０であり、かつ、１≧ｕ＋ｖ≧０．１である。］
【０２００】
本発明の高分子化合物において、高分子化合物の全繰り返し単位（合計モル数）に対する、前記式（１）および前記式（３’）で表される繰り返し単位の繰り返し単位の合計モル数に対する割合は、通常、０．１〜１．０であり、本実施形態の高分子化合物を用いた発光素子の輝度寿命がより優れるため、０．５〜１．０であることが好ましく、０．７〜１．０であることがより好ましい。
【０２０１】
−高分子化合物の具体例−
本発明の高分子化合物の具体例としては、以下の式で表される高分子化合物が挙げられる。なお、式中、ｕ、v、ｗ、ｘおよびｙは、モル比率を表す数である。また、下記式中でｖ１およびｖ２が付記された例では、ｖ１およびｖ２は、それぞれ独立に、ｖ＝ｖ１＋ｖ２を満たす数であり、ｖ１、ｖ２およびｖ３が付記された例では、ｖ１、ｖ２およびｖ３は、それぞれ独立にｖ＝ｖ１＋ｖ２＋ｖ３を満たす数である。
ｕ＋ｖ＋ｗ＋ｘ＋ｙ＝１．０であり、かつ、１≧ｕ＋ｖ≧０．１である。
【０２０２】
【化５７】
2013060585.tif 000060
【０２０３】
【化５８】
2013060585.tif 000061
【０２０４】
【化５９】
2013060585.tif 000062
【０２０５】
【化６０】
2013060585.tif 000063
【０２０６】
【化６１】
2013060585.tif 000064
【０２０７】
【化６２】
2013060585.tif 000065
【０２０８】
本発明の高分子化合物は、発光素子に使用した場合の輝度寿命がより優れたものとなるため、ポリスチレン換算の数平均分子量が、１×１０3〜１×１０8であることが好ましく、１×１０3〜１×１０7であることがより好ましく、１×１０4〜１×１０7であることが特に好ましい。
【０２０９】
本発明の高分子化合物は、交互共重合体、ランダム共重合体、ブロック共重合体、グラフト共重合体のいずれであってもよい。本発明の高分子化合物は、完全なランダム共重合体より、発光素子に用いた場合の輝度寿命がより優れたものとなるため、高分子化合物を構成する同一の繰り返し単位同士が、実質的に隣り合わないランダム共重合体、ブロック共重合体、グラフト共重合体の方が好ましい。本発明の高分子化合物は、主鎖に枝分かれがあり、末端部が３個以上ある場合やデンドリマーも含む。
【０２１０】
本発明の高分子化合物の末端基は、重合活性基がそのまま残っていると、発光素子の作製に用いたときに、得られる発光素子の発光特性や寿命が低下することがあるので、安定な基で保護されていてもよい。該末端基としては、主鎖の共役構造と連続した共役結合を有している基が好ましく、例えば、炭素−炭素結合を介してアリール基または１価の複素環基と結合している基が挙げられ、特開平９−４５４７８号公報に記載の置換基等でもよい。
【０２１１】
＜高分子化合物の製造方法＞
次に、本発明の高分子化合物の製造方法を説明する。
本発明の高分子化合物は、如何なる方法で製造してもよいが、例えば、式：Ｘ11−Ａ11−Ｘ12で表される化合物と、式：Ｘ13−Ａ12−Ｘ14で表される化合物とを縮合重合させることにより、製造することができる。上記式中、Ａ11は、前記式（1）で表される繰り返し単位を示し、Ａ12は、前記式（３’）または前記式（４）で表される繰り返し単位を示す。なお、上記式中、Ｘ11、Ｘ12、Ｘ13およびＸ14は、それぞれ独立に、重合反応性基を表す。
また、本発明の高分子化合物は、さらに式：Ｘ15−Ａ13−Ｘ16で表される化合物を縮合重合させることで製造することができる。上記式中、Ａ13は、前記式（３）（前記式（３’）および前記式（４）で表される繰り返し単位を除く。）、前記式（５）、前記式（６）、前記式（７）、前記式（２Ａ）または前記式（３Ａ）で表される繰り返し単位を示す。なお、上記式中、Ｘ15およびＸ16は、それぞれ独立に、重合反応性基を表す。
【０２１２】
前記式：Ｘ１１−Ａ１１−Ｘ１２は、Ｘ１１およびＸ１２が水素原子である場合、臭素化反応等の反応に供することにより、該水素原子を臭素原子に変換することができる。また、前記式：Ｘ13−Ａ12−Ｘ14および前記式：Ｘ15−Ａ13−Ｘ16については、Ｘ13、Ｘ14、Ｘ1５およびＸ1６がハロゲン原子である場合、該基は公知の反応に供することにより、ハロゲン原子以外の重合反応性基に変換することができる。
【０２１３】
前記重合反応性基としては、例えば、ハロゲン原子、アルキルスルホネート基、アリールスルホネート基、アリールアルキルスルホネート基、ホウ酸エステル残基、スルホニウムメチル基、ホスホニウムメチル基、ホスホネートメチル基、モノハロゲン化メチル基、ホウ酸残基（−Ｂ（ＯＨ）2）、ホルミル基、シアノ基、ビニル基が挙げられる。
【０２１４】
前記重合反応性基であるハロゲン原子としては、例えば、フッ素原子、塩素原子、臭素原子、ヨウ素原子が挙げられる。
【０２１５】
前記重合反応性基であるアルキルスルホネート基としては、例えば、メタンスルホネート基、エタンスルホネート基、トリフルオロメタンスルホネート基が挙げられる。
【０２１６】
前記重合反応性基であるアリールスルホネート基としては、例えば、ベンゼンスルホネート基、ｐ−トルエンスルホネート基が挙げられる。
【０２１７】
前記重合反応性基であるアリールアルキルスルホネート基としては、例えば、ベンジルスルホネート基が挙げられる。
【０２１８】
前記重合反応性基であるホウ酸エステル残基としては、例えば、下記式で表わされる基が挙げられる。
【０２１９】
【化６３】
2013060585.tif 000066
【０２２０】
前記重合反応性基であるスルホニウムメチル基としては、例えば、下記式で示される基が挙げられる。
−ＣＨ2Ｓ+Ｍｅ2Ｘ’-、−ＣＨ2Ｓ+Ｐｈ2Ｘ’-
［式中、Ｘ’はハロゲン原子を表し、Ｐｈはフェニル基を表す。］
【０２２１】
前記重合反応性基であるホスホニウムメチル基としては、例えば、下記式で示される基が挙げられる。
−ＣＨ2Ｐ+Ｐｈ3Ｘ’-
［式中、Ｘ’はハロゲン原子を表し、Ｐｈはフェニル基を表す。］
【０２２２】
前記重合反応性基であるホスホネートメチル基としては、例えば、下記式で示される基が挙げられる。
−ＣＨ2ＰＯ（ＯＲ’）2
［式中、Ｒ’はアルキル基、アリール基またはアリールアルキル基を表す。］
【０２２３】
前記重合反応性基であるモノハロゲン化メチル基としては、例えば、フッ化メチル基、塩化メチル基、臭化メチル基、ヨウ化メチル基が挙げられる。
【０２２４】
前記重合反応性基は、Ｙａｍａｍｏｔｏカップリング反応等の０価ニッケル錯体を用いる場合には、ハロゲン原子、アルキルスルホネート基、アリールスルホネート基、アリールアルキルスルホネート基が好ましく、Ｓｕｚｕｋｉカップリング反応等のニッケル触媒またはパラジウム触媒を用いる場合には、アルキルスルホネート基、ハロゲン原子、ホウ酸エステル残基、ホウ酸残基が好ましい。
【０２２５】
本発明の高分子化合物の製造は、モノマーとなる重合反応性基を複数有する化合物を、必要に応じて、有機溶媒に溶解させ、アルカリや適切な触媒を用い、有機溶媒の融点以上沸点以下の温度で行うことができ、例えば、“オルガニック  リアクションズ（Ｏｒｇａｎｉｃ  Ｒｅａｃｔｉｏｎｓ），第１４巻，２７０−４９０頁，ジョンワイリー  アンド  サンズ（Ｊｏｈｎ  Ｗｉｌｅｙ＆Ｓｏｎｓ，Ｉｎｃ．），１９６５年”、“オルガニック  シンセシス（Ｏｒｇａｎｉｃ  Ｓｙｎｔｈｅｓｅｓ），コレクティブ第６巻（Ｃｏｌｌｅｃｔｉｖｅ  Ｖｏｌｕｍｅ  ＶＩ），４０７−４１１頁，ジョンワイリー  アンド  サンズ（Ｊｏｈｎ  Ｗｉｌｅｙ＆Ｓｏｎｓ，Ｉｎｃ．），１９８８年”、“ケミカル  レビュー（Ｃｈｅｍ．Ｒｅｖ．），第９５巻，２４５７頁（１９９５年）、“ジャーナル  オブ  オルガノメタリック  ケミストリー（Ｊ．Ｏｒｇａｎｏｍｅｔ．Ｃｈｅｍ．），第５７６巻，１４７頁（１９９９年）”、“マクロモレキュラー  ケミストリー  マクロモレキュラー  シンポジウム（Ｍａｃｒｏｍｏｌ．Ｃｈｅｍ．Ｍａｃｒｏｍｏｌ．Ｓｙｍｐ．），第１２巻，２２９頁（１９８７年）”に記載の方法で行うことができる。
【０２２６】
本発明の高分子化合物の製造方法において、前記重合反応性基の種類に応じて、既知の縮合反応を用いることができ、例えば、対応するモノマーを、Ｓｕｚｕｋｉカップリング反応により重合する方法、Ｇｒｉｇｎａｒｄ反応により重合する方法、０価ニッケル錯体により重合する方法、ＦｅＣｌ3等の酸化剤により重合する方法、電気化学的に酸化重合する方法、適切な脱離基を有する中間体高分子の分解による方法が挙げられる。
【０２２７】
これらのうち、本発明の高分子化合物の構造制御（「シーケンス制御」とも言う。）の観点から、Ｓｕｚｕｋｉカップリング反応により重合する方法、Ｇｒｉｇｎａｒｄ反応により重合する方法または０価ニッケル錯体により重合する方法が好ましく、Ｓｕｚｕｋｉカップリング反応により重合する方法がより好ましい。本発明の高分子化合物を構成する同一の繰り返し単位同士が、実質的に隣り合わない共重合体を得ることが可能となるためである。
【０２２８】
本発明の高分子化合物の製造方法の中では、重合反応性基が、ハロゲン原子、アルキルスルホネート基、アリールスルホネート基およびアリールアルキルスルホネート基からなる群から選ばれ、かつ、０価ニッケル錯体の存在下で縮合重合する製造方法が好ましい。
【０２２９】
本発明の高分子化合物の原料となる化合物としては、例えば、ジハロゲン化化合物、ビス（アルキルスルホネート）化合物、ビス（アリールスルホネート）化合物、ビス（アリールアルキルスルホネート）化合物、ハロゲン−アルキルスルホネート化合物、ハロゲン−アリールスルホネート化合物、ハロゲン−アリールアルキルスルホネート化合物、アルキルスルホネート−アリールスルホネート化合物、アルキルスルホネート−アリールアルキルスルホネート化合物およびアリールスルホネート−アリールアルキルスルホネート化合物が挙げられる。また、シーケンスを制御した高分子化合物を製造する場合には、上記化合物としては、ハロゲン−アルキルスルホネート化合物、ハロゲン−アリールスルホネート化合物、ハロゲン−アリールアルキルスルホネート化合物、アルキルスルホネート−アリールスルホネート化合物、アルキルスルホネート−アリールアルキルスルホネート化合物、アリールスルホネート−アリールアルキルスルホネート化合物を用いるのが好ましい。
【０２３０】
本発明の高分子化合物の製造方法としては、高分子化合物の合成の容易さの観点から、重合反応性基が、ハロゲン原子、アルキルスルホネート基、アリールスルホネート基、アリールアルキルスルホネート基、ホウ酸残基およびホウ酸エステル残基からなる群から選ばれ、かつ、全原料化合物が有するハロゲン原子、アルキルスルホネート基、アリールスルホネート基およびアリールアルキルスルホネート基のモル数の合計（Ｊ）と、ホウ酸残基およびホウ酸エステル残基のモル数の合計（Ｋ）の比が実質的に１．０（通常、Ｋ／Ｊは０．７〜１．２。）であり、０価ニッケル触媒またはパラジウム触媒を用いて縮合重合する製造方法が好ましい。
【０２３１】
前記原料となる化合物の組み合わせ（例えば、前記式：Ｘ11−Ａ11−Ｘ12で表される化合物と、前記式：Ｘ13−Ａ12−Ｘ14で表される化合物）としては、ジハロゲン化化合物、ビス（アルキルスルホネート）化合物、ビス（アリールスルホネート）化合物またはビス（アリールアルキルスルホネート）化合物と、ジホウ酸化合物またはジホウ酸エステル化合物との組み合わせが挙げられる。
【０２３２】
また、シーケンスを制御した高分子化合物を製造する場合には、前記原料となる化合物としては、ハロゲン−ホウ酸化合物、ハロゲン−ホウ酸エステル化合物、アルキルスルホネート−ホウ酸化合物、アルキルスルホネート−ホウ酸エステル化合物、アリールスルホネート−ホウ酸化合物、アリールスルホネート−ホウ酸エステル化合物、アリールアルキルスルホネート−ホウ酸化合物、アリールアルキルスルホネート−ホウ酸化合物、アリールアルキルスルホネート−ホウ酸エステル化合物等を用いるのが好ましい。これにより、前記式（１）で表される繰り返し単位が実質的に隣り合わない高分子化合物を製造することが可能となるためである。
【０２３３】
前記縮合重合に用いられる有機溶媒は、副反応を抑制するために、十分に脱酸素処理、脱水処理を施しておくことが好ましい。但し、Ｓｕｚｕｋｉカップリング反応のような水との２相系での反応の場合にはその限りではない。
【０２３４】
前記縮合重合に用いられる有機溶媒としては、例えば、ペンタン、ヘキサン、ヘプタン、オクタン、シクロヘキサン等の飽和炭化水素；ベンゼン、トルエン、エチルベンゼン、キシレン等の不飽和炭化水素、四塩化炭素、クロロホルム、ジクロロメタン、クロロブタン、ブロモブタン、クロロペンタン、ブロモペンタン、クロロヘキサン、ブロモヘキサン、クロロシクロヘキサン、ブロモシクロヘキサン等のハロゲン化飽和炭化水素；クロロベンゼン、ジクロロベンゼン、トリクロロベンゼン等のハロゲン化不飽和炭化水素；メタノール、エタノール、プロパノール、イソプロパノール、ブタノール、ｔｅｒｔ−ブチルアルコール等のアルコール類；蟻酸、酢酸、プロピオン酸等のカルボン酸類；ジメチルエーテル、ジエチルエーテル、メチル−ｔｅｒｔ−ブチルエーテル、テトラヒドロフラン、テトラヒドロピラン、ジオキサン等のエーテル類；トリメチルアミン、トリエチルアミン、Ｎ，Ｎ，Ｎ’，Ｎ’−テトラメチルエチレンジアミン、ピリジン等のアミン類；Ｎ，Ｎ−ジメチルホルムアミド、Ｎ，Ｎ−ジメチルアセトアミド、Ｎ，Ｎ−ジエチルアセトアミド、Ｎ−メチルモルホリンオキシド等のアミド類が挙げられ、これらの中でもエーテル類が好ましく、テトラヒドロフラン、ジエチルエーテルが好ましい。これらの有機溶媒は、一種単独で用いても二種以上を併用してもよい。
【０２３５】
前記縮合重合において、反応を促進させるために、アルカリや適切な触媒を添加してもよい。アルカリや適切な触媒は、反応に用いる溶媒に十分に溶解するものが好ましい。アルカリまたは触媒を混合するには、反応液をアルゴンガスや窒素ガス等の不活性ガス雰囲気下で攪拌しながらゆっくりとアルカリまたは触媒の溶液を添加するか、逆にアルカリまたは触媒の溶液に反応液をゆっくりと添加すればよい。
【０２３６】
本発明の高分子化合物を発光素子等の作製に用いる場合、その純度が発光特性等の発光素子の性能に影響を与えるため、重合前の原料となる化合物を蒸留、昇華精製、再結晶等の方法で精製した後に重合することが好ましい。また、重合後、再沈精製、クロマトグラフィーによる分別等の純化処理をすることが好ましい。
【０２３７】
＜用途＞
本発明の高分子化合物は、発光材料として有用であるだけでなく、薄膜、有機半導体材料、有機トランジスタ、光学材料、有機光電変換素子またはドーピングにより導電性材料としても有用である。
【０２３８】
＜組成物＞
本発明の組成物は、本発明の高分子化合物と、正孔輸送材料、電子輸送材料および発光材料からなる群から選ばれる少なくとも１種類の材料を含有する組成物である。
【０２３９】
前記正孔輸送材料としては、例えば、ポリビニルカルバゾールおよびその誘導体、ポリシランおよびその誘導体、側鎖または主鎖に芳香族アミンを有するポリシロキサン誘導体、ピラゾリン誘導体、アリールアミン誘導体、スチルベン誘導体、トリフェニルジアミン誘導体、ポリアニリンおよびその誘導体、ポリチオフェンおよびその誘導体、ポリピロールおよびその誘導体、ポリ（ｐ−フェニレンビニレン）およびその誘導体、ポリ（２，５−チエニレンビニレン）およびその誘導体が挙げられる。
【０２４０】
前記電子輸送材料としては、例えば、オキサジアゾール誘導体、アントラキノジメタンおよびその誘導体、ベンゾキノンおよびその誘導体、ナフトキノンおよびその誘導体、アントラキノンおよびその誘導体、テトラシアノアントラキノジメタンおよびその誘導体、フルオレノン誘導体、ジフェニルジシアノエチレンおよびその誘導体、ジフェノキノン誘導体、８−ヒドロキシキノリンおよびその誘導体の金属錯体、ポリキノリンおよびその誘導体、ポリキノキサリンおよびその誘導体、ポリフルオレンおよびその誘導体が挙げられる。
【０２４１】
前記発光材料としては、例えば、ナフタレン誘導体、アントラセンおよびその誘導体、ペリレンおよびその誘導体、ポリメチン系色素、キサンテン系色素、クマリン系色素、シアニン系色素、８−ヒドロキシキノリンを配位子として有する金属錯体、８−ヒドロキシキノリン誘導体を配位子として有する金属錯体、その他の蛍光性金属錯体、芳香族アミン、テトラフェニルシクロペンタジエン、テトラフェニルシクロペンタジエン誘導体、テトラフェニルシクロブタジエン、テトラフェニルシクロブタジエン誘導体、並びに、スチルベン系、含ケイ素芳香族系、オキサゾール系、フロキサン系、チアゾール系、テトラアリールメタン系、チアジアゾール系、ピラゾール系、メタシクロファン系、アセチレン系等の低分子化合物の蛍光性材料が挙げられ、特開昭５７−５１７８１号公報、特開昭５９−１９４３９３号公報等に記載されている発光材料も挙げられる。
【０２４２】
また、本発明の組成物は、溶媒を含有していてもよい。即ち、本発明の溶媒を含有する組成物は、本発明の高分子化合物と溶媒を含有する組成物、および、さらに正孔輸送材料、電子輸送材料および発光材料からなる群から選ばれる少なくとも１種類の材料を含有する組成物である。
【０２４３】
本発明の溶媒を含有する組成物は、発光素子や有機トランジスタの作製に有用である。本明細書において、「溶媒を含有する組成物」とは、素子作製時において液状である組成物を意味し、典型的には、常圧（即ち、１気圧）、２５℃において液状のものを意味する。また、溶媒を含有する組成物は、一般的には、インク、インク組成物、液状組成物、溶液等と呼ばれることがある。
【０２４４】
本発明の組成物は、上記以外に、安定剤、粘度および／または表面張力を調節するための添加剤、酸化防止剤等を含んでいてもよい。これらの任意成分は、各々、一種単独で用いても二種以上を併用してもよい。
【０２４５】
前記安定剤としては、フェノール系酸化防止剤、リン系酸化防止剤等が挙げられる。
【０２４６】
前記粘度および／または表面張力を調節するための添加剤としては、粘度を高めるための高分子量の化合物（増粘剤）や貧溶媒、粘度を下げるための低分子量の化合物、表面張力を下げるための界面活性剤等を必要に応じて組み合わせて使用すればよい。
【０２４７】
前記高分子量の化合物としては、発光や電荷輸送を阻害しないものであればよく、組成物が溶媒を含む場合には、通常、該溶媒に可溶性のものである。高分子量の化合物としては、例えば、高分子量のポリスチレン、高分子量のポリメチルメタクリレートを用いることができる。上記高分子量の化合物のポリスチレン換算の重量平均分子量は５０万以上が好ましく、１００万以上がより好ましい。また、貧溶媒を増粘剤として用いることもできる。
【０２４８】
前記酸化防止剤としては、発光や電荷輸送を阻害しないものであればよく、組成物が溶媒を含む場合には、通常、該溶媒に可溶性のものである。酸化防止剤としては、例えば、フェノール系酸化防止剤、リン系酸化防止剤を用いることができる。酸化防止剤を用いることにより、上記高分子化合物、溶媒の保存安定性を改善し得る。
【０２４９】
本発明の組成物が正孔輸送材料を含有する場合には、該組成物中の正孔輸送材料の割合は、本発明の高分子化合物を１００重量％とすると、通常、１〜４００重量％であり、好ましくは５〜１５０重量％である。また、本発明の組成物が電子輸送材料を含有する場合には、本発明の高分子化合物を１００重量％とすると、通常、１〜４００重量％であり、好ましくは５〜１５０重量％である。また、本発明の組成物が発光材料を含有する場合には、本発明の高分子化合物を１００重量％とすると、通常、１〜４００重量％であり、好ましくは５〜１５０重量％である。
【０２５０】
発光素子の作製の際に、前記溶媒を含む組成物を用いて成膜する場合、該組成物を塗布した後、乾燥により溶媒を除去するだけでよく、また、正孔輸送材料や電荷輸送材料、発光材料を混合した場合においても同様な手法が適用できるので、発光素子の製造の際に非常に有利である。なお、乾燥の際には、５０〜１５０℃程度に加温した状態で乾燥させてもよく、また、１０−３Ｐａ程度に減圧して乾燥させてもよい。
【０２５１】
前記溶媒を含む組成物を用いた成膜には、スピンコート法、キャスティング法、マイクログラビアコート法、グラビアコート法、バーコート法、ロールコート法、ワイヤーバーコート法、ディップコート法、スリットコート法、キャップコート法、キャピラリコート法、スプレーコート法、スクリーン印刷法、フレキソ印刷法、オフセット印刷法、インクジェット印刷法、ノズルコート法等の塗布法を用いることができる。
【０２５２】
前記溶媒を含む組成物中の溶媒の割合は、本発明の高分子化合物を１００重量％とすると、通常、１〜１０００００重量％であり、好ましくは１５０〜１０００００重量％であり、より好ましく１０００〜１０００００重量％である。溶媒を含む組成物の粘度は印刷法によって異なるが、２５℃において０．５〜５００ｍＰａ・ｓが好ましく、インクジェット印刷法等の吐出装置を経由するものの場合には、吐出時の目づまりや飛行曲がりを防止するために、粘度が２５℃において０．５〜２０ｍＰａ・ｓが好ましい。
【０２５３】
前記溶媒を含む組成物に含まれる溶媒としては、該組成物中の溶媒以外の成分を溶解または分散できるものが好ましい。該溶媒としては、例えば、クロロホルム、塩化メチレン、１，２−ジクロロエタン、１，１，２−トリクロロエタン、クロロベンゼン、ｏ−ジクロロベンゼン等の塩素系溶媒；テトラヒドロフラン、ジオキサン等のエーテル系溶媒；トルエン、キシレン、トリメチルベンゼン、メシチレン等の芳香族炭化水素系溶媒；シクロヘキサン、メチルシクロヘキサン、ｎ−ペンタン、ｎ−ヘキサン、ｎ−へプタン、ｎ−オクタン、ｎ−ノナン、ｎ−デカン等の脂肪族炭化水素系溶媒；アセトン、メチルエチルケトン、シクロヘキサノン等のケトン系溶媒；酢酸エチル、酢酸ブチル、メチルベンゾエート、エチルセルソルブアセテート等のエステル系溶媒；エチレングリコール、エチレングリコールモノブチルエーテル、エチレングリコールモノエチルエーテル、エチレングリコールモノメチルエーテル、ジメトキシエタン、プロピレングリコール、ジエトキシメタン、トリエチレングリコールモノエチルエーテル、グリセリン、１，２−ヘキサンジオール等の多価アルコールおよびその誘導体；メタノール、エタノール、プロパノール、イソプロパノール、シクロヘキサノール等のアルコール系溶媒；ジメチルスルホキシド等のスルホキシド系溶媒；Ｎ−メチル−２−ピロリドン、Ｎ，Ｎ−ジメチルホルムアミド等のアミド系溶媒が挙げられる。これらの溶媒は、１種単独で用いても２種以上を併用してもよい。上記溶媒のうち、ベンゼン環を少なくとも１個以上含む構造を有し、かつ、融点が０℃以下、沸点が１００℃以上である有機溶媒を１種類以上含むことが、粘度、成膜性等の観点から好ましい。溶媒の種類としては、溶媒を含む組成物中の溶媒以外の成分の有機溶媒への溶解性、成膜時の均一性、粘度特性等の観点から、芳香族炭化水素系溶媒、脂肪族炭化水素系溶媒、エステル系溶媒、ケトン系溶媒のうち少なくとも１種類を含むことが好ましく、トルエン、キシレン、エチルベンゼン、ジエチルベンゼン、トリメチルベンゼン、メシチレン、ｎ−プロピルベンゼン、ｉ−プロピルベンゼン、ｎ−ブチルベンゼン、ｉ−ブチルベンゼン、ｓ−ブチルベンゼン、アニソール、エトキシベンゼン、１−メチルナフタレン、シクロヘキサン、シクロヘキサノン、シクロヘキシルベンゼン、ビシクロヘキシル、シクロヘキセニルシクロヘキサノン、ｎ−ヘプチルシクロヘキサン、ｎ−ヘキシルシクロヘキサン、メチルベンゾエート、２−プロピルシクロヘキサノン、２−ヘプタノン、３−ヘプタノン、４−ヘプタノン、２−オクタノン、２−ノナノン、２−デカノン、ジシクロヘキシルケトンが好ましく、キシレン、アニソール、メシチレン、シクロヘキシルベンゼン、ビシクロヘキシルメチルベンゾエートのうち少なくとも１種類を含むことがより好ましい。
【０２５４】
前記溶媒を含む組成物に含まれる溶媒の種類は、成膜性の観点や素子特性等の観点から、２種類以上が好ましく、２〜３種類がより好ましく、２種類が特に好ましい。
【０２５５】
前記溶媒を含む組成物に２種類の溶媒が含まれる場合、そのうちの１種類の溶媒は２５℃において固体状態でもよい。成膜性の観点から、１類の溶媒は沸点が１８０℃以上のものであり、他の１種類の溶媒は沸点が１８０℃未満のものであることが好ましく、１種類の溶媒は沸点が２００℃以上のものであり、他の１種類の溶媒は沸点が１８０℃未満のものであることがより好ましい。また、粘度の観点から、６０℃において、該組成物から溶媒を除いた成分の０．２重量％以上が溶媒に溶解することが好ましく、２種類の溶媒のうちの１種類の溶媒には、２５℃において、該組成物から溶媒を除いた成分の０．２重量％以上が溶解することが好ましい。
【０２５６】
前記溶媒を含む組成物に３種類の溶媒が含まれる場合、そのうちの１〜２種類の溶媒は２５℃において固体状態でもよい。成膜性の観点から、３種類の溶媒のうちの少なくとも１種類の溶媒は沸点が１８０℃以上の溶媒であり、少なくとも１種類の溶媒は沸点が１８０℃未満の溶媒であることが好ましく、３種類の溶媒のうちの少なくとも１種類の溶媒は沸点が２００℃以上３００℃以下の溶媒であり、少なくとも１種類の溶媒は沸点が１８０℃未満の溶媒であることがより好ましい。また、粘度の観点から、３種類の溶媒のうちの２種類の溶媒には、６０℃において、該組成物から溶媒を除いた成分の０．２重量％以上が溶媒に溶解することが好ましく、３種類の溶媒のうちの１種類の溶媒には、２５℃において、該組成物から溶媒を除いた成分の０．２重量％以上が溶媒に溶解することが好ましい。
【０２５７】
前記溶媒を含む組成物に２種類以上の溶媒が含まれる場合、粘度および成膜性の観点から、最も沸点が高い溶媒が、該組成物に含まれる全溶媒の重量の４０〜９０重量％であることが好ましく、５０〜９０重量％であることがより好ましく、６５〜８５重量％であることがさらに好ましい。
【０２５８】
＜薄膜＞
本発明の薄膜を説明する。本発明の薄膜は、本発明の高分子化合物または組成物を含有する。本発明の高分子化合物が、前記式（２Ａ）で表される繰り返し単位および前記式（３Ａ）で表される繰り返し単位の少なくとも一方を含む場合、本発明の薄膜は、本発明の高分子化合物、または、本発明の高分子化合物を含む組成物を架橋させて得られる薄膜である。この架橋させる工程は、例えば、加熱により行われる。
薄膜の種類としては、例えば、発光性薄膜、導電性薄膜、有機半導体薄膜が挙げられる。
【０２５９】
前記発光性薄膜は、発光素子の輝度や駆動電圧等の観点から、発光の量子収率が５０％以上であることが好ましく、６０％以上であることがより好ましく、７０％以上であることがさらに好ましい。
【０２６０】
前記導電性薄膜は、表面抵抗が１ＫΩ／□以下であることが好ましい。薄膜に、ルイス酸、イオン性化合物等をドープすることにより、電気伝導度を高めることができる。該薄膜の表面抵抗は、１００Ω／□以下であることがより好ましく、１０Ω／□以下であることがさらに好ましい。
【０２６１】
前記有機半導体薄膜は、電子移動度または正孔移動度のいずれか大きいほうが、１０−５ｃｍ２／Ｖ／秒以上であることが好ましく、１０−３ｃｍ2／Ｖ／秒以上であることがより好ましく、１０−１ｃｍ2／Ｖ／秒以上であることが更に好ましい。また、該有機半導体薄膜を用いて、有機トランジスタを作製することができる。具体的には、ＳｉＯ2等の絶縁膜とゲート電極とを形成したＳｉ基板上に有機半導体薄膜を形成し、Ａｕ等でソース電極とドレイン電極を形成することにより、有機トランジスタとすることができる。
【０２６２】
＜有機トランジスタ＞
本実施形態の有機トランジスタは、本発明の高分子化合物または組成物を含む有機トランジスタである。以下、有機トランジスタの一態様である高分子電界効果トランジスタを説明する。
【０２６３】
本発明の高分子化合物および組成物は、高分子電界効果トランジスタの材料として、中でも活性層として好適に用いることができる。高分子電界効果トランジスタの構造としては、通常は、ソース電極およびドレイン電極が高分子からなる活性層に接して設けられており、さらに活性層に接した絶縁層を挟んでゲート電極が設けられていればよい。
【０２６４】
高分子電界効果トランジスタは、通常、支持基板上に形成される。支持基板としては、例えば、ガラス基板、フレキシブルなフィルム基板やプラスチック基板を用いることができる。
【０２６５】
高分子電界効果トランジスタは、公知の方法、例えば、特開平５−１１００６９号公報に記載の方法により製造することができる。
【０２６６】
活性層を形成する際に、有機溶媒可溶性の高分子化合物を用いること（即ち、本発明の溶媒を含む組成物を用いること）が製造上有利であり好ましい。有機溶媒可溶性の高分子化合物を溶媒に溶解させてなる溶液からの成膜には、スピンコート法、キャスティング法、マイクログラビアコート法、グラビアコート法、バーコート法、ロールコート法、ワイヤーバーコート法、ディップコート法、スリットコート法、キャップコート法、キャピラリコート法、スプレーコート法、スクリーン印刷法、フレキソ印刷法、オフセット印刷法、インクジェット印刷法、ノズルコート法等の塗布法を用いることができる。
【０２６７】
高分子電界効果トランジスタは、作製後に封止されていることが好ましい。これにより、高分子電界効果トランジスタが大気から遮断され、高分子電界効果トランジスタの特性の低下を抑えることができる。
【０２６８】
封止方法としては、紫外線（ＵＶ）硬化樹脂、熱硬化樹脂や無機のＳｉＯＮｘ膜等でカバーする方法、ガラス板やフィルムをＵＶ硬化樹脂、熱硬化樹脂等で張り合わせる方法等が挙げられる。大気との遮断を効果的に行うためには、高分子電界効果トランジスタを作製後、封止するまでの工程を大気に曝すことなく行うことが好ましく、例えば、乾燥した窒素ガス雰囲気中や真空中で封止を行うことが挙げられる。
【０２６９】
＜有機光電変換素子＞
本実施形態の有機光電変換素子（例えば、太陽電池）は、本発明の高分子化合物または組成物を含む有機光電変換素子である。
【０２７０】
本発明の高分子化合物および組成物は、有機光電変換素子の材料として、中でも有機半導体と金属との界面を利用するショットキー障壁型素子の有機半導体層として、また、有機半導体と、無機半導体または有機半導体との界面を利用するｐｎへテロ接合型素子の有機半導体層として、好適に用いることができる。
【０２７１】
本発明の高分子化合物および組成物は、さらに、ドナー・アクセプターの接触面積を増大させたバルクヘテロ接合型素子における電子供与性高分子、電子受容性高分子として、また、高分子・低分子複合系を用いる有機光電変換素子、例えば、電子受容体としてフラーレン誘導体を分散したバルクヘテロ接合型有機光電変換素子の電子供与性共役系高分子（分散支持体）として、好適に用いることができる。
【０２７２】
前記有機光電変換素子の構造としては、例えば、ｐｎへテロ接合型素子では、オーム性電極、例えば、ＩＴＯ上にｐ型半導体層を形成し、さらにｎ型半導体層を積層し、その上にオーム性電極が設けられていればよい。
【０２７３】
前記有機光電変換素子は、通常は支持基板上に形成される。支持基板としては、例えば、ガラス基板、フレキシブルなフィルム基板やプラスチック基板を用いることができる。
【０２７４】
有機光電変換素子は、公知の方法、例えば、“Ｓｙｎｔｈ．Ｍｅｔ．，１０２，９８２（１９９９）”に記載の方法や“Ｓｃｉｅｎｃｅ，２７０，１７８９（１９９５）”に記載の方法により製造することができる。
【０２７５】
＜発光素子＞
次に、本発明の発光素子について説明する。
本発明の発光素子は、本発明の薄膜を有する発光素子である。本発明の発光素子としては、例えば、この薄膜が正孔輸送層である発光素子、この薄膜が発光層である発光素子等が挙げられる。以下、本発明の好ましい実施形態について説明する。
【０２７６】
本発明の第一の発光素子は、陽極および陰極からなる電極と、該電極間に設けられ本発明の高分子化合物もしくは組成物を含む発光層および／または該電極間に設けられ本発明の高分子化合物もしくは組成物を含む電荷輸送層とを有する、発光素子である。
また、本発明の第二の発光素子は、陽極および陰極からなる電極と、該電極間に設けられ本発明の高分子化合物もしくは組成物を架橋してなる発光層（通常、本発明の高分子化合物または組成物は架橋することにより硬化している。）および／または該電極間に設けられ本発明の高分子化合物もしくは組成物を架橋してなる電荷輸送層（通常、本発明の高分子化合物または組成物は架橋することにより硬化している。）とを有する発光素子である。
【０２７７】
本発明の発光素子としては、（１）陰極と発光層との間に電子輸送層を設けた発光素子、（２）陽極と発光層との間に正孔輸送層を設けた発光素子、（３）陰極と発光層との間に電子輸送層を設け、かつ、陽極と発光層との間に正孔輸送層を設けた発光素子が挙げられる。
【０２７８】
本発明の発光素子の構造としては、例えば、以下のａ）〜ｄ）の構造が挙げられる。
ａ）陽極／発光層／陰極
ｂ）陽極／正孔輸送層／発光層／陰極
ｃ）陽極／発光層／電子輸送層／陰極
ｄ）陽極／正孔輸送層／発光層／電子輸送層／陰極
（ここで、／は各層が隣接して積層されていることを示す。以下同じ。）
【０２７９】
前記発光層とは、発光する機能を有する層であり、前記正孔輸送層とは、正孔を輸送する機能を有する層であり、前記電子輸送層とは、電子を輸送する機能を有する層である。
なお、電子輸送層と正孔輸送層を総称して電荷輸送層と呼ぶ。発光層、正孔輸送層、電子輸送層は、それぞれ独立に、２層以上用いてもよい。また、発光層に隣接した正孔輸送層をインターレイヤー層と呼ぶこともある。
【０２８０】
発光層の成膜方法としては、溶液からの成膜による方法が挙げられる。溶液からの成膜には、スピンコート法、キャスティング法、マイクログラビアコート法、グラビアコート法、バーコート法、ロールコート法、ワイヤーバーコート法、ディップコート法、スリットコート法、キャップコート法、キャピラリコート法、スプレーコート法、スクリーン印刷法、フレキソ印刷法、オフセット印刷法、インクジェット印刷法、ノズルコート法等の塗布法を用いることができる。溶液からの成膜による方法は、正孔輸送層および電子輸送層の成膜にも有用である。
【０２８１】
発光素子の作製の際に、本発明の高分子化合物または組成物を用いることにより、溶液（即ち、本発明の溶媒を含む組成物）から成膜する場合、この溶液を塗布後乾燥により溶媒を除去するだけでよく、また電荷輸送材料や発光材料を混合した場合においても同様な手法が適用でき、製造上有利である。
【０２８２】
発光層の膜厚は、発光効率と駆動電圧が適度な値となるように選択すればよく、通常、１ｎｍ〜１μｍであり、好ましくは２ｎｍ〜５００ｎｍであり、さらに好ましくは５ｎｍ〜２００ｎｍである。
【０２８３】
本発明の発光素子が正孔輸送層を有する場合、使用される正孔輸送材料は、前記溶媒を含む組成物の項で説明した正孔輸送材料と同様であるが、ポリビニルカルバゾールおよびその誘導体、ポリシランおよびその誘導体、側鎖または主鎖に芳香族アミン化合物基を有するポリシロキサン誘導体、ポリアニリンおよびその誘導体、ポリチオフェンおよびその誘導体、ポリ（ｐ−フェニレンビニレン）およびその誘導体、ポリ（２，５−チエニレンビニレン）およびその誘導体等の高分子正孔輸送材料が好ましく、ポリビニルカルバゾールおよびその誘導体、ポリシランおよびその誘導体、側鎖または主鎖に芳香族アミンを有するポリシロキサン誘導体がより好ましい。低分子の正孔輸送材料の場合には、高分子バインダーに分散させて用いることが好ましい。
【０２８４】
正孔輸送層の成膜方法としては、低分子正孔輸送材料では、高分子バインダーとの混合溶液からの成膜による方法が挙げられる。また、高分子正孔輸送材料では、溶液からの成膜による方法が挙げられる。
【０２８５】
混合する高分子バインダーとしては、正孔輸送を極度に阻害しないものが好ましく、また可視光に対する吸収が強くないものが好適に用いられる。該高分子バインダーとしては、例えば、ポリカーボネート、ポリアクリレート、ポリメチルアクリレート、ポリメチルメタクリレート、ポリスチレン、ポリ塩化ビニル、ポリシロキサンが挙げられる。
【０２８６】
正孔輸送層の膜厚は、発光効率と駆動電圧が適度な値となるように選択すればよく、通常、１ｎｍ〜１μｍであり、好ましくは２ｎｍ〜５００ｎｍであり、さらに好ましくは５ｎｍ〜２００ｎｍである。
【０２８７】
本発明の発光素子が電子輸送層を有する場合、使用される電子輸送材料は、前記溶媒を含む組成物の項で説明した電子輸送材料と同様であるが、オキサジアゾール誘導体、ベンゾキノンおよびその誘導体、アントラキノンおよびその誘導体、８−ヒドロキシキノリンおよびその誘導体の金属錯体、ポリキノリンおよびその誘導体、ポリキノキサリンおよびその誘導体、ポリフルオレンおよびその誘導体が好ましく、２−（４−ビフェニリル）−５−（４−ｔ−ブチルフェニル）−１，３，４−オキサジアゾール、ベンゾキノン、アントラキノン、トリス（８−キノリノール）アルミニウム、ポリキノリンがより好ましい。
【０２８８】
電子輸送層の成膜方法としては、低分子電子輸送材料では、粉末からの真空蒸着法、溶液または溶融状態からの成膜による方法が、高分子電子輸送材料では溶液または溶融状態からの成膜による方法が挙げられる。溶液または溶融状態からの成膜時には、高分子バインダーを併用してもよい。
【０２８９】
混合する高分子バインダーとしては、電子輸送を極度に阻害しないものが好ましく、また、可視光に対する吸収が強くないものが好適に用いられる。該高分子バインダーとしては、例えば、ポリ（Ｎ−ビニルカルバゾール）、ポリアニリンおよびその誘導体、ポリチオフェンおよびその誘導体、ポリ（ｐ−フェニレンビニレン）およびその誘導体、ポリ（２，５−チエニレンビニレン）およびその誘導体、ポリカーボネート、ポリアクリレート、ポリメチルアクリレート、ポリメチルメタクリレート、ポリスチレン、ポリ塩化ビニル、ポリシロキサンが挙げられる。
【０２９０】
電子輸送層の膜厚は、発光効率と駆動電圧が適度な値となるように選択すればよく、通常、１ｎｍ〜１μｍであり、好ましくは２ｎｍ〜５００ｎｍであり、さらに好ましくは５ｎｍ〜２００ｎｍである。
【０２９１】
また、電極に隣接して設けた電荷輸送層のうち、電極からの電荷注入効率を改善する機能を有し、発光素子の駆動電圧を下げる効果を有するものは、特に電荷注入層（正孔注入層、電子注入層）と呼ぶことがある。
【０２９２】
さらに、電極との密着性向上や電極からの電荷注入の改善のために、電極に隣接して電荷注入層または絶縁層を設けてもよく、また、界面の密着性向上や混合の防止等のために電荷輸送層や発光層の界面に薄いバッファー層を挿入してもよい。
【０２９３】
積層する層の順番や数、各層の厚さについては、発光効率や素子寿命を勘案して選択すればよい。
【０２９４】
本発明において、電荷注入層を設けた発光素子としては、陰極に隣接して電荷注入層（電子注入層）を設けた発光素子、陽極に隣接して電荷注入層（正孔注入層）を設けた発光素子が挙げられる。
【０２９５】
本発明の発光素子の構造としては、例えば、以下のｅ）〜ｐ）の構造が挙げられる。
ｅ）陽極／電荷注入層／発光層／陰極
ｆ）陽極／発光層／電荷注入層／陰極
ｇ）陽極／電荷注入層／発光層／電荷注入層／陰極
ｈ）陽極／電荷注入層／正孔輸送層／発光層／陰極
ｉ）陽極／正孔輸送層／発光層／電荷注入層／陰極
ｊ）陽極／電荷注入層／正孔輸送層／発光層／電荷注入層／陰極
ｋ）陽極／電荷注入層／発光層／電荷輸送層／陰極
ｌ）陽極／発光層／電子輸送層／電荷注入層／陰極
ｍ）陽極／電荷注入層／発光層／電子輸送層／電荷注入層／陰極
ｎ）陽極／電荷注入層／正孔輸送層／発光層／電荷輸送層／陰極
ｏ）陽極／正孔輸送層／発光層／電子輸送層／電荷注入層／陰極
ｐ）陽極／電荷注入層／正孔輸送層／発光層／電子輸送層／電荷注入層／陰極
【０２９６】
電荷注入層としては、例えば、導電性高分子を含む層、陽極と正孔輸送層との間に設けられ、陽極材料と正孔輸送層に含まれる正孔輸送材料との中間の値のイオン化ポテンシャルを有する材料を含む層、陰極と電子輸送層との間に設けられ、陰極材料と電子輸送層に含まれる電子輸送材料との中間の値の電子親和力を有する材料を含む層が挙げられる。
【０２９７】
電荷注入層が導電性高分子を含む層の場合、該導電性高分子の電気伝導度は、１０−５〜１０３Ｓ／ｃｍが好ましく、発光画素間のリーク電流を小さくするためには、１０−５〜１０２Ｓ／ｃｍがより好ましく、１０−５〜１０１Ｓ／ｃｍがさらに好ましい。通常は該導電性高分子の電気伝導度を１０−５〜１０３Ｓ／ｃｍとするために、該導電性高分子に適量のイオンをドープする。
【０２９８】
ドープするイオンの種類は、正孔注入層であればアニオン、電子注入層であればカチオンである。アニオンとしては、例えば、ポリスチレンスルホン酸イオン、アルキルベンゼンスルホン酸イオン、樟脳スルホン酸イオンが挙げられ、カチオンとしては、例えば、リチウムイオン、ナトリウムイオン、カリウムイオン、テトラブチルアンモニウムイオンが挙げられる。
【０２９９】
電荷注入層の膜厚は、通常、１ｎｍ〜１００ｎｍであり、２ｎｍ〜５０ｎｍが好ましい。
【０３００】
電荷注入層に用いる材料としては、例えば、ポリアニリンおよびその誘導体、ポリチオフェンおよびその誘導体、ポリピロールおよびその誘導体、ポリフェニレンビニレンおよびその誘導体、ポリチエニレンビニレンおよびその誘導体、ポリキノリンおよびその誘導体、ポリキノキサリンおよびその誘導体、芳香族アミン構造を主鎖または側鎖に含む重合体等の導電性高分子、金属フタロシアニン（銅フタロシアニン等）、カーボンが挙げられる。
【０３０１】
絶縁層は、電荷注入を容易にする機能を有するものである。この絶縁層の平均厚さは、通常、０．１〜２０ｎｍであり、好ましくは０．５〜１０ｎｍ、より好ましくは１〜５ｎｍである。絶縁層の材料としては、例えば、金属フッ化物、金属酸化物、有機絶縁材料が挙げられる。絶縁層を設けた発光素子としては、陰極に隣接して絶縁層を設けた発光素子、陽極に隣接して絶縁層を設けた発光素子が挙げられる。
【０３０２】
本発明の発光素子の構造としては、例えば、以下のｑ）〜ａｂ）の構造が挙げられる。
ｑ）陽極／絶縁層／発光層／陰極
ｒ）陽極／発光層／絶縁層／陰極
ｓ）陽極／絶縁層／発光層／絶縁層／陰極
ｔ）陽極／絶縁層／正孔輸送層／発光層／陰極
ｕ）陽極／正孔輸送層／発光層／絶縁層／陰極
ｖ）陽極／絶縁層／正孔輸送層／発光層／絶縁層／陰極
ｗ）陽極／絶縁層／発光層／電子輸送層／陰極
ｘ）陽極／発光層／電子輸送層／絶縁層／陰極
ｙ）陽極／絶縁層／発光層／電子輸送層／絶縁層／陰極
ｚ）陽極／絶縁層／正孔輸送層／発光層／電子輸送層／陰極
ａａ）陽極／正孔輸送層／発光層／電子輸送層／絶縁層／陰極
ａｂ）陽極／絶縁層／正孔輸送層／発光層／電子輸送層／絶縁層／陰極
【０３０３】
本発明の発光素子を形成する基板は、電極を形成し、有機物の層を形成する際に変化しないものであればよく、例えば、ガラス、プラスチック、高分子フィルム、シリコンが挙げられる。不透明な基板の場合には、反対の電極が透明または半透明であることが好ましい。
【０３０４】
本発明の発光素子において、陽極および陰極からなる電極の少なくとも一方は、通常、透明または半透明であり、陽極側が透明または半透明であることが好ましい。
【０３０５】
陽極の材料としては、導電性の金属酸化物膜、半透明の金属薄膜等が用いられ、例えば、酸化インジウム、酸化亜鉛、酸化スズ、およびそれらの複合体であるインジウム・スズ・オキサイド（ＩＴＯ）、インジウム・亜鉛・オキサイド等からなる導電性無機化合物を用いて作製された膜（ＮＥＳＡ等）や、金、白金、銀、銅を用いて作製された膜が挙げられ、ＩＴＯ、インジウム・亜鉛・オキサイド、酸化スズが好ましい。陽極の作製方法としては、例えば、真空蒸着法、スパッタリング法、イオンプレーティング法、メッキ法が挙げられる。また、陽極として、ポリアニリンおよびその誘導体、ポリチオフェンおよびその誘導体等の有機の透明導電膜を用いてもよい。
【０３０６】
陽極の膜厚は、光の透過性と電気伝導度とを考慮して、通常、１０ｎｍ〜１０μｍであり、好ましくは２０ｎｍ〜１μｍであり、さらに好ましくは４０ｎｍ〜５００ｎｍである。
【０３０７】
また、陽極上に、電荷注入を容易にするために、フタロシアニン誘導体、導電性高分子、カーボン等からなる層、あるいは金属酸化物や金属フッ化物、有機絶縁材料等からなる層を設けてもよい。
【０３０８】
陰極の材料としては、仕事関数の小さい材料が好ましく、リチウム、ナトリウム、カリウム、ルビジウム、セシウム、ベリリウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウム等の金属、およびそれらのうち２種以上の合金、あるいはそれらのうち１種以上と、金、銀、白金、銅、マンガン、チタン、コバルト、ニッケル、タングステン、錫のうち１種以上との合金、グラファイト、グラファイト層間化合物等が用いられる。合金の例としては、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金が挙げられる。陰極を２層以上の積層構造としてもよい。
【０３０９】
陰極の膜厚は、電気伝導度や耐久性を考慮して、通常、１０ｎｍ〜１０μｍであり、好ましくは２０ｎｍ〜１μｍであり、さらに好ましくは５０ｎｍ〜５００ｎｍである。
【０３１０】
陰極の作製方法としては、例えば、真空蒸着法、スパッタリング法、金属薄膜を熱圧着するラミネート法が用いられる。また、陰極と有機物層との間に、導電性高分子からなる層、あるいは金属酸化物や金属フッ化物、有機絶縁材料等からなる層を設けてもよく、陰極作製後、該発光素子を保護する保護層を装着していてもよい。該発光素子を長期安定的に用いるためには、発光素子を外部から保護するために、保護層および／または保護カバーを装着することが好ましい。
【０３１１】
該保護層としては、樹脂、金属酸化物、金属フッ化物、金属ホウ化物等を用いることができる。また、保護カバーとしては、ガラス板、表面に低透水率処理を施したプラスチック板等を用いることができ、該カバーを熱硬化樹脂や光硬化樹脂で素子基板と貼り合わせて密閉する方法が好適に用いられる。スペーサーを用いて空間を維持すれば、素子がキズつくのを防ぐことが容易である。該空間に窒素ガスやアルゴンガス等の不活性なガスを封入すれば、陰極の酸化を防止することができ、さらに酸化バリウム等の乾燥剤を該空間内に設置することにより製造工程で吸着した水分が素子にタメージを与えるのを抑制することが容易となる。これらのうち、いずれか１種以上の方策をとることが好ましい。
【０３１２】
本発明の発光素子は、面状光源、セグメント表示装置、ドットマトリックス表示装置、液晶表示装置（バックライト等）、フラットパネルディスプレイ等の表示装置等に用いることができる。
【０３１３】
本発明の発光素子を用いて面状の発光を得るためには、面状の陽極と陰極が重なり合うように配置すればよい。また、パターン状の発光を得るためには、上記面状の発光素子の表面にパターン状の窓を設けたマスクを設置する方法、非発光部の有機物層を極端に厚く形成し実質的に非発光とする方法、陽極若しくは陰極のいずれか一方、または両方の電極をパターン状に形成する方法がある。これらのいずれかの方法でパターンを形成し、いくつかの電極を独立にＯＮ／ＯＦＦできるように配置することにより、数字や文字、簡単な記号等を表示できるセグメントタイプの表示素子が得られる。更に、ドットマトリックス素子とするためには、陽極と陰極をともにストライプ状に形成して直交するように配置すればよい。複数の種類の発光色の異なる高分子化合物を塗り分ける方法や、カラーフィルターまたは蛍光変換フィルターを用いる方法により、部分カラー表示、マルチカラー表示が可能となる。ドットマトリックス素子は、パッシブ駆動も可能であるし、ＴＦＴ等と組み合わせてアクティブ駆動してもよい。これらの表示素子は、コンピュータ、テレビ、携帯端末、携帯電話、カーナビゲーション、ビデオカメラのビューファインダー等の表示装置として用いることができる。
【０３１４】
さらに、上記面状の発光素子は、自発光薄型であり、液晶表示装置のバックライト用の面状光源、または面状の照明用光源として好適に用いることができる。例えば照明用光源には白色、赤色、緑色、青色等の発光色が挙げられる。また、フレキシブルな基板を用いれば、曲面状の光源や表示装置としても使用できる。
【実施例】
【０３１５】
以下、本発明をさらに詳細に説明するために実施例を示すが、本発明はこれらに限定されるものではない。
【０３１６】
数平均分子量および重量平均分子量は、サイズエクスクルージョンクロマトグラフィー（ＳＥＣ）（島津製作所製、商品名：ＬＣ−１０Ａｖｐ）によりポリスチレン換算の数平均分子量および重量平均分子量を求めた。ＳＥＣのうち移動相が有機溶媒であるゲル浸透クロマトグラフィーをゲルパーミエーションクロマトグラフィー（ＧＰＣ）という。測定する重合体は、約０．５重量％の濃度でテトラヒドロフランに溶解させ、ＧＰＣに３０μＬ注入した。ＧＰＣの移動相はテトラヒドロフランを用い、０．６ｍＬ／分の流速で流した。カラムは、ＴＳＫｇｅｌ  ＳｕｐｅｒＨＭ−Ｈ（東ソー製）２本とＴＳＫｇｅｌ  ＳｕｐｅｒＨ２０００（東ソー製）１本を直列に繋げた。検出器には示差屈折率検出器（島津製作所製、商品名：ＲＩＤ−１０Ａ）を用いた。測定は４０℃で行った。
【０３１７】
ＬＣ−ＭＳの測定は、下記の方法で行った。測定試料を約２ｍｇ／ｍＬの濃度になるようにクロロホルムまたはテトラヒドロフランに溶解させて、ＬＣ−ＭＳ（アジレント・テクノロジー製、商品名：１１００ＬＣＭＳＤ）に約１μＬ注入した。ＬＣ−ＭＳの移動相には、特に断りのない限り、アセトニトリルとテトラヒドロフランとを比率を変化させながら用い、０．２ｍＬ／分の流量で流した。カラムは、Ｌ−ｃｏｌｕｍｎ  ２  ＯＤＳ（３μｍ）（化学物質評価研究機構製、内径：２．１ｍｍ、長さ：１００ｍｍ、粒径３μｍ）を用いた。
【０３１８】
＜合成例１＞（化合物１−３の合成）
【０３１９】
【化６４】
2013060585.tif 000067
化合物１−１は特開２００７−３２１０２２号公報に記載の方法に従って、化合物１−２は特開２００４−１４３４１９号公報に記載の方法に従って、それぞれ合成した。
次に、アルゴンガス雰囲気下の３００ｍＬの３つ口フラスコの中に、化合物１−１（１０．３ｇ）および化合物１−２（５．００ｇ）を加え、トルエン（５０．０ｍＬ）に溶解させた。その後、該溶液にビストリフェニルホスフィンパラジウムジクロライド（２１６ｍｇ）および２０重量％水酸化テトラエチルアンモニウム水溶液（２２．７ｇ）を加え、加熱還流した。反応終了後、放冷し、セライトろ過した。さらにトルエン（２００ｍＬ）を加え、分液した。得られた有機層を硫酸ナトリウムにより乾燥させ、濃縮して溶媒を除去した。得られた生成物をカラムクロマトグラフィー（充填剤：アルミナ、展開溶媒：ヘキサン：トルエン＝４：１（体積比））により精製した。溶媒を留去した後、テトラヒドロフランおよびメタノールの混合溶媒で再結晶し、化合物１−３（９．００ｇ）を得た。以下のデータにより目的とする化合物であることを同定した。
【０３２０】
１Ｈ−ＮＭＲ（３００ＭＨｚ，ＴＨＦ−ｄ８）：δ（ｐｐｍ）＝７．５８（ｍ，８Ｈ），７．３５（ｍ，１０Ｈ），７．１３（ｍ，１２Ｈ），７．００（ｍ，２Ｈ），２．２２（ｓ，６Ｈ），２．２０（ｓ，１２Ｈ），１．５１（ｓ，９Ｈ），１．５０（ｓ，１８Ｈ）．
【０３２１】
＜合成例２＞（化合物１−４の合成）
【０３２２】
【化６５】
2013060585.tif 000068
アルゴンガス雰囲気下の５０ｍＬの３つ口フラスコの中に、化合物１−３（８．００ｇ）を加え、クロロベンゼン（８０．０ｍＬ）に溶解させた。その後、該溶液を０℃に冷却し、Ｎ―ブロモスクシンイミド（２．８９ｇ）を加えて、０℃で５時間攪拌した。反応終了後、飽和チオ硫酸ナトリウム水溶液（５０．０ｍＬ）を加え、さらにトルエン（２００ｍＬ）を加え、分液した。得られた有機層を硫酸ナトリウムにより乾燥させ、濃縮して溶媒を除去した。得られた生成物を、テトラヒドロフランおよびメタノールの混合溶媒で再結晶することで、化合物１−４（４．１０ｇ）を得た。以下のデータにより目的とする化合物であることを同定した。
【０３２３】
１Ｈ−ＮＭＲ（３００ＭＨｚ，ＴＨＦ−ｄ８）：δ（ｐｐｍ）＝７．６３−７．５７（ｍ，８Ｈ），７．４６−７．４４（ｍ，４Ｈ），７．３７（ｓ，６Ｈ）７．１９−７．１５（ｍ，８Ｈ），７．０４−７．０２（ｍ，４Ｈ），２．２２−２．２０（ｍ，１８Ｈ），１．５１−１．５０（ｍ，２７Ｈ）．
ＬＣ−ＭＳ（ＡＰＣＩ、ｐｏｓｉｔｉｖｅ）：［Ｍ＋Ｈ］＋  １１４０．４
【０３２４】
＜合成例３＞（化合物１−６の合成）
【０３２５】
【化６６】
2013060585.tif 000069
化合物１−５は、特開２００４−１４３４１９号公報の記載の方法に従って、合成した。
次に、アルゴンガス雰囲気下の３００ｍＬの３つ口フラスコの中に、化合物１−１（９．４７ｇ）および化合物１−５（７．００ｇ）を加え、トルエン（７０．０ｍＬ）に溶解させた。その後、該溶液にビストリフェニルホスフィンパラジウムジクロライド（６０．０ｍｇ）および２０重量％水酸化テトラエチルアンモニウム水溶液（１９．０ｇ）を加えて、加熱還流した。反応終了後、放冷し、セライトろ過した。さらにトルエン（２００ｍＬ）を加え、分液した。得られた有機層を硫酸ナトリウムにより乾燥させ、濃縮して溶媒を除去した。得られた生成物をカラムクロマトグラフィー（充填剤：アルミナ、展開溶媒：ヘキサン：トルエン＝４：１（体積比））により精製した。溶媒を留去した後、テトラヒドロフランおよびメタノールの混合溶媒で再結晶することで、化合物１−６（３．５８ｇ）を得た。以下のデータにより目的とする化合物であることを同定した。
【０３２６】
１Ｈ−ＮＭＲ（３００ＭＨｚ，ＴＨＦ−ｄ８）：δ（ｐｐｍ）＝７．４３−７．３９（ｍ，１２Ｈ），７．２０−７．１３（ｍ，１２Ｈ），７．０２−６．９４（ｍ，１６Ｈ），２．０６（ｓ，１２Ｈ），２．０３（ｓ，１２Ｈ），１．３５（ｓ，１２Ｈ），１．３４（ｓ，１２Ｈ）．
【０３２７】
＜合成例４＞（化合物１−７の合成）
【０３２８】
【化６７】
2013060585.tif 000070
アルゴンガス雰囲気下の５０ｍＬの３つ口フラスコの中に、化合物１−６（３．３０ｇ）を加え、クロロベンゼン（３３．０ｍＬ）に溶解させた。その後、該溶液を０℃に冷却し、Ｎ―ブロモスクシンイミド（８９５ｍｇ）を加えて、０℃で５時間攪拌した。反応終了後、飽和チオ硫酸ナトリウム水溶液（３０．０ｍＬ）を加え、さらにトルエン（１００ｍＬ）を加え、分液した。得られた有機層を硫酸ナトリウムにより乾燥させ、濃縮して溶媒を除去した。得られた生成物を、テトラヒドロフランおよびメタノールの混合溶媒で再結晶することで、化合物１−７（３．２１ｇ）を得た。以下のデータにより目的とする化合物であることを同定した。
【０３２９】
１Ｈ−ＮＭＲ（３００ＭＨｚ，ＴＨＦ−ｄ８）：δ（ｐｐｍ）＝７．４４−７．４０（ｍ，１２Ｈ），７．２８（ｄ，４Ｈ），７．２０（ｓ，８Ｈ）７．０２−６．９８（ｍ，１２Ｈ），６．８６（ｄ，４Ｈ），２．０６（ｓ，１２Ｈ），２．０３（ｓ，１２Ｈ），１．３５（ｓ，１２Ｈ），１．３４（ｓ，１２Ｈ）．
ＬＣ−ＭＳ（ＡＰＣＩ、ｐｏｓｉｔｉｖｅ）：［Ｍ＋Ｈ］＋  １４６７．６
【０３３０】
＜合成例４ａ＞（化合物１−１１の合成）
【０３３１】
【化６８】
2013060585.tif 000071
アルゴンガス雰囲気下の３００ｍＬの３つ口フラスコの中に、化合物１−８（９．０６ｇ）および化合物１−９（１２．０ｇ）を加え、キシレン（３５．０ｍＬ）に溶解させた。その後、該溶液にトリス（ジベンジリデンアセトン）ジパラジウム（２９８ｍｇ）、トリ(ｔｅｒｔ−ブチル)ホスフィンテトラフルオロボレート塩（３７７ｍｇ）およびｔｅｒｔ−ブトキシナトリウム（３．９０ｇ）を加えて、加熱還流した。反応終了後、放冷し、水（３０ｍＬ）を加え、分液した。得られた水層を酢酸エチル（３０mＬ）で３回抽出した。得られた有機層を硫酸ナトリウムにより乾燥させ、濃縮して溶媒を除去した。得られた生成物をカラムクロマトグラフィー（充填剤：ヘキサン、展開溶媒：ヘキサン：酢酸エチル＝１：０〜５０：１（体積比））により精製した。溶媒を留去した後、テトラヒドロフランおよび２−プロパノールの混合溶媒で再結晶することで、化合物１−１０（１６．２ｇ）を得た。
次に、アルゴンガス雰囲気下の５００ｍＬの３つ口フラスコの中に、化合物１−１０（１５．２ｇ）を加え、クロロベンゼン（２００ｍＬ）に溶解させた。その後、該溶液を０℃に冷却し、臭素（４．４９ｇ）のクロロベンゼン溶液（８０．０ｍＬ）を５時間かけて滴下し、０℃で４時間攪拌した。その後、０℃で臭素（０．６３ｇ）のクロロベンゼン溶液（１２．０ｍＬ）を滴下して、０℃で５時間反応させた。反応終了後、飽和チオ硫酸ナトリウム水溶液（１００ｍＬ）を加え、さらにトルエン（１００ｍＬ）を加え、分液した。得られた有機層を硫酸マグネシウムにより乾燥させ、濃縮して溶媒を除去した。得られた生成物をカラムクロマトグラフィー（充填剤：シリカゲル、展開溶媒：ヘキサン：酢酸エチル＝１０：１（体積比））により精製することで化合物１−１１（７．９０ｇ）を得た。
【０３３２】
＜合成例５＞（化合物１Ａの合成）
【０３３３】
【化６９】
2013060585.tif 000072
４口フラスコ内の気体を窒素ガスで置換した後、該フラスコ内で、２，７−ジブロモフルオレノン（１６．５ｇ）をジフェニルエーテルに懸濁させた。得られた懸濁液を１２０℃まで加熱し、２，７−ジブロモフルオレノンを溶解させた後、得られた溶液に水酸化カリウム（１５．５ｇ）を加え、１６０℃まで昇温し、２．５時間撹拌した。その後、該溶液を室温まで放冷後、ヘキサンを加えて、ろ過し、得られた固形分をヘキサンで分液洗浄した。次に、別の４口フラスコ内の気体を窒素ガスで置換した後、上記で得られたものを脱水Ｎ，Ｎ−ジメチルホルムアミド（以下、「ＤＭＦ」とする。）に溶解させた。その後、該溶液を９０℃に昇温し、反応を追跡しながらヨウ化メチル（５３．０ｇ）を加えた。反応時間は合計１０時間であった。その後、該溶液を室温まで放冷し、０℃に冷却した水の中に滴下し、反応生成物をヘキサンで２回抽出した。その後、シリカゲルを敷いたグラスフィルターでろ過後、濃縮した。得られた濃縮物をシリカゲルカラムクロマトグラフィーにより精製し、化合物１Ａ（１３．３ｇ）を得た。以下のデータにより目的とする化合物であることを同定した。
【０３３４】
１Ｈ−ＮＭＲ（３００ＭＨｚ／ＣＤＣｌ３）：δ（ｐｐｍ）＝３．６８（ｓ，３Ｈ）、７．１５（ｄ，２Ｈ）、７．２０（ｄ，１Ｈ）、７．５２（ｄ，２Ｈ）、７．６５（ｄ，１Ｈ）、８．００（ｂｒｓ，１Ｈ）．
【０３３５】
＜合成例６＞（化合物１Ｂの合成）
【０３３６】
【化７０】
2013060585.tif 000073
反応容器内の気体をアルゴンガス雰囲気下とした後、１−ブロモ−３，５−ジ−ｎ−ヘキシルベンゼン（２０．０ｇ）およびテトラヒドロフランを加え、均一溶液を調製し、−７０℃まで冷却した。その後、該溶液に２．７６Ｍのｎ−ブチルリチウム／ヘキサン溶液（１−ブロモ−３，５−ジ−ｎ−ヘキシルベンゼンに対して１モル当量）を−７０℃で１．５時間かけて滴下し、さらに該溶液を−７０℃で１．５時間撹拌した。その後、化合物１Ａ（９．０ｇ）およびテトラヒドロフランからなる溶液を−７０℃で１時間かけて滴下し、−７０℃で２時間撹拌した。その後、該溶液に−７０℃にてメタノールおよび蒸留水を加え撹拌した後、室温まで昇温し、室温にて一晩撹拌した。得られた反応混合物をろ過し、得られたろ液を濃縮し、ヘプタンおよび水を加え撹拌し、静置して分液した油層から水層を除去した。得られた油層に飽和食塩水を加え撹拌し、静置して分液した油層から水層を除去した。得られた油層に硫酸マグネシウムを加え撹拌し、ろ過して得られたろ液を濃縮し、化合物１Ｂを得た。
【０３３７】
＜合成例７＞（化合物２Ｂの合成）
【０３３８】
【化７１】
2013060585.tif 000074
反応容器内の気体をアルゴンガス気流下とした後、化合物１Ｂ（２３．４ｇ）およびジクロロメタンを加え、均一溶液を調製し、−３０℃に冷却した。その後、該溶液に３フッ化ホウ素ジエチルエーテル錯体（化合物１Ｂに対して１モル当量）を−３０℃において３０分間かけて滴下し、室温にて一晩撹拌した。その後、該反応溶液を−２０℃に冷却し、蒸留水を加え、１時間撹拌した後、静置して分液した水層を油層から除去した。その後、水を加え撹拌し、静置して分液した水層を油層から除去した。得られた油層に１０重量％炭酸水素ナトリウム水溶液を加え撹拌し、静置して分液した水層を油層から除去した。得られた油層を濃縮し溶媒を除去した。その後、トルエンおよびヘプタンの混合溶媒を展開溶媒としてシリカゲルカラムクロマトグラフィーにて精製し、濃縮して溶媒を除去した。その後、酢酸ブチルおよびメタノールの混合溶媒を用いて再結晶することにより、目的とする化合物２Ｂ（１１．３ｇ）を得た。以下のデータにより目的とする化合物であることを同定した。
【０３３９】
１Ｈ−ＮＭＲ（３００ＭＨｚ／ＣＤＣｌ３）：δ（ｐｐｍ）＝０．８５（ｔ，１２Ｈ）、１．２５（ｍ，２４Ｈ）、１．５０（ｍ，８Ｈ）、２．４６（ｔ，８Ｈ）、６．７２（ｓ，４Ｈ）、６．８６（ｓ，２Ｈ）、７．４５（ｄｄ，２Ｈ）、７．４６（ｄ，２Ｈ）、７．５４（ｄ，２Ｈ）．
【０３４０】
＜合成例８＞（化合物３Ｂの合成）
【０３４１】
【化７２】
2013060585.tif 000075
反応容器内の気体をアルゴンガス雰囲気下とした後、化合物２Ｂ（９．５ｇ）、化合物３Ｂ−１（６．６ｇ）、１，４−ジオキサン、酢酸カリウム（７．１ｇ）、１，１’−ビス（ジフェニルホスフィノ）フェロセン（ｄｐｐｆ、０．ｌｇ）および１，１’−ビス（ジフェニルホスフィノ）フェロセンジクロロパラジウム（ＩＩ）塩化メチレン錯体（ＰｄＣｌ２（ｄｐｐｆ）・ＣＨ２Ｃｌ２、０．１５ｇ）を加え、１００℃で５時間撹拌した。その後、得られた反応混合物を室温まで冷却した後、セライトおよびシリカゲルを敷き詰めたろ過器でろ過し、得られたろ液を濃縮して溶媒を除去した。その後、ヘキサンを加えて調製した溶液に、活性炭を加え、ヘキサンが還流する温度にて１時間撹拌した。その後、室温まで冷却し、セライトを敷き詰めたろ過器でろ過し、濃縮して溶媒を除去した。その後、トルエンおよびアセトニトリルの混合溶媒を用いて再結晶することにより、目的とする化合物３Ｂ（１０．１ｇ）を得た。以下のデータにより目的とする化合物であることを同定した。
【０３４２】
１Ｈ−ＮＭＲ（３００ＭＨｚ／ＣＤＣｌ３）：δ（ｐｐｍ）＝０．８５（ｔ，１２Ｈ）、１．２７（ｍ，４６Ｈ）、１．４８（ｍ，８Ｈ）、２．４３（ｔ，８Ｈ）、６．８１（ｓ，６Ｈ）、７．７９（ｍ，６Ｈ）．
【０３４３】
＜合成例９＞（化合物１Ｃの合成）
【０３４４】
【化７３】
2013060585.tif 000076
３口フラスコ内の気体を不活性ガス雰囲気下とした後、３−ｎ−ヘキシル−５−メチルブロモベンゼン（２６．２ｇ）および無水テトラヒドロフランを加え均一溶液とし、−７０℃に冷却した。その後、得られた溶液に、２．５Ｍのｎ−ブチルリチウム／ヘキサン溶液（３−ｎ−ヘキシル−５−メチルブロモベンゼンに対して０．９３モル当量）を、溶液の温度が−７０℃に保たれるように滴下し、同温度にて４時間撹拌し、溶液（以下、「溶液Ａ」と言う。）を調製した。
別途、２口フラスコに、２−メトキシカルボニル−４，４’−ジブロモビフェニル（１６．０ｇ）、および無水テトラヒドロフランを加え、溶液（以下、「溶液Ｂ」と言う。
）を調製した。
溶液Ａに溶液Ｂを、溶液Ａの温度が−７０℃に保たれるように滴下し、撹拌した。その後、反応溶液を室温にて１５時間撹拌した。その後、反応溶液に水を０℃にて加え、撹拌した。その後、減圧下濃縮操作により溶媒を留去し、得られた残留物にヘキサンおよび水を加え、撹拌し、静置して生成した水層を除去し油層を得た。得られた油層を飽和食塩水にて洗浄し、無水硫酸マグネシウムにて乾燥させた後、減圧下で濃縮することにより、化合物１Ｃを白色固体として得た。
【０３４５】
＜合成例１０＞（化合物２Ｃの合成）
【０３４６】
【化７４】
2013060585.tif 000077
反応容器内の気体をアルゴンガス雰囲気下とした後、化合物１Ｃ（３０．０ｇ）および無水ジクロロメタンを加え、５℃に冷却した。得られた混合物に、温度が０〜５℃の範囲内に保たれるように、三フッ化ホウ素ジエチルエーテル錯体（化合物１Ｃに対して４．２モル当量）を滴下した後、室温にて終夜撹拌した。その後、反応溶液を氷水に注意深く注ぎ、３０分撹拌し、静置して分液した水層を油層から除去した。得られた油層に１０重量％リン酸カリウム水溶液を加え、２時間撹拌した後、静置して生成した水層を油層から除去した。得られた油層を水で洗浄し、無水硫酸マグネシウムにて乾燥させた後、濃縮することにより溶媒を留去し、オイル状の液体を得た。得られたオイル状の液体にメタノールを加え、固体を得た。得られた固体をｎ−ブチルアセテートおよびメタノールの混合溶媒を用いて再結晶することにより、化合物２Ｃ（２４．０ｇ）を得た。以下のデータにより目的とする化合物であることを同定した。
【０３４７】
１Ｈ−ＮＭＲ（３００ＭＨｚ／ＣＤＣｌ３）：δ（ｐｐｍ）＝０．９１（ｔ，６Ｈ）、１．３１（ｍ，１２Ｈ）、１．５６（ｍ，４Ｈ）、２．２４（ｓ，６Ｈ）、２．５２（ｔ，４Ｈ）、６．６８（ｓ，２Ｈ）、６．８９（ｄ，４Ｈ）、７．４７（ｄ，１Ｈ）、７．５０（ｄ，１Ｈ）、７．５２（ｄ，２Ｈ）、７．５９（ｄ，２Ｈ）．
【０３４８】
＜合成例１１＞（化合物３Ｃの合成）
【０３４９】
【化７５】
2013060585.tif 000078
反応容器内の気体をアルゴンガス雰囲気下とした後、化合物２C（８．０ｇ）、化合物３Ｂ−１（６．６ｇ）、１，１’−ビス（ジフェニルホスフィノ）フェロセンジクロロパラジウム（ＩＩ）塩化メチレン錯体（Ｐｄ（ｄｐｐｆ）・ＣＨ２Ｃｌ２、０．１５ｇ）、１，１’−ビス（ジフェニルホスフィノ）フェロセン（０．１０ｇ）、無水１，４−ジオキサンおよび酢酸カリウム（７．０ｇ）を加え、１００℃で２０時間撹拌した。得られた反応溶液を室温に冷却した後、シリカゲルを通液させ、シリカゲルをトルエンで洗浄し、得られた溶液の溶媒を濃縮することにより留去し、褐色の液体を得た。得られた液体を、ヘキサンを展開溶媒とし、シリカゲルカラムクロマトグラフィーによって精製した後、濃縮した。得られた濃縮液にアセトニトリルを加え、固体を得た。得られた固体をアセトニトリルおよびトルエンの混合溶媒を用いて再結晶を１回行い、次いで、ジクロロメタンおよびメタノールの混合溶媒を用いて再結晶を１回行い、次いで、減圧下で乾燥させることにより、化合物３Ｃ（２．９ｇ）を得た。以下のデータにより目的とする化合物であることを同定した。
【０３５０】
１Ｈ−ＮＭＲ（３００ＭＨｚ／ＣＤＣｌ３）：δ（ｐｐｍ）＝０．８６（ｔ，６Ｈ）、１．２８（ｍ，３６Ｈ）、１．５１（ｍ，４Ｈ）、２．１５（ｓ，６Ｈ）、２．４６（ｔ，４Ｈ）、６．６６（ｓ，２Ｈ）、６．８１（ｓ，２Ｈ）、６．９７（ｓ，２Ｈ）、７．８０（ｍ，６Ｈ）．
【０３５１】
＜合成例１２＞（正孔輸送性高分子化合物１の合成）
反応容器内の気体を窒素ガス雰囲気下とした後、前記化合物３Ｂ（１７．１ｇ、１８．８ｍｍｏｌ）、ＷＯ２００５／０４９５４８号に記載の方法に従って合成した下記式で表される化合物（１０．４ｇ、１１．５ｍｍｏｌ）、
【０３５２】
【化７６】
2013060585.tif 000079
下記式で表される化合物（２．６２ｇ、４．７８ｍｍｏｌ）、
【０３５３】
【化７７】
2013060585.tif 000080
特開２００８−１０６２４１号公報に記載の方法に従って合成した下記式で表される化合物（１．５１ｇ、２．８７ｍｍｏｌ）、
【０３５４】
【化７８】
2013060585.tif 000081
酢酸パラジウム（４．３０ｍｇ）、トリ（ｏ−アニシル）ホスフィン（３０．０mｇ）およびトルエン（４７８ｍＬ）を混合し、１００℃に加熱した。該溶液に２０重量％水酸化テトラエチルアンモニウム水溶液（６７．５ｇ）を滴下し、４．５時間還流させた。反応後、そこに、フェニルボロン酸（２３３ｍｇ）およびジクロロビス（トリフェニルホスフィン）パラジウム（１３．４ｍｇ）を加え、更に１４時間還流させた。その後、そこに、ジエチルジチオカルバミン酸ナトリウム水溶液を加え、８０℃で２時間撹拌した。冷却後、水（３３４ｍＬ）で２回、３重量％酢酸水溶液（３３４ｍＬ）で２回、水（３３４ｍＬ）で２回の順で分液洗浄し、得られた溶液をメタノール（３．８７Ｌ）に滴下、ろ取することで沈殿物を得た。得られた沈殿物をトルエン（７８８ｍＬ）に溶解させ、アルミナカラム、シリカゲルカラムを順番に通すことにより精製した。得られた溶液をメタノール（３．８７Ｌ）に滴下し、撹拌した後、得られた沈殿物をろ取し、乾燥させることにより、正孔輸送性高分子化合物１（１４．９ｇ）を得た。正孔輸送性高分子化合物１のポリスチレン換算の数平均分子量は７．８×１０４であり、ポリスチレン換算の重量平均分子量は３．４×１０５であった。
【０３５５】
正孔輸送性高分子化合物１は、仕込み原料から求めた理論値では、下記式で表される繰り返し単位と、
【０３５６】
【化７９】
2013060585.tif 000082
下記式で表される繰り返し単位と、
【０３５７】
【化８０】
2013060585.tif 000083
下記式で表される繰り返し単位と、
【０３５８】
【化８１】
2013060585.tif 000084
下記式で表される繰り返し単位とが、
【０３５９】
【化８２】
2013060585.tif 000085
５０：３０：１２．５：７．５のモル比で繰り返されてなる共重合体である。
【０３６０】
＜合成例１３＞（共役系高分子化合物１の合成）
反応容器内の気体を窒素ガス雰囲気下とした後、前記化合物３Ｃ（１３．４ｇ、１７．５ｍｍｏｌ）、下記式で表される化合物（３．７０ｇ、６．９８ｍｍｏｌ）、
【０３６１】
【化８３】
2013060585.tif 000086
特開２０１０−２１５８８６号公報に記載の方法に従って合成した下記式で表される化合物（１６．１ｇ、２４．９ｍｍｏｌ）、
【０３６２】
【化８４】
2013060585.tif 000087
ジクロロビス（トリフェニルホスフィン）パラジウム（１７．５ｍｇ）およびトルエン（４７８ｍＬ）を混合し、１００℃に加熱した。該溶液に２０重量％水酸化テトラエチルアンモニウム水溶液（８３．７ｇ）を滴下し、４．５時間還流させた。反応後、そこに、フェニルボロン酸（３００ｍｇ）およびジクロロビス（トリフェニルホスフィン）パラジウム（１７．５ｍｇ）を加え、更に１４時間還流させた。その後、そこに、ジエチルジチオカルバミン酸ナトリウム水溶液を加え、８０℃で２時間撹拌した。冷却後、水（３２４ｍＬ）で２回、３重量％酢酸水溶液（３２４ｍＬ）で２回、水（３２４ｍＬ）で２回の順で分液洗浄し、得られた溶液をメタノール（３．８７Ｌ）に滴下、ろ取することで沈殿物を得た。得られた沈殿物をトルエン（７７８ｍＬ）に溶解させ、アルミナカラム、シリカゲルカラムを順番に通すことにより精製した。得られた溶液をメタノール（３．８７Ｌ）に滴下し、撹拌した後、得られた沈殿物をろ取し、乾燥させることにより、共役系高分子化合物１（１４．８ｇ）を得た。共役系高分子化合物１のポリスチレン換算の数平均分子量は６．１×１０４であり、ポリスチレン換算の重量平均分子量は２．１×１０5であった。
【０３６３】
共役系高分子化合物１は、仕込み原料から求めた理論値では、下記式で表される繰り返し単位と、
【０３６４】
【化８５】
2013060585.tif 000088
下記式で表される繰り返し単位と、
【０３６５】
【化８６】
2013060585.tif 000089
下記式で表される繰り返し単位とが、
【０３６６】
【化８７】
2013060585.tif 000090
３６：１４：５０のモル比で繰り返されてなる共重合体である。
【０３６７】
＜実施例１＞（高分子化合物Ｐ−１の合成）
反応容器内の気体を窒素ガス雰囲気下とした後、２，７−ビス（１，３，２−ジオキサボロラン−２−イル）−９，９−ジオクチルフルオレン（１．０８ｇ）、化合物１−４（１．９４ｇ）、酢酸パラジウム（０．６２ｍｇ）、トリス（ｏ−アニシル）ホスフィン（３．６５ｍｇ）、１−ヘキセン（１０．３ｍｇ）およびトルエン（４８．０ｍＬ）を混合し、１０５℃に加熱した。該溶液に２０重量％水酸化テトラエチルアンモニウム水溶液（５．７０ｍＬ）を滴下し、２．５時間還流させた。反応後、そこに、フェニルボロン酸（２０．７ｍｇ）を加え、さらに１８時間還流させた。その後、ジエチルジチオカルバミン酸ナトリウム（０．９４ｇ）および水（１９．０ｍＬ）を加え、８０℃で４時間撹拌した。室温まで冷却後、水（２２．０ｍＬ）、３重量％の酢酸水溶液（２２．０ｍＬ）、水（２２．０ｍＬ）の順で分液洗浄した。得られたトルエン溶液をメタノール（３００ｍＬ）に滴下し、１時間撹拌した後、得られた固体をろ取し、減圧乾燥した。さらに、アルミナカラム、シリカゲルカラムを通すことにより精製した。得られたトルエン溶液をメタノール（３００ｍＬ）に滴下し、１時間撹拌した後、得られた固体をろ取し、乾燥させることにより高分子化合物Ｐ−１（１．５９ｇ）を得た。高分子化合物Ｐ−１のポリスチレン換算の数平均分子量は４．０×１０４であり、ポリスチレン換算の重量平均分子量は１．７×１０5であった。
【０３６８】
共役系高分子化合物Ｐ−１は、仕込み原料から求めた理論値では、下記式で表される繰り返し単位と、
【０３６９】
【化８８】
2013060585.tif 000091
下記式で表される繰り返し単位とが、
【０３７０】
【化８９】
2013060585.tif 000092
５０：５０のモル比で繰り返されてなる交互共重合体である。
【０３７１】
＜実施例２＞（高分子化合物Ｐ−２の合成）
反応容器内の気体を窒素ガス雰囲気下とした後、２，７−ビス（１，３，２−ジオキサボロラン−２−イル）−９，９−ジオクチルフルオレン（０．７１ｇ）、化合物１−７（１．９８ｇ）、ビストリフェニルホスフィンパラジウムジクロライド（１．０ｍｇ）、トリオクチルメチルアンモニウムクロライド（アルドリッチ製、商品名：Ａｌｉｑｕａｔ３３６）（０．２０ｇ）およびトルエン（３０．０ｍＬ）を混合し、１０５℃に加熱した。該溶液に２Ｍの炭酸ナトリウム水溶液（３．００ｍＬ）を滴下し、７時間還流させた。反応後、そこに、フェニルボロン酸（０．２０ｇ）を加え、さらに１６時間還流させた。その後、ジエチルジチオカルバミン酸ナトリウム（０．３０ｇ）および水（５．００ｍＬ）を加え、８０℃で４時間撹拌した。室温まで冷却後、水（１７．０ｍＬ）、３重量％の酢酸水溶液（１７．０ｍＬ）、水（１７．０ｍＬ）の順で分液洗浄した。得られたトルエン溶液をメタノール（４００ｍＬ）に滴下し、１時間撹拌した後、得られた固体をろ取し、減圧乾燥した。さらに、アルミナカラム、シリカゲルカラムを通すことにより精製した。得られたトルエン溶液をメタノール（４００ｍＬ）に滴下し、１時間撹拌した後、得られた固体をろ取し、乾燥させることにより高分子化合物Ｐ−２（２．０２ｇ）を得た。高分子化合物Ｐ−２のポリスチレン換算の数平均分子量は１．２×１０4であり、ポリスチレン換算の重量平均分子量は３．８×１０4であった。
【０３７２】
共役系高分子化合物Ｐ−２は、仕込み原料から求めた理論値では、下記式で表される繰り返し単位と、
【０３７３】
【化９０】
2013060585.tif 000093
下記式で表される繰り返し単位とが、
【０３７４】
【化９１】
2013060585.tif 000094
５０：５０のモル比で繰り返されてなる交互共重合体である。
【０３７５】
＜実施例３＞（高分子化合物Ｐ−３の合成）
反応容器内の気体を窒素ガス雰囲気下とした後、前記化合物３Ｃ（１．０９ｇ、１．４２ｍｍｏｌ）、下記式で表される化合物（０．３６ｇ、０．５６ｍｍｏｌ）、
【０３７６】
【化９２】
2013060585.tif 000095
特開２０１０−２１５８８６に記載の方法に従って合成した下記式で表される化合物（１．０４ｇ、１．６０ｍｍｏｌ）、
【０３７７】
【化９３】
2013060585.tif 000096
前記化合物１−７（０．５９ｇ、０．４０ｍｍｏｌ）、ジクロロビス（トリフェニルホスフィン）パラジウム（１．４ｍｇ）およびトルエン（５０ｍＬ）を混合し、１００℃に加熱した。反応溶液に２０重量％水酸化テトラエチルアンモニウム水溶液（６．６ｍＬ）を滴下し、４．５時間還流させた。反応後、そこに、フェニルボロン酸（２４．９ｍｇ）およびジクロロビス（トリフェニルホスフィン）パラジウム（１．４ｍｇ）を加え、更に１４時間還流させた。その後、そこに、ジエチルジチオカルバミン酸ナトリウム水溶液を加え、８０℃で２時間撹拌した。冷却後、水（２６ｍＬ）で２回、３重量％酢酸水溶液（２６ｍＬ）で２回、水（２６ｍＬ）で２回の順で分液洗浄し、得られた溶液をメタノール（３１１ｍＬ）に滴下、ろ取することで沈殿物を得た。得られた沈殿物をトルエン（７３ｍＬ）に溶解させ、アルミナカラム、シリカゲルカラムを順番に通すことにより精製した。得られた溶液をメタノール（３２７ｍＬ）に滴下し、撹拌した後、得られた沈殿物をろ取し、乾燥させることにより、高分子化合物Ｐ−３（０．７２ｇ）を得た。高分子化合物Ｐ−３のポリスチレン換算の数平均分子量は１．１×１０５であり、ポリスチレン換算の重量平均分子量は３．８×１０5であった。
【０３７８】
高分子化合物Ｐ−３は、仕込み原料から求めた理論値では、下記式で表される繰り返し単位と、
【０３７９】
【化９４】
2013060585.tif 000097
下記式で表される繰り返し単位と、
【０３８０】
【化９５】
2013060585.tif 000098
下記式で表される繰り返し単位と、
【０３８１】
【化９６】
2013060585.tif 000099
下記式で表される繰り返し単位とが、
【０３８２】
【化９７】
2013060585.tif 000100
３６：１４：４０：１０のモル比で構成されてなる共重合体である。
【０３８３】
＜比較例１＞（高分子化合物ＣＰ−１の合成）
反応容器内の気体を窒素ガス雰囲気下とした後、下記式で表される化合物（０．４２ｇ）、
【０３８４】
【化９８】
2013060585.tif 000101
下記式で表される化合物（０．２７ｇ）、
【０３８５】
【化９９】
2013060585.tif 000102
および２，２’−ビピリジル（０．３９ｇ）を、脱水したテトラヒドロフラン（２８．０ｍｌ）に溶解した後、窒素ガスで更にバブリングして反応容器内の気体を窒素ガスで置換した。その後、この溶液にビス（１、５−シクロオクタジエン）ニッケル（０）｛Ｎｉ（ＣＯＤ）２｝（０．６９ｇ）を加え、６０℃まで昇温し、攪拌しながら３時間反応させた。反応後、この反応液を室温（２５℃）まで冷却し、２５重量％アンモニア水１４ｍＬ／メタノール約１７０ｍＬ／イオン交換水約７０ｍＬの混合溶液中に滴下して１時間攪拌した後、析出した沈殿をろ過して２時間減圧乾燥し、トルエン（４０ｍＬ）に溶解させた。その後、１Ｍ塩酸４０ｍＬを加えて１時間攪拌し、水層を除去することで得られた有機層に２重量％アンモニア水（４０ｍＬ）を加え、１時間攪拌した後に水層を除去した。得られた有機層にイオン交換水（４０ｍＬ）を加え攪拌した後、水層を除去した。得られた有機層をメタノール（２００ｍＬ）に滴下することで沈殿を生じさせ、この沈殿を回収し減圧乾燥することで固体を得た。その後、得られた固体をトルエン（４０ｍＬ）に溶解させ、アルミナカラムを通して精製を行い、回収したトルエン溶液をメタノール（２８０ｍＬ）に滴下して１時間攪拌し、析出した沈殿をろ過して２時間減圧乾燥させることにより高分子化合物ＣＰ−１（０．４０ｇ）を得た。高分子化合物Ｃ−１のポリスチレン換算の数平均分子量は１．９×１０４であり、ポリスチレン換算の重量平均分子量は６．４×１０４であった。
【０３８６】
高分子化合物ＣＰ−１は、下記式で表される繰り返し単位と、
【０３８７】
【化１００】
2013060585.tif 000103
下記式で表される繰り返し単位とが
【０３８８】
【化１０１】
2013060585.tif 000104
含まれるランダム共重合体である。
【０３８９】
＜実施例４＞（発光素子１の作製）
キシレン溶媒（関東化学社製：電子工業用（ＥＬグレード））に１．３重量％の濃度で溶解させた共役系高分子化合物１の溶液と、キシレン溶媒に１．３重量％の濃度で溶解させた高分子化合物Ｐ−１の溶液とを、重量比で９０：１０（モル比で９５：５）となるように混合して、発光材料１の溶液を調製した。
スパッタ法により４５ｎｍの厚みでＩＴＯ膜を付けたガラス基板に、ポリ（３，４）エチレンジオキシチオフェン／ポリスチレンスルホン酸の溶液（Ｈ．Ｃ．Ｓｔａｒｃｋ社製、商品名：ＣＬＥＶＩＯＳ  Ｐ  ＡＩ４０８３）を用いてスピンコートにより３５ｎｍの厚みで成膜し、ホットプレート上で２００℃で１０分間乾燥した。次に、正孔輸送性高分子化合物１を０．７重量％のキシレン溶液の状態でスピンコートして、約２０ｎｍの厚みに成膜した。これを、酸素濃度および水分濃度が１０ｐｐｍ以下（重量基準）の窒素ガス雰囲気下において、ホットプレート上で１８０℃で６０分間熱処理した。次に、発光材料１を１．３重量％のキシレン溶液の状態でスピンコートして、約６０ｎｍの厚みに成膜した。これを、酸素濃度および水分濃度が１０ｐｐｍ以下（重量基準）の窒素ガス雰囲気下において、ホットプレート上で１３０℃で１０分間乾燥した。真空度が、１×１０−４Ｐａ以下に到達した後に、陰極としてフッ化ナトリウムを約３ｎｍ、次いでフッ化ナトリウム層の上にアルミニウムを約８０ｎｍ蒸着した。蒸着後、ガラス基板を用いて封止を行うことで、発光素子１を作製した。
【０３９０】
得られた発光素子１に電圧を印加したところ、青色発光のエレクトロルミネッセンス（ＥＬ）が観測された。該素子は２．６Ｖから発光が開始し、輝度１０００ｃｄ／ｍ２での発光効率は４．３ｃｄ／Ａであり、その時の電圧は３．８Ｖであり、その時の発光色度は（０．１６，０．１３）であった。
【０３９１】
上記で得られた発光素子１を初期輝度が１０００ｃｄ／ｍ２となるように電流密度を設定後、定電流密度で駆動させ、輝度の時間変化を測定した。その結果、輝度は２８２時間後に半減した。結果を表２に記載する。
【０３９２】
＜実施例５＞（発光素子２の作製）
実施例４における共役系高分子化合物１と高分子化合物Ｐ−１を、重量比で９３．３：６．７（モル比で９７：３）となるように混合して発光材料２の溶液を調整した以外は、実施例４と同様にして、発光素子２を作製した。
【０３９３】
得られた発光素子２に電圧を印加したところ、青色発光のエレクトロルミネッセンス（ＥＬ）が観測された。該素子は２．６Ｖから発光が開始し、輝度１０００ｃｄ／ｍ２での発光効率は４．３ｃｄ／Ａであり、その時の電圧は３．９Ｖであり、その時の発光色度は（０．１６，０．１３）であった。
【０３９４】
上記で得られた発光素子２を初期輝度が１０００ｃｄ／ｍ２となるように電流密度を設定後、定電流密度で駆動させ、輝度の時間変化を測定した。その結果、輝度は２９６時間後に半減した。結果を表２に記載する。
【０３９５】
＜実施例６＞（発光素子３の作製）
実施例４における高分子化合物Ｐ−１を高分子化合物Ｐ−２に変更し、共役系高分子化合物１と高分子化合物Ｐ−２を、重量比で９０：１０（モル比で９６：４）となるように混合して発光材料３の溶液を調製した以外は、実施例４と同様にして、発光素子３を作製した。
【０３９６】
得られた発光素子３に電圧を印加したところ、青色発光のエレクトロルミネッセンス（ＥＬ）が観測された。該素子は２．６Ｖから発光が開始し、輝度１０００ｃｄ／ｍ２での発光効率は４．３ｃｄ／Ａであり、その時の電圧は３．７Ｖであり、その時の発光色度は（０．１６，０．１４）であった。
【０３９７】
上記で得られた発光素子３を初期輝度が１０００ｃｄ／ｍ２となるように電流密度を設定後、定電流密度で駆動させ、輝度の時間変化を測定した。その結果、輝度は３７３時間後に半減した。結果を表２に記載する。
【０３９８】
＜実施例７＞（発光素子４の作製）
実施例４における高分子化合物Ｐ−１を高分子化合物Ｐ−２に変更し、共役系高分子化合物１と高分子化合物Ｐ−２を、重量比で９５：５（モル比で９８：２）となるように混合して発光材料４の溶液を調製した以外は、実施例４と同様にして、発光素子４を作製した。
【０３９９】
得られた発光素子４に電圧を印加したところ、青色発光のエレクトロルミネッセンス（ＥＬ）が観測された。該素子は２．６Ｖから発光が開始し、輝度１０００ｃｄ／ｍ２での発光効率は４．３ｃｄ／Ａであり、その時の電圧は４．０Ｖであり、その時の発光色度は（０．１６，０．１５）であった。
【０４００】
上記で得られた発光素子４を初期輝度が１０００ｃｄ／ｍ２となるように電流密度を設定後、定電流密度で駆動させ、輝度の時間変化を測定した。その結果、輝度は３３８時間後に半減した。結果を表２に記載する。
【０４０１】
＜実施例８＞（発光素子５の作製）
実施例４における高分子化合物Ｐ−１を高分子化合物Ｐ−３に変更し、共役系高分子化合物１と高分子化合物Ｐ−３を、重量比で５０：５０（モル比で５６：４４）となるように混合して発光材料５の溶液を調製した以外は、実施例４と同様にして、発光素子５を作製した。
【０４０２】
得られた発光素子５に電圧を印加したところ、青色発光のエレクトロルミネッセンス（ＥＬ）が観測された。該素子は２．６Ｖから発光が開始し、輝度１０００ｃｄ／ｍ２での発光効率は５．０ｃｄ／Ａであり、その時の電圧は３．６Ｖであり、その時の発光色度は（０．１５，０．１２）であった。
【０４０３】
上記で得られた発光素子５を初期輝度が１０００ｃｄ／ｍ２となるように電流密度を設定後、定電流で駆動させ、輝度の時間変化を測定した。その結果、輝度は３０５時間後に半減した。結果を表２に記載する。
【０４０４】
＜比較例２＞（発光素子Ｃ１の作製）
キシレン溶媒（関東化学社製：電子工業用（ＥＬグレード））に１．３重量％の濃度で溶解させた共役系高分子化合物１の溶液と、キシレン溶媒に１．３重量％の濃度で溶解させた高分子化合物ＣＰ−１の溶液とを、重量比で８３．３：１６．７となるように混合して、発光材料Ｃ１の溶液を調製した。
スパッタ法により４５ｎｍの厚みでＩＴＯ膜を付けたガラス基板に、ポリ（３，４）エチレンジオキシチオフェン／ポリスチレンスルホン酸の溶液（Ｈ．Ｃ．Ｓｔａｒｃｋ社製、商品名：ＣＬＥＶＩＯＳ  Ｐ  ＡＩ４０８３）を用いてスピンコートにより３５ｎｍの厚みで成膜し、ホットプレート上で２００℃で１０分間乾燥した。次に、正孔輸送性高分子化合物１を０．７重量％のキシレン溶液の状態でスピンコートして、約２０ｎｍの厚みに成膜した。これを、酸素濃度および水分濃度が１０ｐｐｍ以下（重量基準）の窒素ガス雰囲気下において、ホットプレート上で１８０℃で６０分間熱処理した。次に、発光材料Ｃ１を１．３重量％のキシレン溶液の状態でスピンコートして、約６０ｎｍの厚みに成膜した。これを、酸素濃度および水分濃度が１０ｐｐｍ以下（重量基準）の窒素ガス雰囲気下において、ホットプレート上で１３０℃で１０分間乾燥した。真空度が、１×１０−４Ｐａ以下に到達した後に、陰極としてフッ化ナトリウムを約３ｎｍ、次いでフッ化ナトリウム層の上にアルミニウムを約８０ｎｍ蒸着した。蒸着後、ガラス基板を用いて封止を行うことで、発光素子Ｃ１を作製した。
【０４０５】
得られた発光素子Ｃ１に電圧を印加したところ、青色発光のエレクトロルミネッセンス（ＥＬ）が観測された。該素子は２．６Ｖから発光が開始し、輝度１０００ｃｄ／ｍ２での発光効率は４．３ｃｄ／Ａであり、その時の電圧は３．７Ｖであり、その時の発光色度は（０．１６，０．１３）であった。
【０４０６】
上記で得られた発光素子Ｃ１を初期輝度が１０００ｃｄ/ｍ２となるように電流密度を設定後、定電流密度で駆動させ、輝度の時間変化を測定した。その結果、輝度は１２０時間後に半減した。結果を表２に記載する。
【０４０７】
＜比較例３＞（発光素子Ｃ２の作製）
比較例２における共役系高分子化合物１と高分子化合物ＣＰ−１を、重量比で９０：１０となるように混合して発光材料Ｃ２の溶液を調製した以外は、比較例２と同様にして、発光素子Ｃ２を作製した。
【０４０８】
得られた発光素子Ｃ２に電圧を印加したところ、青色発光のエレクトロルミネッセンス（ＥＬ）が観測された。該素子は２．７Ｖから発光が開始し、輝度１０００ｃｄ／ｍ２での発光効率は４．４ｃｄ／Ａであり、その時の電圧は３．８Ｖであり、その時の発光色度は（０．１５，０．１３）であった。
【０４０９】
上記で得られた発光素子Ｃ２を初期輝度が１０００ｃｄ／ｍ２となるように電流密度を設定後、定電流密度で駆動させ、輝度の時間変化を測定した。その結果、輝度は９０時間後に半減した。結果を表２に記載する。
【０４１０】
【表２】
2013060585.tif 000105
【０４１１】
＜実施例９＞（高分子化合物Ｐ−４の合成）
反応容器内の気体を窒素ガス雰囲気下とした後、下記式で表される化合物（１．３５ｇ、２．００ｍｍｏｌ）、
【０４１２】
【化１０２】
2013060585.tif 000106
下記式で表される化合物（０．９６ｇ、１．６０ｍｍｏｌ）、
【０４１３】
【化１０３】
2013060585.tif 000107
前記化合物１−１１（０．５０ｇ、０．４０ｍｍｏｌ）、ジクロロビス（トリフェニルホスフィン）パラジウム（１．７７ｍｇ）およびトルエン（５０ｍＬ）を混合し、１００℃に加熱した。該反応溶液に２０重量％水酸化テトラエチルアンモニウム水溶液（６．６ｍＬ）を滴下し、５．５時間還流させた。反応後、そこに、フェニルボロン酸（２６．２ｍｇ）およびジクロロビス（トリフェニルホスフィン）パラジウム（１．８ｍｇ）を加え、更に１２時間還流させた。その後、そこに、ジエチルジチオカルバミン酸ナトリウム水溶液を加え、８５℃で２時間撹拌した。冷却後、水（２６ｍＬ）で２回、３重量％酢酸水溶液（２６ｍＬ）で２回、水（２６ｍＬ）で２回の順で分液洗浄し、得られた溶液をメタノール（３１１ｍＬ）に滴下、ろ取することで沈殿物を得た。得られた沈殿物をトルエン（９３ｍＬ）に溶解させ、アルミナカラム、シリカゲルカラムを順番に通すことにより精製した。得られた溶液をメタノール（４００ｍＬ）に滴下し、撹拌した後、得られた沈殿物をろ取し、乾燥させることにより、高分子化合物Ｐ−４（１．６６ｇ）を得た。高分子化合物Ｐ−４のポリスチレン換算の数平均分子量は５．６×１０４であり、ポリスチレン換算の重量平均分子量は３．１×１０5であった。
【０４１４】
高分子化合物Ｐ−４は、仕込み原料から求めた理論値では、下記式で表される繰り返し単位と、
【０４１５】
【化１０４】
2013060585.tif 000108
下記式で表される繰り返し単位と、
【０４１６】
【化１０５】
2013060585.tif 000109
下記式で表される繰り返し単位とが、
【０４１７】
【化１０６】
2013060585.tif 000110
５０：４０：１０のモル比で構成されてなる共重合体である。
【０４１８】
＜合成例１５＞（共役系高分子化合物２の合成）
反応容器内の気体を不活性ガス雰囲気下とした後、下記式で表される化合物（３．１５０２ｇ、５．９４ｍｍｏｌ）、
【０４１９】
【化１０７】
2013060585.tif 000111
下記式で表される化合物（２．９６１５ｇ、５．４０ｍｍｏｌ）、
【０４２０】
【化１０８】
2013060585.tif 000112
下記式で表される化合物（０．４４３１ｇ、０．６０ｍｍｏｌ）、
【０４２１】
【化１０９】
2013060585.tif 000113
ジクロロビス（トリフェニルホスフィン）パラジウム（４．３ｍｇ）、トリオクチルメチルアンモニウムクロライド（商品名：Ａｌｉｑｕａｔ３３６（アルドリッチ製）、０．７９ｇ）、及び、トルエン（６０ｍｌ）を混合し、１０５℃に加熱した。その後、該反応溶液に、２Ｍの炭酸ナトリウム水溶液（１６．３ｍｌ）を滴下し、３時間１０分還流させた。反応後、そこに、フェニルボロン酸（７３ｍｇ）、ジクロロビス（トリフェニルホスフィン）パラジウム（４．１ｍｇ）、トルエン（６０ｍL）を加え、更に１５．５時間還流させた。その後、そこに、ジエチルジチアカルバミン酸ナトリウム水溶液を加え、８０℃で２時間撹拌した。冷却後、水（７８ｍｌ）で２回、３重量％酢酸水溶液（７８ｍｌ）で２回、水（７８ｍｌ）で２回洗浄し、得られた溶液をメタノール（１５００ｍＬ）に滴下、ろ取することで沈殿物を得た。得られた沈殿物をトルエン（１９０ｍＬ）に溶解させ、アルミナカラム、シリカゲルカラムを順番に通すことにより精製した。得られた溶液をメタノール（９３０ｍｌ）に滴下し、撹拌した後、得られた沈殿物をろ取し、乾燥させることにより、共役系高分子化合物２を３．６１ｇ得た。共役系高分子化合物２のポリスチレン換算の数平均分子量は１．０×１０５であり、ポリスチレン換算の重量平均分子量は２．３×１０５であった。
【０４２２】
共役系高分子化合物２は、仕込み原料の量から求めた理論値では、下記式
【０４２３】
【化１１０】
2013060585.tif 000114
で表される構成単位と、下記式
【０４２４】
【化１１１】
2013060585.tif 000115
で表される構成単位とが、９５：５のモル比で構成されてなる共重合体である。
【０４２５】
＜実施例１０＞（発光素子６の作製）
実施例４における高分子化合物Ｐ−１を高分子化合物Ｐ−４に変更し、共役系高分子化合物１と高分子化合物Ｐ−４を、重量比で５０：５０（モル比で５１：４９）となるように混合して発光材料６の溶液を調製した以外は、実施例４と同様にして、発光素子６を作製した。
【０４２６】
得られた発光素子６に電圧を印加したところ、青色発光のエレクトロルミネッセンス（ＥＬ）が観測された。該素子は２．４Ｖから発光が開始し、輝度１０００ｃｄ／ｍ２での発光効率は２．４ｃｄ／Ａであり、その時の電圧は４．１Ｖであった。
【０４２７】
上記で得られた発光素子６を初期輝度が１０００ｃｄ／ｍ２となるように電流密度を設定後、定電流密度で駆動させ、輝度の時間変化を測定した。その結果、輝度は７９時間後に初期輝度の７０％となった。結果を表３に記載する。
【０４２８】
＜実施例１１＞（発光素子７の作製）
実施例４における高分子化合物Ｐ−１を高分子化合物Ｐ−４に変更し、共役系高分子化合物１と高分子化合物Ｐ−４を、重量比で７５：２５（モル比で７５：２５）となるように混合して発光材料７の溶液を調製した以外は、実施例４と同様にして、発光素子７を作製した。
【０４２９】
得られた発光素子７に電圧を印加したところ、青色発光のエレクトロルミネッセンス（ＥＬ）が観測された。該素子は２．４Ｖから発光が開始し、輝度１０００ｃｄ／ｍ２での発光効率は２．４ｃｄ／Ａであり、その時の電圧は４．１Ｖであった。
【０４３０】
上記で得られた発光素子７を初期輝度が１０００ｃｄ／ｍ２となるように電流密度を設定後、定電流密度で駆動させ、輝度の時間変化を測定した。その結果、輝度は５７時間後に初期輝度の７０％となった。結果を表３に記載する。
【０４３１】
＜比較例４＞（発光素子Ｃ３の作製）
キシレン溶媒（関東化学社製：電子工業用（ＥＬグレード））に１．３重量％の濃度で溶解させた共役系高分子化合物２の溶液を調整し、発光材料Ｃ３の溶液を調製した。
スパッタ法により４５ｎｍの厚みでＩＴＯ膜を付けたガラス基板に、ポリ（３，４）エチレンジオキシチオフェン／ポリスチレンスルホン酸の溶液（Ｈ．Ｃ．Ｓｔａｒｃｋ社製、商品名：ＣＬＥＶＩＯＳ  Ｐ  ＡＩ４０８３）を用いてスピンコートにより３５ｎｍの厚みで成膜し、ホットプレート上で２００℃で１０分間乾燥した。次に、正孔輸送性高分子化合物１を０．７重量％のキシレン溶液の状態でスピンコートして、約２０ｎｍの厚みに成膜した。これを、酸素濃度および水分濃度が１０ｐｐｍ以下（重量基準）の窒素ガス雰囲気下において、ホットプレート上で１８０℃で６０分間熱処理した。次に、発光材料Ｃ３を１．３重量％のキシレン溶液の状態でスピンコートして、約６０ｎｍの厚みに成膜した。これを、酸素濃度および水分濃度が１０ｐｐｍ以下（重量基準）の窒素ガス雰囲気下において、ホットプレート上で１３０℃で１０分間乾燥した。真空度が、１×１０−４Ｐａ以下に到達した後に、陰極としてフッ化ナトリウムを約３ｎｍ、次いでフッ化ナトリウム層の上にアルミニウムを約８０ｎｍ蒸着した。蒸着後、ガラス基板を用いて封止を行うことで、発光素子Ｃ３を作製した。
得られた発光素子Ｃ３に電圧を印加したところ、青色発光のエレクトロルミネッセンス（ＥＬ）が観測された。該素子は２．６Ｖから発光が開始し、輝度１０００ｃｄ／ｍ２での発光効率は５．２ｃｄ／Ａであり、その時の電圧は４．０Ｖであった。
【０４３２】
上記で得られた発光素子Ｃ３を初期輝度が１０００ｃｄ/ｍ２となるように電流密度を設定後、定電流密度で駆動させ、輝度の時間変化を測定した。その結果、輝度は１２時間後に初期輝度の７０％となった。結果を表３に記載する。
【０４３３】
【表３】
2013060585.tif 000116
【０４３４】
＜実施例１２＞（高分子化合物Ｐ−５の合成）
反応容器内の気体を窒素ガス雰囲気下とした後、前記化合物３Ｂ（１．７９２ｇ、１．９８ｍｍｏｌ）、前記化合物１−１１（１．４９０ｇ。１．２０ｍｍｏｌ）、下記式で表される化合物（０．２７４ｇ、０．５０ｍｍｏｌ）、
【０４３５】
【化１１２】
2013060585.tif 000117
下記式で表される化合物（０．１５８ｇ、０．３０ｍｍｏｌ）、
【０４３６】
【化１１３】
2013060585.tif 000118
ジクロロビス（トリス（ｏ−メトキシフェニル））ホスフィンパラジウム（１．７７ｍｇ）およびトルエン（４７ｍＬ）を混合し、１００℃に加熱した。その後、該溶液に２０重量％水酸化テトラエチルアンモニウム水溶液（６．６ｍＬ）を滴下し、一晩還流させた。反応後、そこに、フェニルボロン酸（２４ｍｇ）およびジクロロビス（トリス（ｏ−メトキシフェニル））ホスフィンパラジウム（１．７７ｍｇ）を加え、更に１４時間還流させた。その後、そこに、ジエチルジチオカルバミン酸ナトリウム水溶液を加え、８０℃で２時間撹拌した。冷却後、水（２６ｍＬ）で２回、３重量％酢酸水溶液（２６ｍＬ）で２回、水（２６ｍＬ）で２回の順で分液洗浄し、得られた溶液をメタノール（３１１ｍＬ）に滴下、ろ取することで沈殿物を得た。この沈殿物をトルエン（６３ｍＬ）に溶解させ、アルミナカラム、シリカゲルカラムを順番に通すことにより精製した。得られた溶液をメタノール（３２７ｍＬ）に滴下し、撹拌した後、得られた沈殿物をろ取し、乾燥させることにより、高分子化合物Ｐ−５（２．３５ｇ）を得た。高分子化合物Ｐ−５のポリスチレン換算の数平均分子量は３．０×１０４であり、ポリスチレン換算の重量平均分子量は１．２×１０５であった。
【０４３７】
高分子化合物Ｐ−５は、仕込み原料から求めた理論値では、下記式で表される繰り返し単位と、
【０４３８】
【化１１４】
2013060585.tif 000119
下記式で表される繰り返し単位と、
【０４３９】
【化１１５】
2013060585.tif 000120
下記式で表される繰り返し単位と、
【０４４０】
【化１１６】
2013060585.tif 000121
下記式で表される繰り返し単位とが、
【０４４１】
【化１１７】
2013060585.tif 000122
５０：３０：１２．５：７．５のモル比で繰り返されてなる共重合体である。
【０４４２】
＜実施例１３＞（発光素子８の作製）
スパッタ法により４５ｎｍの厚みでＩＴＯ膜を付けたガラス基板に、ポリ（３，４）エチレンジオキシチオフェン／ポリスチレンスルホン酸の溶液（Ｈ．Ｃ．Ｓｔａｒｃｋ社製、商品名：ＣＬＥＶＩＯＳ  Ｐ  ＡＩ４０８３）を用いてスピンコートにより３５ｎｍの厚みで成膜し、ホットプレート上で２００℃で１０分間乾燥した。次に、高分子化合物Ｐ−５を０．７重量％のキシレン溶液の状態でスピンコートして、約２０ｎｍの厚みに成膜した。これを、酸素濃度および水分濃度が１０ｐｐｍ以下（重量基準）の窒素ガス雰囲気下において、ホットプレート上で１８０℃で６０分間熱処理した。次に、共役系高分子化合物２を１．３重量％のキシレン溶液の状態でスピンコートして、約６０ｎｍの厚みに成膜した。これを、酸素濃度および水分濃度が１０ｐｐｍ以下（重量基準）の窒素ガス雰囲気下において、ホットプレート上で１３０℃で１０分間乾燥した。真空度が、１×１０−４Ｐａ以下に到達した後に、陰極としてフッ化ナトリウムを約３ｎｍ、次いでフッ化ナトリウム層の上にアルミニウムを約８０ｎｍ蒸着した。蒸着後、ガラス基板を用いて封止を行うことで、発光素子８を作製した。
【０４４３】
得られた発光素子８に電圧を印加したところ、該素子は２．９Ｖから発光が開始し、青色発光のエレクトロルミネッセンス（ＥＬ）が観測された。
【０４４４】
上記で得られた発光素子８を初期輝度が１０００ｃｄ／ｍ２となるように電流密度を設定後、定電流密度で駆動させ、輝度の時間変化を測定した。その結果、輝度は９時間後に初期輝度の８０％となった。結果を表４に記載する。
【０４４５】
＜比較例５＞（発光素子Ｃ４の作製）
実施例１３における高分子化合物Ｐ−５を正孔輸送性高分子化合物１に変更した以外は、実施例１３と同様にして、発光素子Ｃ４を作製した。
【０４４６】
得られた発光素子Ｃ４に電圧を印加したところ、該素子は２．６Ｖから発光が開始し、青色発光のエレクトロルミネッセンス（ＥＬ）が観測された。
【０４４７】
上記で得られた発光素子Ｃ４を初期輝度が１０００ｃｄ／ｍ２となるように電流密度を設定後、定電流密度で駆動させ、輝度の時間変化を測定した。その結果、輝度は３時間後に初期輝度の８０％となった。結果を表４に記載する。
【０４４８】
【表４】
2013060585.tif 000123